(57)【要約】  本技術は、基材層が、処理を有する表面を画定する、種々のフィルター要素構造に関する。この処理は、表面がトルエンに浸漬される場合、５０の水滴についての表面のロールオフ角を増加させる。フィルター要素は、ハウジング及びハウジング内に配置された基材を有することができる。いくつかの実施形態において、基材層は、媒体の流れ面を形成するプリーツ折り目間に延在する複数のプリーツを画定する。いくつかの実施形態において、基材は、フィルター要素のシングルフェーサー媒体中に組み込まれる。いくつかの実施形態において、基材層は、フローバイ構造を有するフィルター要素に組み込まれる。いくつかの実施形態において、基材層は、クロスフロー構造を有するフィルター要素に組み込まれる。いくつかの実施形態は、ベントに関する。いくつかの実施形態は、バリアアセンブリ及び／又は燃料フィルター要素に関する。種々の他のフィルター要素が記載される。【特許請求の範囲】
【請求項１】
第１の表面であって、前記第１の表面がトルエンに浸漬される場合、５０μＬの水滴についての前記第１の表面のロールオフ角を増加させる処理を有する第１の表面を画定する基材層を含むフィルター要素であって、前記基材層は、プリーツ折り目の第１のセットとプリーツ折り目の第２のセットとの間に延在する複数のプリーツを画定し、前記プリーツ折り目の第１のセットは、第１の面を画定し、且つ前記プリーツ折り目の第２のセットは、第２の面を画定する、フィルター要素。
【請求項２】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項１又は３〜３１のいずれか一項に記載のフィルター要素。
【請求項３】
前記第１の面は、前記フィルター要素に関して前記第２の面の反対側にある、請求項１若しくは２又は４〜３１のいずれか一項に記載のフィルター要素。
【請求項４】
前記プリーツ折り目の第１のセット中のそれぞれの隣接するプリーツ折り目間の距離は、前記プリーツ折り目の第２のセット中のそれぞれの隣接するプリーツ折り目間の距離より大きい、請求項１〜３又は５〜３１のいずれか一項に記載のフィルター要素。
【請求項５】
前記プリーツ折り目の第１のセット中のそれぞれのプリーツ折り目間に配置されたプリーツスペーサーをさらに含む、請求項１〜４又は６〜３１のいずれか一項に記載のフィルター要素。
【請求項６】
前記第１の面は、湾曲面を画定する、請求項１〜５又は７〜３１のいずれか一項に記載のフィルター要素。
【請求項７】
前記基材層は、前記プリーツ折り目の第１のセットと前記プリーツ折り目の第２のセットとの間に延在する複数の縦溝を画定する、請求項１〜６又は８〜３１のいずれか一項に記載のフィルター要素。
【請求項８】
前記複数の縦溝の一部は、先細である、請求項１〜７又は９〜３１のいずれか一項に記載のフィルター要素。
【請求項９】
前記基材層は、前記第１の表面の反対側の第２の表面を画定し、前記第２の表面は、前記第２の表面がトルエンに浸漬される場合、５０μＬの水滴について５０度〜９０度の範囲のロールオフ角及び９０度〜１８０度の範囲の接触角を有する、請求項１〜８又は１０〜３１のいずれか一項に記載のフィルター要素。
【請求項１０】
前記第１の面は、外部円筒表面を画定し、且つ前記第２の面は、内部円筒表面を画定する、請求項１〜９又は１１〜３１のいずれか一項に記載のフィルター要素。
【請求項１１】
前記第１の表面の前記ロールオフ角は、６０度〜９０度の範囲、７０度〜９０度の範囲又は８０度〜９０度の範囲である、請求項１〜１０又は１２〜３１のいずれか一項に記載のフィルター媒体。
【請求項１２】
前記第１の表面は、ＵＶ処理された表面を含む、請求項１〜１１又は１３〜３１のいずれか一項に記載のフィルター媒体。
【請求項１３】
前記第１の表面は、ＵＶ−酸素処理された表面を含む、請求項１〜１２又は１４〜３１のいずれか一項に記載のフィルター媒体。
【請求項１４】
前記基材層は、芳香族成分及び不飽和成分の少なくとも１つを含む、請求項１〜１３又は１５〜３１のいずれか一項に記載のフィルター媒体。
【請求項１５】
前記基材層は、ＵＶ反応性樹脂を含む、請求項１〜１４又は１６〜３１のいずれか一項に記載のフィルター媒体。
【請求項１６】
前記第１の表面は、親水基含有ポリマーを含む、請求項１〜１５又は１７〜３１のいずれか一項に記載のフィルター媒体。
【請求項１７】
前記親水基含有ポリマーは、親水性ペンダント基を含む、請求項１〜１６又は１８〜３１のいずれか一項に記載のフィルター媒体。
【請求項１８】
前記親水基含有ポリマーは、フルオロポリマーを含まない、請求項１〜１７又は１９〜３１のいずれか一項に記載のフィルター媒体。
【請求項１９】
前記親水基含有ポリマーは、親水性ポリマーを含む、請求項１〜１８又は２０〜３１のいずれか一項に記載のフィルター媒体。
【請求項２０】
前記親水基含有ポリマーは、帯電ポリマーを含む、請求項１〜１９又は２１〜３１のいずれか一項に記載のフィルター媒体。
【請求項２１】
前記親水基含有ポリマーは、ヒドロキシル化メタクリレートポリマーを含む、請求項１〜２０又は２２〜３１のいずれか一項に記載のフィルター媒体。
【請求項２２】
前記基材層は、変性樹脂を含む、請求項１〜２１又は２３〜３１のいずれか一項に記載のフィルター媒体。
【請求項２３】
前記基材層は、最大で２ｍｍの平均直径を有する細孔を含む、請求項１〜２２又は２４〜３１のいずれか一項に記載のフィルター媒体。
【請求項２４】
前記基材層は、４０μｍ〜５０μｍの範囲の平均直径を有する細孔を含む、請求項１〜２３又は２５〜３１のいずれか一項に記載のフィルター媒体。
【請求項２５】
前記基材層は、少なくとも１５％多孔性であり、且つ最大で９９％多孔性である、請求項１〜２４又は２６〜３１のいずれか一項に記載のフィルター媒体。
【請求項２６】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項１〜２５又は２７〜３１のいずれか一項に記載のフィルター媒体。
【請求項２７】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項１〜２６又は２８〜３１のいずれか一項に記載のフィルター媒体。
【請求項２８】
前記基材層は、安定している、請求項１〜２７又は２９〜３１のいずれか一項に記載のフィルター媒体。
【請求項２９】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１〜２８又は３０若しくは３１のいずれか一項に記載のフィルター媒体。
【請求項３０】
前記基材層は、セルロース、ポリエステル、ポリアミド、ポリオレフィン、ガラス又はそれらの組合せを含む、請求項１〜２０又は３１のいずれか一項に記載のフィルター媒体。
【請求項３１】
前記基材層は、フェノール樹脂を含む、請求項１〜３０のいずれか一項に記載のフィルター媒体。
【請求項３２】
第１の表面であって、前記第１の表面がトルエンに浸漬される場合、５０μＬの水滴についてのロールオフ角を増加させる処理を有する第１の表面を画定する基材層であって、第１の流れ面を画定する第１の縁部及び第２の流れ面を画定する第２の縁部を有する基材層と；
前記基材層に隣接する流れ画定層であって、前記第１の流れ面を画定する第３の縁部及び前記第２の流れ面を画定する第４の縁部を有する流れ画定層と
を含むフィルター要素であって、前記流れ画定層は、前記第１の流れ面から前記第２の流れ面への流体流路を画定し、前記流体流路は、前記第３の縁部から前記第４の縁部まで延在し、且つ前記流体流路は、前記第１の表面に隣接する、フィルター要素。
【請求項３３】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項３２又は３４〜６６のいずれか一項に記載のフィルター要素。
【請求項３４】
積層関係における複数の交互の基材層及び流れ画定層をさらに含む、請求項３２若しくは３３又は３５〜６６のいずれか一項に記載のフィルター要素。
【請求項３５】
前記第１の流れ面は、前記第２の流れ面の反対側にある、請求項３２〜３４又は３６〜６６のいずれか一項に記載のフィルター要素。
【請求項３６】
前記第１の流れ面及び前記第２の流れ面の一方は、外部円筒表面を画定し、且つ前記第１の流れ面及び前記第２の流れ面の他方は、内部円筒表面を画定する、請求項３２〜３５又は３７〜６６のいずれか一項に記載のフィルター要素。
【請求項３７】
前記基材層及び前記流れ画定層は、それぞれ渦巻状構造の細長いシートを含む、請求項３２〜３６又は３８〜６６のいずれか一項に記載のフィルター要素。
【請求項３８】
前記流れ画定層は、メッシュ材料を含む、請求項３２〜３７又は３９〜６６のいずれか一項に記載のフィルター要素。
【請求項３９】
前記基材層及び前記流れ画定層は、平面である、請求項３２〜３８又は４０〜６６のいずれか一項に記載のフィルター要素。
【請求項４０】
前記第１の流れ面は、前記第２の流れ面に平行である、請求項３２〜３９又は４１〜６６のいずれか一項に記載のフィルター要素。
【請求項４１】
前記基材層は、第１の基材層であり、且つ前記フィルター要素は、第２の基材層を含み、且つ前記流れ画定層は、前記第１の基材層と前記第２の基材層との間に配置される、請求項３２〜４０又は４２〜６６のいずれか一項に記載のフィルター要素。
【請求項４２】
前記基材層は、前記第１の表面の反対側の第２の表面を画定し、前記第２の表面は、前記第２の表面がトルエンに浸漬される場合、５０μＬの水滴について５０度〜９０度の範囲のロールオフ角及び９０度〜１８０度の範囲の接触角を有する、請求項３２〜４１又は４３〜６６のいずれか一項に記載のフィルター要素。
【請求項４３】
前記基材層及び前記流れ画定層の一方は、前記第１の流れ面から前記第２の流れ面まで延在する縦溝を画定する、請求項３２〜４２又は４４〜６６のいずれか一項に記載のフィルター要素。
【請求項４４】
前記基材層及び前記流れ画定層の他方は、実質的に平面である、請求項３２〜４３又は４５〜６６のいずれか一項に記載のフィルター要素。
【請求項４５】
前記基材層及び前記流れ画定層の他方は、前記第１の流れ面から前記第２の流れ面まで延在する縦溝を画定する、請求項３２〜４４又は４６〜６６のいずれか一項に記載のフィルター要素。
【請求項４６】
前記第１の表面の前記ロールオフ角は、６０度〜９０度の範囲、７０度〜９０度の範囲又は８０度〜９０度の範囲である、請求項３２〜４５又は４７〜６６のいずれか一項に記載のフィルター媒体。
【請求項４７】
前記第１の表面は、ＵＶ処理された表面を含む、請求項３２〜４６又は４８〜６６のいずれか一項に記載のフィルター媒体。
【請求項４８】
前記第１の表面は、ＵＶ−酸素処理された表面を含む、請求項３２〜４７又は４９〜６６のいずれか一項に記載のフィルター媒体。
【請求項４９】
前記基材層は、芳香族成分及び不飽和成分の少なくとも１つを含む、請求項３２〜４８又は５０〜６６のいずれか一項に記載のフィルター媒体。
【請求項５０】
前記基材層は、ＵＶ反応性樹脂を含む、請求項３２〜４９又は５１〜６６のいずれか一項に記載のフィルター媒体。
【請求項５１】
前記第１の表面は、親水基含有ポリマーを含む、請求項３２〜５０又は５２〜６６のいずれか一項に記載のフィルター媒体。
【請求項５２】
前記親水基含有ポリマーは、親水性ペンダント基を含む、請求項３２〜５１又は５３〜６６のいずれか一項に記載のフィルター媒体。
【請求項５３】
前記親水基含有ポリマーは、フルオロポリマーを含まない、請求項３２〜５２又は５４〜６６のいずれか一項に記載のフィルター媒体。
【請求項５４】
前記親水基含有ポリマーは、親水性ポリマーを含む、請求項３２〜５３又は５５〜６６のいずれか一項に記載のフィルター媒体。
【請求項５５】
前記親水基含有ポリマーは、帯電ポリマーを含む、請求項３２〜５４又は５６〜６６のいずれか一項に記載のフィルター媒体。
【請求項５６】
前記親水基含有ポリマーは、ヒドロキシル化メタクリレートポリマーを含む、請求項３２〜５５又は５７〜６６のいずれか一項に記載のフィルター媒体。
【請求項５７】
前記基材層は、変性樹脂を含む、請求項３２〜５６又は５８〜６６のいずれか一項に記載のフィルター媒体。
【請求項５８】
前記基材層は、最大で２ｍｍの平均直径を有する細孔を含む、請求項３２〜５７又は５９〜６６のいずれか一項に記載のフィルター媒体。
【請求項５９】
前記基材層は、４０μｍ〜５０μｍの範囲の平均直径を有する細孔を含む、請求項３２〜５８又は６０〜６６のいずれか一項に記載のフィルター媒体。
【請求項６０】
前記基材層は、少なくとも１５％多孔性であり、且つ最大で９９％多孔性である、請求項３２〜５９又は６１〜６６のいずれか一項に記載のフィルター媒体。
【請求項６１】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項３２〜６０又は６２〜６６のいずれか一項に記載のフィルター媒体。
【請求項６２】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項３２〜６１又は６３〜６６のいずれか一項に記載のフィルター媒体。
【請求項６３】
前記基材層は、安定している、請求項３２〜６２又は６４〜６６のいずれか一項に記載のフィルター媒体。
【請求項６４】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項３２〜６３又は６５若しくは６６のいずれか一項に記載のフィルター媒体。
【請求項６５】
前記基材層は、セルロース、ポリエステル、ポリアミド、ポリオレフィン、ガラス又はそれらの組合せを含む、請求項３２〜６４又は６６のいずれか一項に記載のフィルター媒体。
【請求項６６】
前記基材層は、フェノール樹脂を含む、請求項３２〜６５のいずれか一項に記載のフィルター媒体。
【請求項６７】
第１の流れ面を画定する第１の縁部及び第２の流れ面を画定する第２の縁部を有する基材層と；
前記基材層に隣接する流れ画定層と
を含むフィルター要素であって、前記流れ画定層は、第１の表面であって、前記第１の表面がトルエンに浸漬される場合、５０μＬの水滴についてのロールオフ角を増加させる処理を有する第１の表面を有し、前記流れ画定層は、前記第１の流れ面を画定する第３の縁部及び前記第２の流れ面を画定する第４の縁部を有し、前記流れ画定層は、前記第１の流れ面から前記第２の流れ面への流体流路を画定し、前記流体流路は、前記第３の縁部から前記第４の縁部まで延在し、且つ前記流体流路は、前記第１の表面に隣接する、フィルター要素。
【請求項６８】
前記基材層は、汚染物質保持層である、請求項６７又は６９〜１０２のいずれか一項に記載のフィルター要素。
【請求項６９】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項６７若しくは６８又は７０〜１０２のいずれか一項に記載のフィルター要素。
【請求項７０】
積層関係における複数の交互の基材層及び流れ画定層をさらに含む、請求項６７〜６９又は７１〜１０２のいずれか一項に記載のフィルター要素。
【請求項７１】
前記第１の流れ面は、前記第２の流れ面の反対側にある、請求項６７〜７０又は７２〜１０２のいずれか一項に記載のフィルター要素。
【請求項７２】
前記第１の流れ面及び前記第２の流れ面の一方は、外部円筒表面を画定し、且つ前記第１の流れ面及び前記第２の流れ面の他方は、内部円筒表面を画定する、請求項６７〜７１又は７３〜１０２のいずれか一項に記載のフィルター要素。
【請求項７３】
前記基材層及び前記流れ画定層は、それぞれ渦巻状構造の細長いシートを含む、請求項６７〜７２又は７４〜１０２のいずれか一項に記載のフィルター要素。
【請求項７４】
前記流れ画定層は、メッシュ材料を含む、請求項６７〜７３又は７５〜１０２のいずれか一項に記載のフィルター要素。
【請求項７５】
前記基材層及び前記流れ画定層は、平面である、請求項６７〜７４又は７６〜１０２のいずれか一項に記載のフィルター要素。
【請求項７６】
前記第１の流れ面は、前記第２の流れ面に平行である、請求項６７〜７５又は７７〜１０２のいずれか一項に記載のフィルター要素。
【請求項７７】
前記基材層は、第１の基材層であり、且つ前記フィルター要素は、第２の基材層を含み、且つ前記流れ画定層は、第１の基材層と第２の基材層との間に配置される、請求項６７〜７６又は７８〜１０２のいずれか一項に記載のフィルター要素。
【請求項７８】
前記流れ画定層は、前記第１の表面の反対側の第２の表面を画定し、前記第２の表面は、前記第２の表面がトルエンに浸漬される場合、５０μＬの水滴について５０度〜９０度の範囲のロールオフ角及び９０度〜１８０度の範囲の接触角を有する、請求項６７〜７７又は７９〜１０２のいずれか一項に記載のフィルター要素。
【請求項７９】
前記基材層及び前記流れ画定層の一方は、前記第１の流れ面から前記第２の流れ面まで延在する縦溝を画定する、請求項６７〜７８又は８０〜１０２のいずれか一項に記載のフィルター要素。
【請求項８０】
前記基材層及び前記流れ画定層の他方は、実質的に平面である、請求項６７〜７９又は８１〜１０２のいずれか一項に記載のフィルター要素。
【請求項８１】
前記基材層及び前記流れ画定層の他方は、前記第１の流れ面から前記第２の流れ面まで延在する縦溝を画定する、請求項６７〜８０又は８２〜１０２のいずれか一項に記載のフィルター要素。
【請求項８２】
前記第１の表面の前記ロールオフ角は、６０度〜９０度の範囲、７０度〜９０度の範囲又は８０度〜９０度の範囲である、請求項６７〜８１又は８３〜１０２のいずれか一項に記載のフィルター媒体。
【請求項８３】
前記第１の表面は、ＵＶ処理された表面を含む、請求項６７〜８２又は８４〜１０２のいずれか一項に記載のフィルター媒体。
【請求項８４】
前記第１の表面は、ＵＶ−酸素処理された表面を含む、請求項６７〜８３又は８５〜１０２のいずれか一項に記載のフィルター媒体。
【請求項８５】
前記流れ画定層は、芳香族成分及び不飽和成分の少なくとも１つを含む、請求項６７〜８４又は８６〜１０２のいずれか一項に記載のフィルター媒体。
【請求項８６】
前記流れ画定層は、ＵＶ反応性樹脂を含む、請求項６７〜８５又は８７〜１０２のいずれか一項に記載のフィルター媒体。
【請求項８７】
前記第１の表面は、親水基含有ポリマーを含む、請求項６７〜８６又は８８〜１０２のいずれか一項に記載のフィルター媒体。
【請求項８８】
前記親水基含有ポリマーは、親水性ペンダント基を含む、請求項６７〜８７又は８９〜１０２のいずれか一項に記載のフィルター媒体。
【請求項８９】
前記親水基含有ポリマーは、フルオロポリマーを含まない、請求項６７〜８８又は９０〜１０２のいずれか一項に記載のフィルター媒体。
【請求項９０】
前記親水基含有ポリマーは、親水性ポリマーを含む、請求項６７〜８９又は９１〜１０２のいずれか一項に記載のフィルター媒体。
【請求項９１】
前記親水基含有ポリマーは、帯電ポリマーを含む、請求項６７〜９０又は９２〜１０２のいずれか一項に記載のフィルター媒体。
【請求項９２】
前記親水基含有ポリマーは、ヒドロキシル化メタクリレートポリマーを含む、請求項６７〜９１又は９３〜１０２のいずれか一項に記載のフィルター媒体。
【請求項９３】
前記流れ画定層は、変性樹脂を含む、請求項６７〜９２又は９４〜１０２のいずれか一項に記載のフィルター媒体。
【請求項９４】
前記流れ画定層は、最大で２ｍｍの平均直径を有する細孔を含む、請求項６７〜９３又は９５〜１０２のいずれか一項に記載のフィルター媒体。
【請求項９５】
前記流れ画定層は、４０μｍ〜５０μｍの範囲の平均直径を有する細孔を含む、請求項６７〜９４又は９６〜１０２のいずれか一項に記載のフィルター媒体。
【請求項９６】
前記流れ画定層は、少なくとも１５％多孔性であり、且つ最大で９９％多孔性である、請求項６７〜９５又は９７〜１０２のいずれか一項に記載のフィルター媒体。
【請求項９７】
前記流れ画定層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項６７〜９６又は９８〜１０２のいずれか一項に記載のフィルター媒体。
【請求項９８】
前記第１の表面は、親水基含有ポリマーを含み、前記基材は、最大で２ｍｍの平均直径を有する細孔を含み、前記基材は、少なくとも１５％多孔性であり、且つ最大で９９％多孔性である、請求項６７〜９７又は９９〜１０２のいずれか一項に記載のフィルター媒体。
【請求項９９】
前記基材層は、安定している、請求項６７〜９８又は１００〜１０２のいずれか一項に記載のフィルター媒体。
【請求項１００】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項６７〜９９又は１０１若しくは１０２のいずれか一項に記載のフィルター媒体。
【請求項１０１】
前記流れ画定層は、セルロース、ポリエステル、ポリアミド、ポリオレフィン、ガラス又はそれらの組合せを含む、請求項６７〜１００又は１０２のいずれか一項に記載のフィルター媒体。
【請求項１０２】
前記流れ画定層は、フェノール樹脂を含む、請求項６７〜１０１のいずれか一項に記載のフィルター媒体。
【請求項１０３】
第１の表面であって、前記第１の表面がトルエンに浸漬される場合、５０μＬの水滴についてのロールオフ角を増加させる処理を有する第１の表面を有する基材層を含むバリアベントアセンブリであって、前記基材層は、境界領域及び前記境界領域に対して中央にある中央領域を画定し、前記境界領域は、ハウジングによって画定される開口部の周囲で前記ハウジングに連結されるように構成される、バリアベントアセンブリ。
【請求項１０４】
前記第１の表面がトルエンに浸漬される場合、５０μＬの水滴について、前記第１の表面の前記ロールオフ角は、５０度〜９０度の範囲であり、且つ第１の表面は、９０度〜１８０度の範囲の接触角を有する、請求項１０３又は１０５〜１３２のいずれか一項に記載のバリアベントアセンブリ。
【請求項１０５】
接着剤は、前記境界領域に配置される、請求項１０３若しくは１０４又は１０６〜１３２のいずれか一項に記載のバリアベントアセンブリ。
【請求項１０６】
フレームは、前記境界領域に連結され、且つ前記フレームは、前記ハウジングに連結されるように構成される、請求項１０３〜１０５又は１０７〜１３２のいずれか一項に記載のバリアベントアセンブリ。
【請求項１０７】
前記基材層は、前記第１の表面がトルエンに浸漬される場合、５０μＬの水滴について５０度〜９０度の範囲のロールオフ角及び９０度〜１８０度の範囲の接触角を有する第２の表面を有する、請求項１０３〜１０６又は１０８〜１３２のいずれか一項に記載のバリアベントアセンブリ。
【請求項１０８】
前記接着剤は、前記第２の表面に配置される、請求項１０３〜１０７又は１０９〜１３２のいずれか一項に記載のバリアベントアセンブリ。
【請求項１０９】
前記接着剤は、前記第１の表面に配置される、請求項１０３〜１０８又は１１０〜１３２のいずれか一項に記載のバリアベントアセンブリ。
【請求項１１０】
前記第１の表面は、前記ハウジングの外側に面するように構成される、請求項１０３〜１０９又は１１１〜１３２のいずれか一項に記載のバリアベントアセンブリ。
【請求項１１１】
前記ハウジングは、燃料タンクハウジングである、請求項１０３〜１１０又は１１２〜１３２のいずれか一項に記載のバリアベントアセンブリ。
【請求項１１２】
前記第１の表面の前記ロールオフ角は、６０度〜９０度の範囲、７０度〜９０度の範囲又は８０度〜９０度の範囲である、請求項１０３〜１１１又は１１３〜１３２のいずれか一項に記載のフィルター媒体。
【請求項１１３】
前記第１の表面は、ＵＶ処理された表面を含む、請求項１０３〜１１２又は１１４〜１３２のいずれか一項に記載のフィルター媒体。
【請求項１１４】
前記第１の表面は、ＵＶ−酸素処理された表面を含む、請求項１０３〜１１３又は１１５〜１３２のいずれか一項に記載のフィルター媒体。
【請求項１１５】
前記基材層は、芳香族成分及び不飽和成分の少なくとも１つを含む、請求項１０３〜１１４又は１１６〜１３２のいずれか一項に記載のフィルター媒体。
【請求項１１６】
前記基材層は、ＵＶ反応性樹脂を含む、請求項１０３〜１１５又は１１７〜１３２のいずれか一項に記載のフィルター媒体。
【請求項１１７】
前記第１の表面は、親水基含有ポリマーを含む、請求項１０３〜１１６又は１１８〜１３２のいずれか一項に記載のフィルター媒体。
【請求項１１８】
前記親水基含有ポリマーは、親水性ペンダント基を含む、請求項１０３〜１１７又は１１９〜１３２のいずれか一項に記載のフィルター媒体。
【請求項１１９】
前記親水基含有ポリマーは、フルオロポリマーを含まない、請求項１０３〜１１８又は１２０〜１３２のいずれか一項に記載のフィルター媒体。
【請求項１２０】
前記親水基含有ポリマーは、親水性ポリマーを含む、請求項１０３〜１１９又は１２１〜１３２のいずれか一項に記載のフィルター媒体。
【請求項１２１】
前記親水基含有ポリマーは、帯電ポリマーを含む、請求項１０３〜１２０又は１２２〜１３２のいずれか一項に記載のフィルター媒体。
【請求項１２２】
前記親水基含有ポリマーは、ヒドロキシル化メタクリレートポリマーを含む、請求項１０３〜１２１又は１２３〜１３２のいずれか一項に記載のフィルター媒体。
【請求項１２３】
前記基材層は、変性樹脂を含む、請求項１０３〜１２２又は１２４〜１３２のいずれか一項に記載のフィルター媒体。
【請求項１２４】
前記基材層は、最大で２ｍｍの平均直径を有する細孔を含む、請求項１０３〜１２３又は１２５〜１３２のいずれか一項に記載のフィルター媒体。
【請求項１２５】
前記基材層は、４０μｍ〜５０μｍの範囲の平均直径を有する細孔を含む、請求項１０３〜１２４又は１２６〜１３２のいずれか一項に記載のフィルター媒体。
【請求項１２６】
前記基材層は、少なくとも１５％多孔性であり、且つ最大で９９％多孔性である、請求項１０３〜１２５又は１２７〜１３２のいずれか一項に記載のフィルター媒体。
【請求項１２７】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項１０３〜１２６又は１２８〜１３２のいずれか一項に記載のフィルター媒体。
【請求項１２８】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項１０３〜１２７又は１２９〜１３２のいずれか一項に記載のフィルター媒体。
【請求項１２９】
前記基材層は、安定している、請求項１０３〜１２８又は１３０〜１３２のいずれか一項に記載のフィルター媒体。
【請求項１３０】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１０３〜１２９又は１３１若しくは１３２のいずれか一項に記載のフィルター媒体。
【請求項１３１】
前記基材層は、セルロース、ポリエステル、ポリアミド、ポリオレフィン、ガラス又はそれらの組合せを含む、請求項１０３〜１３０又は１３２のいずれか一項に記載のフィルター媒体。
【請求項１３２】
前記基材層は、フェノール樹脂を含む、請求項１０３〜１３１のいずれか一項に記載のフィルター媒体。
【請求項１３３】
燃料流中の水を合体するように構成されたフィルター要素；
前記フィルター要素と流体連通しているバリアアセンブリ
を含む燃料濾過システムであって、前記バリアアセンブリは、前記フィルター要素の下流に配置され、前記バリアアセンブリは、上流表面を画定し、前記上流表面は、前記上流表面がトルエンに浸漬される場合、５０μＬの水滴についてのロールオフ角を増加させる処理を有する、燃料濾過システム。
【請求項１３４】
前記バリアアセンブリの前記上流表面は、流体流れの方向に対して非直角に配置されるように構成される、請求項１３３又は１３５〜１５６のいずれか一項に記載の燃料濾過システム。
【請求項１３５】
前記上流表面がトルエンに浸漬される場合、５０μＬの水滴について、前記上流表面の前記ロールオフ角は、５０度〜９０度の範囲であり、且つ前記上流表面は、９０度〜１８０度の範囲の接触角を有する、請求項１３３若しくは１３４又は１３６〜１５６のいずれか一項に記載の燃料濾過システム。
【請求項１３６】
前記第１の表面の前記ロールオフ角は、６０度〜９０度の範囲、７０度〜９０度の範囲又は８０度〜９０度の範囲である、請求項１３３〜１３５又は１３７〜１５６のいずれか一項に記載のフィルター媒体。
【請求項１３７】
前記第１の表面は、ＵＶ処理された表面を含む、請求項１３３〜１３６又は１３８〜１５６のいずれか一項に記載のフィルター媒体。
【請求項１３８】
前記第１の表面は、ＵＶ−酸素処理された表面を含む、請求項１３３〜１３７又は１３９〜１５６のいずれか一項に記載のフィルター媒体。
【請求項１３９】
基材層は、芳香族成分及び不飽和成分の少なくとも１つを含む、請求項１３３〜１３８又は１４０〜１５６のいずれか一項に記載のフィルター媒体。
【請求項１４０】
前記基材層は、ＵＶ反応性樹脂を含む、請求項１３３〜１３９又は１４１〜１５６のいずれか一項に記載のフィルター媒体。
【請求項１４１】
前記第１の表面は、親水基含有ポリマーを含む、請求項１３３〜１４０又は１４２〜１５６のいずれか一項に記載のフィルター媒体。
【請求項１４２】
前記親水基含有ポリマーは、親水性ペンダント基を含む、請求項１３３〜１４１又は１４３〜１５６のいずれか一項に記載のフィルター媒体。
【請求項１４３】
前記親水基含有ポリマーは、フルオロポリマーを含まない、請求項１３３〜１４２又は１４４〜１５６のいずれか一項に記載のフィルター媒体。
【請求項１４４】
前記親水基含有ポリマーは、親水性ポリマーを含む、請求項１３３〜１４３又は１４５〜１５６のいずれか一項に記載のフィルター媒体。
【請求項１４５】
前記親水基含有ポリマーは、帯電ポリマーを含む、請求項１３３〜１４４又は１４６〜１５６のいずれか一項に記載のフィルター媒体。
【請求項１４６】
前記親水基含有ポリマーは、ヒドロキシル化メタクリレートポリマーを含む、請求項１３３〜１４５又は１４７〜１５６のいずれか一項に記載のフィルター媒体。
【請求項１４７】
前記基材層は、変性樹脂を含む、請求項１３３〜１４６又は１４８〜１５６のいずれか一項に記載のフィルター媒体。
【請求項１４８】
前記基材層は、最大で２ｍｍの平均直径を有する細孔を含む、請求項１３３〜１４７又は１４９〜１５６のいずれか一項に記載のフィルター媒体。
【請求項１４９】
前記基材層は、４０μｍ〜５０μｍの範囲の平均直径を有する細孔を含む、請求項１３３〜１４８又は１５０〜１５６のいずれか一項に記載のフィルター媒体。
【請求項１５０】
前記基材層は、少なくとも１５％多孔性であり、且つ最大で９９％多孔性である、請求項１３３〜１４９又は１５１〜１５６のいずれか一項に記載のフィルター媒体。
【請求項１５１】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項１３３〜１５０又は１５２〜１５６のいずれか一項に記載のフィルター媒体。
【請求項１５２】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項１３３〜１５１又は１５３〜１５６のいずれか一項に記載のフィルター媒体。
【請求項１５３】
前記基材層は、安定している、請求項１３３〜１５２又は１５３〜１５６のいずれか一項に記載のフィルター媒体。
【請求項１５４】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１３３〜１５３又は１５５若しくは１５６のいずれか一項に記載のフィルター媒体。
【請求項１５５】
前記基材層は、セルロース、ポリエステル、ポリアミド、ポリオレフィン、ガラス又はそれらの組合せを含む、請求項１３３〜１５４又は１５６のいずれか一項に記載のフィルター媒体。
【請求項１５６】
前記基材層は、フェノール樹脂を含む、請求項１３３〜１５５のいずれか一項に記載のフィルター媒体。
【請求項１５７】
ハウジングと；
前記ハウジング内に配置された第１の基材層と
を含むフィルター要素であって、前記第１の基材層は、第１の表面及び第２の表面を画定し、前記第１の表面は、前記第１の表面がトルエンに浸漬される場合、５０μＬの水滴についてのロールオフ角を増加させる処理を有し、前記第１の基材層は、らせん状構造である、フィルター要素。
【請求項１５８】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項１５７又は１５９〜１８７のいずれか一項に記載のフィルター要素。
【請求項１５９】
前記ハウジングは、前記ハウジングの外側に流体流れを向けるように構成されたハウジング排液チャネルを画定する、請求項１５７若しくは１５８又は１６０〜１８７のいずれか一項に記載のフィルター要素。
【請求項１６０】
フィルター媒体は、前記らせん状構造内に基材排液チャネルを画定する、請求項１５７〜１５９又は１６１〜１８７のいずれか一項に記載のフィルター要素。
【請求項１６１】
前記第１の基材層は、外部円筒表面及び中央の円筒状開口部を画定する、請求項１５７〜１６０又は１６２〜１８７のいずれか一項に記載のフィルター要素。
【請求項１６２】
前記第２の表面は、前記第１の表面がトルエンに浸漬される場合、５０μＬの水滴について５０度〜９０度の範囲のロールオフ角及び９０度〜１８０度の範囲の接触角を有する、請求項１５７〜１６１又は１６３〜１８７のいずれか一項に記載のフィルター要素。
【請求項１６３】
前記第１の表面は、前記中央の円筒状開口部を画定する、請求項１５７〜１６２又は１６４〜１８７のいずれか一項に記載のフィルター要素。
【請求項１６４】
前記第２の表面は、前記中央の円筒状開口部を画定する、請求項１５７〜１６３又は１６５〜１８７のいずれか一項に記載のフィルター要素。
【請求項１６５】
前記ハウジング内に配置された第２の基材層であって、前記第１の基材層に当接する第２の基材層をさらに含む、請求項１５７〜１６４又は１６６〜１８７のいずれか一項に記載のフィルター要素。
【請求項１６６】
前記第２の基材層は、第３の表面及び第４の表面を有し、前記第３の表面及び前記第４の表面のそれぞれは、前記第１の表面がトルエンに浸漬される場合、５０μＬの水滴について、前記第１の基材層の前記第１の表面の前記ロールオフ角及び前記接触角と異なるロールオフ角及び接触角を有する、請求項１５７〜１６５又は１６７〜１８７のいずれか一項に記載のフィルター要素。
【請求項１６７】
前記第１の表面の前記ロールオフ角は、６０度〜９０度の範囲、７０度〜９０度の範囲又は８０度〜９０度の範囲である、請求項１５７〜１６６又は１６８〜１８７のいずれか一項に記載のフィルター媒体。
【請求項１６８】
前記第１の表面は、ＵＶ処理された表面を含む、請求項１５７〜１６７又は１６９〜１８７のいずれか一項に記載のフィルター媒体。
【請求項１６９】
前記第１の表面は、ＵＶ−酸素処理された表面を含む、請求項１５７〜１６８又は１７０〜１８７のいずれか一項に記載のフィルター媒体。
【請求項１７０】
前記基材層は、芳香族成分及び不飽和成分の少なくとも１つを含む、請求項１５７〜１６９又は１７１〜１８７のいずれか一項に記載のフィルター媒体。
【請求項１７１】
前記基材層は、ＵＶ反応性樹脂を含む、請求項１５７〜１７０又は１７２〜１８７のいずれか一項に記載のフィルター媒体。
【請求項１７２】
前記第１の表面は、親水基含有ポリマーを含む、請求項１５７〜１７１又は１７３〜１８７のいずれか一項に記載のフィルター媒体。
【請求項１７３】
前記親水基含有ポリマーは、親水性ペンダント基を含む、請求項１５７〜１７２又は１７４〜１８７のいずれか一項に記載のフィルター媒体。
【請求項１７４】
前記親水基含有ポリマーは、フルオロポリマーを含まない、請求項１５７〜１７３又は１７５〜１８７のいずれか一項に記載のフィルター媒体。
【請求項１７５】
前記親水基含有ポリマーは、親水性ポリマーを含む、請求項１５７〜１７４又は１７６〜１８７のいずれか一項に記載のフィルター媒体。
【請求項１７６】
前記親水基含有ポリマーは、帯電ポリマーを含む、請求項１５７〜１７５又は１７７〜１８７のいずれか一項に記載のフィルター媒体。
【請求項１７７】
前記親水基含有ポリマーは、ヒドロキシル化メタクリレートポリマーを含む、請求項１５７〜１７６又は１７８〜１８７のいずれか一項に記載のフィルター媒体。
【請求項１７８】
前記基材層は、変性樹脂を含む、請求項１５７〜１７７又は１７９〜１８７のいずれか一項に記載のフィルター媒体。
【請求項１７９】
前記基材層は、最大で２ｍｍの平均直径を有する細孔を含む、請求項１５７〜１７８又は１８０〜１８７のいずれか一項に記載のフィルター媒体。
【請求項１８０】
前記基材層は、４０μｍ〜５０μｍの範囲の平均直径を有する細孔を含む、請求項１５７〜１７９又は１８１〜１８７のいずれか一項に記載のフィルター媒体。
【請求項１８１】
前記基材層は、少なくとも１５％多孔性であり、且つ最大で９９％多孔性である、請求項１５７〜１８０又は１８２〜１８７のいずれか一項に記載のフィルター媒体。
【請求項１８２】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項１５７〜１８１又は１８３〜１８７のいずれか一項に記載のフィルター媒体。
【請求項１８３】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項１５７〜１８２又は１８４〜１８７のいずれか一項に記載のフィルター媒体。
【請求項１８４】
前記基材層は、安定している、請求項１５７〜１８３又は１８５〜１８７のいずれか一項に記載のフィルター媒体。
【請求項１８５】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１５７〜１８４又は１８６若しくは１８７のいずれか一項に記載のフィルター媒体。
【請求項１８６】
前記基材層は、セルロース、ポリエステル、ポリアミド、ポリオレフィン、ガラス又はそれらの組合せを含む、請求項１５７〜１８５又は１８７のいずれか一項に記載のフィルター媒体。
【請求項１８７】
前記基材層は、フェノール樹脂を含む、請求項１５７〜１８６のいずれか一項に記載のフィルター媒体。
【請求項１８８】
外部放射状表面及び内部放射状表面を有する管状構造を画定する第１の基材を含むクロスフローフィルター要素であって、前記内部放射状表面内の上流側面及び前記外部放射状表面の外側の下流側面を画定し、前記外部放射状表面及び前記内部放射状表面の少なくとも１つは、前記外部放射状表面がトルエンに浸漬される場合、５０μＬの水滴についてのロールオフ角を増加させる処理を有する、クロスフローフィルター要素。
【請求項１８９】
前記外部放射状表面がトルエンに浸漬される場合、５０μＬの水滴について、前記外部放射状表面の前記ロールオフ角は、５０度〜９０度の範囲であり、且つ前記外部放射状表面は、９０度〜１８０度の範囲の接触角を有する、請求項１８８又は１９０〜２１５のいずれか一項に記載のクロスフローフィルター要素。
【請求項１９０】
前記内部放射状表面は、前記内部放射状表面がトルエンに浸漬される場合、５０μＬの水滴について５０度〜９０度の範囲のロールオフ角及び９０度〜１８０度の範囲の接触角を有する、請求項１８８若しくは１８９又は１９１〜２１５のいずれか一項に記載のクロスフローフィルター要素。
【請求項１９１】
前記内部放射状表面及び前記外部放射状表面のそれぞれは、前記それぞれの表面がトルエンに浸漬される場合、５０μＬの水滴について５０度〜９０度の範囲のロールオフ角及び９０度〜１８０度の範囲の接触角を有する、請求項１８８〜１９０又は１９２〜２１５のいずれか一項に記載のクロスフローフィルター要素。
【請求項１９２】
前記第１の基材は、膜である、請求項１８８〜１９１又は１９３〜２１５のいずれか一項に記載のクロスフローフィルター要素。
【請求項１９３】
前記第１の基材は、セラミックである、請求項１８８〜１９２又は１９４〜２１５のいずれか一項に記載のクロスフローフィルター要素。
【請求項１９４】
前記第１の基材は、ポリマーである、請求項１８８〜１９３又は１９５〜２１５のいずれか一項に記載のクロスフローフィルター要素。
【請求項１９５】
前記第１の表面の前記ロールオフ角は、６０度〜９０度の範囲、７０度〜９０度の範囲又は８０度〜９０度の範囲である、請求項１８８〜１９４又は１９６〜２１５のいずれか一項に記載のフィルター媒体。
【請求項１９６】
前記第１の表面は、ＵＶ処理された表面を含む、請求項１８８〜１９５又は１９７〜２１５のいずれか一項に記載のフィルター媒体。
【請求項１９７】
前記第１の表面は、ＵＶ−酸素処理された表面を含む、請求項１８８〜１９６又は１９８〜２１５のいずれか一項に記載のフィルター媒体。
【請求項１９８】
前記第１の基材は、芳香族成分及び不飽和成分の少なくとも１つを含む、請求項１８８〜１９７又は１９９〜２１５のいずれか一項に記載のフィルター媒体。
【請求項１９９】
前記第１の基材は、ＵＶ反応性樹脂を含む、請求項１８８〜１９８又は２００〜２１５のいずれか一項に記載のフィルター媒体。
【請求項２００】
前記第１の表面は、親水基含有ポリマーを含む、請求項１８８〜１９９又は２０１〜２１５のいずれか一項に記載のフィルター媒体。
【請求項２０１】
前記親水基含有ポリマーは、親水性ペンダント基を含む、請求項１８８〜２００又は２０２〜２１５のいずれか一項に記載のフィルター媒体。
【請求項２０２】
前記親水基含有ポリマーは、フルオロポリマーを含まない、請求項１８８〜２０１又は２０３〜２１５のいずれか一項に記載のフィルター媒体。
【請求項２０３】
前記親水基含有ポリマーは、親水性ポリマーを含む、請求項１８８〜２０２又は２０４〜２１５のいずれか一項に記載のフィルター媒体。
【請求項２０４】
前記親水基含有ポリマーは、帯電ポリマーを含む、請求項１８８〜２０３又は２０５〜２１５のいずれか一項に記載のフィルター媒体。
【請求項２０５】
前記親水基含有ポリマーは、ヒドロキシル化メタクリレートポリマーを含む、請求項１８８〜２０４又は２０６〜２１５のいずれか一項に記載のフィルター媒体。
【請求項２０６】
前記第１の基材は、変性樹脂を含む、請求項１８８〜２０５又は２０７〜２１５のいずれか一項に記載のフィルター媒体。
【請求項２０７】
前記第１の基材は、最大で２ｍｍの平均直径を有する細孔を含む、請求項１８８〜２０６又は２０８〜２１５のいずれか一項に記載のフィルター媒体。
【請求項２０８】
前記第１の基材は、４０μｍ〜５０μｍの範囲の平均直径を有する細孔を含む、請求項１８８〜２０７又は２０９〜２１５のいずれか一項に記載のフィルター媒体。
【請求項２０９】
前記第１の基材は、少なくとも１５％多孔性であり、且つ最大で９９％多孔性である、請求項１８８〜２０８又は２１０〜２１５のいずれか一項に記載のフィルター媒体。
【請求項２１０】
前記第１の基材は、芳香族成分及び不飽和成分の少なくとも１つを含み、前記表面は、ＵＶ処理された表面を含み、前記第１の基材は、最大で２ｍｍの平均直径を有する細孔を含み、前記基材は、少なくとも１５％多孔性であり、且つ最大で９９％多孔性である、請求項１８８〜２０９又は２１１〜２１５のいずれか一項に記載のフィルター媒体。
【請求項２１１】
前記表面は、親水基含有ポリマーを含み、前記第１の基材は、最大で２ｍｍの平均直径を有する細孔を含み、前記第１の基材は、少なくとも１５％多孔性であり、且つ最大で９９％多孔性である、請求項１８８〜２１０又は２１２〜２１５のいずれか一項に記載のフィルター媒体。
【請求項２１２】
前記第１の基材は、安定している、請求項１８８〜２１１又は２１３〜２１５のいずれか一項に記載のフィルター媒体。
【請求項２１３】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１８８〜２１２又は２１４若しくは２１５のいずれか一項に記載のフィルター媒体。
【請求項２１４】
前記第１の基材は、セルロース、ポリエステル、ポリアミド、ポリオレフィン、ガラス又はそれらの組合せを含む、請求項１８８〜２１３又は２１５のいずれか一項に記載のフィルター媒体。
【請求項２１５】
前記第１の基材は、フェノール樹脂を含む、請求項１８８〜２１４のいずれか一項に記載のフィルター媒体。
【請求項２１６】
フィルター要素であって、
シングルフェーサー媒体の複数の層の積層であって、シングルフェーサー媒体のそれぞれの層は、入口縦溝及び出口縦溝を含む複数の縦溝を累積的に画定する縦溝シート及び化粧面シートを含み、前記複数の縦溝のそれぞれの縦溝は、前記フィルター要素の第１の面から前記フィルター要素の第２の面まで延在する縦溝長さを有する、シングルフェーサー媒体の複数の層の積層と；
前記フィルター要素の前記第１の面に向かって前記出口縦溝内に配置された第１の障害と；
前記フィルター要素の前記第１の面内に且つ前記フィルター要素の前記第２の面から通過する流体が媒体を通過して流体濾過を提供するように、前記フィルター要素の前記第２の面に向かって前記入口縦溝内に配置された第２の障害と
を含み、前記シングルフェーサー媒体の少なくとも第１の表面は、前記表面がトルエンに浸漬される場合、５０μＬの水滴についてのロールオフ角を増加させる処理を有する、フィルター要素。
【請求項２１７】
前記表面がトルエンに浸漬される場合、５０μＬの水滴について、前記シングルフェーサー媒体の前記第１の表面の前記ロールオフ角は、５０度〜９０度の範囲であり、且つ前記少なくとも１つの表面は、９０度〜１８０度の範囲の接触角を有する、請求項２１６又は２１８〜２３８のいずれか一項に記載のフィルター要素。
【請求項２１８】
前記第１の表面の前記ロールオフ角は、６０度〜９０度の範囲、７０度〜９０度の範囲又は８０度〜９０度の範囲である、請求項２１６若しくは２１７又は２１９〜２３８のいずれか一項に記載のフィルター媒体。
【請求項２１９】
前記第１の表面は、ＵＶ処理された表面を含む、請求項２１６〜２１８又は２２０〜２３８のいずれか一項に記載のフィルター媒体。
【請求項２２０】
前記第１の表面は、ＵＶ−酸素処理された表面を含む、請求項２１６〜２１９又は２２１〜２３８のいずれか一項に記載のフィルター媒体。
【請求項２２１】
前記基材層は、芳香族成分及び不飽和成分の少なくとも１つを含む、請求項２１６〜２２０又は２２２〜２３８のいずれか一項に記載のフィルター媒体。
【請求項２２２】
前記基材層は、ＵＶ反応性樹脂を含む、請求項２１６〜２２１又は２２３〜２３８のいずれか一項に記載のフィルター媒体。
【請求項２２３】
前記第１の表面は、親水基含有ポリマーを含む、請求項２１６〜２２２又は２２４〜２３８のいずれか一項に記載のフィルター媒体。
【請求項２２４】
前記親水基含有ポリマーは、親水性ペンダント基を含む、請求項２１６〜２２３又は２２５〜２３８のいずれか一項に記載のフィルター媒体。
【請求項２２５】
前記親水基含有ポリマーは、フルオロポリマーを含まない、請求項２１６〜２２４又は２２６〜２３８のいずれか一項に記載のフィルター媒体。
【請求項２２６】
前記親水基含有ポリマーは、親水性ポリマーを含む、請求項２１６〜２２５又は２２７〜２３８のいずれか一項に記載のフィルター媒体。
【請求項２２７】
前記親水基含有ポリマーは、帯電ポリマーを含む、請求項２１６〜２２６又は２２８〜２３８のいずれか一項に記載のフィルター媒体。
【請求項２２８】
前記親水基含有ポリマーは、ヒドロキシル化メタクリレートポリマーを含む、請求項２１６〜２２７又は２２９〜２３８のいずれか一項に記載のフィルター媒体。
【請求項２２９】
前記基材層は、変性樹脂を含む、請求項２１６〜２２８又は２３０〜２３８のいずれか一項に記載のフィルター媒体。
【請求項２３０】
前記基材層は、最大で２ｍｍの平均直径を有する細孔を含む、請求項２１６〜２２９又は２３１〜２３８のいずれか一項に記載のフィルター媒体。
【請求項２３１】
前記基材層は、４０μｍ〜５０μｍの範囲の平均直径を有する細孔を含む、請求項２１６〜２３０又は２３２〜２３８のいずれか一項に記載のフィルター媒体。
【請求項２３２】
前記基材層は、少なくとも１５％多孔性であり、且つ最大で９９％多孔性である、請求項２１６〜２３１又は２３３〜２３８のいずれか一項に記載のフィルター媒体。
【請求項２３３】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項２１６〜２３２又は２３４〜２３８のいずれか一項に記載のフィルター媒体。
【請求項２３４】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項２１６〜２３３又は２３５〜２３８のいずれか一項に記載のフィルター媒体。
【請求項２３５】
前記基材層は、安定している、請求項２１６〜２３４又は２３６〜２３８のいずれか一項に記載のフィルター媒体。
【請求項２３６】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項２１６〜２３５又は２３７若しくは２３８のいずれか一項に記載のフィルター媒体。
【請求項２３７】
前記基材層は、セルロース、ポリエステル、ポリアミド、ポリオレフィン、ガラス又はそれらの組合せを含む、請求項２１６〜２３６又は２３８のいずれか一項に記載のフィルター媒体。
【請求項２３８】
前記基材層は、フェノール樹脂を含む、請求項２１６〜２３７のいずれか一項に記載のフィルター媒体。
【請求項２３９】
フィルター要素であって、
内部開口部及び外部表面を画定する管状配置に構成されたフィルター媒体と；
前記フィルター媒体と同心であるライナーであって、前記フィルター要素を通る流体流れに関して直列に配置されるライナーと
を含み、前記ライナーは、少なくとも第１の表面がトルエンに浸漬される場合、５０μＬの水滴についての前記少なくとも第１の表面のロールオフ角を増加させる処理を有する、フィルター要素。
【請求項２４０】
前記表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項２３９又は２４１〜２６７のいずれか一項に記載のフィルター要素。
【請求項２４１】
前記ライナーは、前記フィルター媒体によって画定された前記内部開口部内に配置される、請求項２３９若しくは２４０又は２４２〜２６７のいずれか一項に記載のフィルター要素。
【請求項２４２】
前記ライナーは、前記フィルター媒体の前記外部表面の周囲に配置される、請求項２３９〜２４１又は２４３〜２６７のいずれか一項に記載のフィルター要素。
【請求項２４３】
前記フィルター媒体は、プリーツ状である、請求項２３９〜２４２又は２４４〜２６７のいずれか一項に記載のフィルター要素。
【請求項２４４】
前記フィルター媒体は、巻き付けられている、請求項２３９〜２４３又は２４５〜２６７のいずれか一項に記載のフィルター要素。
【請求項２４５】
前記ライナーの前記第１の表面は、外部ライナー表面を含む、請求項２３９〜２４４又は２４６〜２６７のいずれか一項に記載のフィルター要素。
【請求項２４６】
前記ライナーの前記少なくとも第１の表面は、内部ライナー表面を含む、請求項２３９〜２４５又は２４７〜２６７のいずれか一項に記載のフィルター要素。
【請求項２４７】
前記第１の表面の前記ロールオフ角は、６０度〜９０度の範囲、７０度〜９０度の範囲又は８０度〜９０度の範囲である、請求項２３９〜２４６又は２４８〜２６７のいずれか一項に記載のフィルター媒体。
【請求項２４８】
前記第１の表面は、ＵＶ処理された表面を含む、請求項２３９〜２４７又は２４９〜２６７のいずれか一項に記載のフィルター媒体。
【請求項２４９】
前記第１の表面は、ＵＶ−酸素処理された表面を含む、請求項２３９〜２４８又は２５０〜２６７のいずれか一項に記載のフィルター媒体。
【請求項２５０】
基材層は、芳香族成分及び不飽和成分の少なくとも１つを含む、請求項２３９〜２４９又は２５１〜２６７のいずれか一項に記載のフィルター媒体。
【請求項２５１】
前記基材層は、ＵＶ反応性樹脂を含む、請求項２３９〜２５０又は２５２〜２６７のいずれか一項に記載のフィルター媒体。
【請求項２５２】
前記第１の表面は、親水基含有ポリマーを含む、請求項２３９〜２５１又は２５３〜２６７のいずれか一項に記載のフィルター媒体。
【請求項２５３】
前記親水基含有ポリマーは、親水性ペンダント基を含む、請求項２３９〜２５２又は２５４〜２６７のいずれか一項に記載のフィルター媒体。
【請求項２５４】
前記親水基含有ポリマーは、フルオロポリマーを含まない、請求項２３９〜２５３又は２５５〜２６７のいずれか一項に記載のフィルター媒体。
【請求項２５５】
前記親水基含有ポリマーは、親水性ポリマーを含む、請求項２３９〜２５４又は２５６〜２６７のいずれか一項に記載のフィルター媒体。
【請求項２５６】
前記親水基含有ポリマーは、帯電ポリマーを含む、請求項２３９〜２５５又は２５７〜２６７のいずれか一項に記載のフィルター媒体。
【請求項２５７】
前記親水基含有ポリマーは、ヒドロキシル化メタクリレートポリマーを含む、請求項２３９〜２５６又は２５８〜２６７のいずれか一項に記載のフィルター媒体。
【請求項２５８】
前記基材層は、変性樹脂を含む、請求項２３９〜２５７又は２５９〜２６７のいずれか一項に記載のフィルター媒体。
【請求項２５９】
前記基材層は、最大で２ｍｍの平均直径を有する細孔を含む、請求項２３９〜２５８又は２６０〜２６７のいずれか一項に記載のフィルター媒体。
【請求項２６０】
前記基材層は、４０μｍ〜５０μｍの範囲の平均直径を有する細孔を含む、請求項２３９〜２５９又は２６１〜２６７のいずれか一項に記載のフィルター媒体。
【請求項２６１】
前記基材層は、少なくとも１５％多孔性であり、且つ最大で９９％多孔性である、請求項２３９〜２６０又は２６２〜２６７のいずれか一項に記載のフィルター媒体。
【請求項２６２】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項２３９〜２６１又は２６３〜２６７のいずれか一項に記載のフィルター媒体。
【請求項２６３】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項２３９〜２６２又は２６４〜２６７のいずれか一項に記載のフィルター媒体。
【請求項２６４】
前記基材層は、安定している、請求項２３９〜２６３又は２６５〜２６７のいずれか一項に記載のフィルター媒体。
【請求項２６５】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項２３９〜２６４又は２６６若しくは２６７のいずれか一項に記載のフィルター媒体。
【請求項２６６】
前記基材層は、セルロース、ポリエステル、ポリアミド、ポリオレフィン、ガラス又はそれらの組合せを含む、請求項２３９〜２６５又は２６７のいずれか一項に記載のフィルター媒体。
【請求項２６７】
前記基材層は、フェノール樹脂を含む、請求項２３９〜２６６のいずれか一項に記載のフィルター媒体。
【発明の詳細な説明】
【技術分野】
【０００１】
継続出願データ
本出願は、参照によって本明細書に組み込まれる２０１８年２月１５日出願の米国仮特許出願第６２／６３１，３８４号明細書の利益を主張する。
【０００２】
本明細書に開示される技術は、基材に関する。特に、本明細書に開示される技術は、フィルター要素構造に関する。
【背景技術】
【０００３】
内部燃焼エンジンでの使用のためのディーゼル燃料を含む炭化水素流体の濾過は、適切なエンジン性能のために多くの場合に必須である。好ましいエンジン性能を提供し、且つエンジン部品を損傷から保護するために、水分及び粒子除去が必要となる可能性がある。炭化水素流体中に別の相として存在する遊離水（すなわち非溶解状態の水）が除去されない場合、空洞化、腐食又は微生物成長の促進によるエンジン部品への損傷を含む問題を引き起こす可能性がある。
【発明の概要】
【課題を解決するための手段】
【０００４】
本明細書に開示される技術のいくつかの実施形態は、処理を有する第１の表面を画定する基材層を有するフィルター要素に関する。この処理により、第１の表面がトルエンに浸漬される場合、５０μＬの水滴についての第１の表面のロールオフ角が増加する。基材層は、プリーツ折り目の第１のセットとプリーツ折り目の第２のセットとの間に延在する複数のプリーツを画定し、プリーツ折り目の第１のセットは、第１の面を画定し、且つプリーツ折り目の第２のセットは、第２の面を画定する。
【０００５】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、第１の面は、フィルター要素に関して第２の面の反対側にある。さらに又は代わりに、プリーツ折り目の第１のセット中のそれぞれの隣接するプリーツ折り目間の距離は、プリーツ折り目の第２のセット中のそれぞれの隣接するプリーツ折り目間の距離より大きい。さらに又は代わりに、フィルター要素は、プリーツ折り目の第１のセット中のそれぞれのプリーツ折り目間に配置されたプリーツスペーサーを有する。さらに又は代わりに、第１の面は、湾曲面を画定する。さらに又は代わりに、基材層は、プリーツ折り目の第１のセットとプリーツ折り目の第２のセットとの間に延在する複数の縦溝を画定する。さらに又は代わりに、複数の縦溝の一部は、先細である。
【０００６】
さらに又は代わりに、基材層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する。さらに又は代わりに、第１の面は、外部円筒表面を画定し、且つ第２の面は、内部円筒表面を画定する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【０００７】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【０００８】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【０００９】
いくつかの実施形態は、第１の表面であって、第１の表面がトルエンに浸漬される場合、５０μＬの水滴についてのロールオフ角を増加させる処理を有する第１の表面を画定する基材層を有するフィルター要素に関する。基材層は、第１の流れ面を画定する第１の縁部及び第２の流れ面を画定する第２の縁部を有する。第１の流れ面を画定する第３の縁部及び第２の流れ面を画定する第４の縁部を有する流れ画定層は、基材層に隣接する。流れ画定層は、第１の流れ面から第２の流れ面への流体流路を画定し、流体流路は、第３の縁部から第４の縁部まで延在し、且つ流体流路は、第１の表面に隣接する。
【００１０】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、フィルター要素は、積層関係における複数の交互の基材層及び流れ画定層を有する。さらに又は代わりに、第１の流れ面は、第２の流れ面の反対側にある。さらに又は代わりに、第１の流れ面及び第２の流れ面の一方は、外部円筒表面を画定し、且つ第１の流れ面及び第２の流れ面の他方は、内部円筒表面を画定する。
【００１１】
さらに又は代わりに、基材層及び流れ画定層は、それぞれ渦巻状構造の細長いシートを有する。さらに又は代わりに、流れ画定層は、メッシュ材料を有する。さらに又は代わりに、基材層及び流れ画定層は、平面である。さらに又は代わりに、第１の流れ面は、第２の流れ面に平行である。さらに又は代わりに、基材層は、第１の基材層であり、且つフィルター要素は、第２の基材層を有し、且つ流れ画定層は、第１の基材層と第２の基材層との間に配置される。さらに又は代わりに、基材層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する。
【００１２】
さらに又は代わりに、基材層及び流れ画定層の一方は、第１の流れ面から第２の流れ面まで延在する縦溝を画定する。さらに又は代わりに、基材層及び流れ画定層の他方は、実質的に平面である。さらに又は代わりに、基材層及び流れ画定層の他方は、第１の流れ面から第２の流れ面まで延在する縦溝を画定する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００１３】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００１４】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。
【００１５】
さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００１６】
いくつかの実施形態は、第１の流れ面を画定する第１の縁部及び第２の流れ面を画定する第２の縁部を有する基材層を有するフィルター要素に関する。流れ画定層は、基材層に隣接し、流れ画定層は、第１の表面であって、第１の表面がトルエンに浸漬される場合、５０μＬの水滴についてのロールオフ角を増加させる処理を有する第１の表面を有し、流れ画定層は、第１の流れ面を画定する第３の縁部及び第２の流れ面を画定する第４の縁部を有し、流れ画定層は、第１の流れ面から第２の流れ面への流体流路を画定し、流体流路は、第３の縁部から第４の縁部まで延在し、且つ流体流路は、第１の表面に隣接する。
【００１７】
さらに又は代わりに、基材層は、汚染物質保持層である。さらに又は代わりに、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、フィルター要素は、積層関係における複数の交互の基材層及び流れ画定層を有する。さらに又は代わりに、第１の流れ面は、第２の流れ面の反対側にある。さらに又は代わりに、第１の流れ面及び第２の流れ面の一方は、外部円筒表面を画定し、且つ第１の流れ面及び第２の流れ面の他方は、内部円筒表面を画定する。さらに又は代わりに、基材層及び流れ画定層は、それぞれ渦巻状構造の細長いシートを有する。さらに又は代わりに、流れ画定層は、メッシュ材料を有する。さらに又は代わりに、基材層及び流れ画定層は、平面である。
【００１８】
さらに又は代わりに、第１の流れ面は、第２の流れ面に平行である。さらに又は代わりに、基材層は、第１の基材層であり、且つフィルター要素は、第２の基材層を有し、且つ流れ画定層は、第１の基材層と第２の基材層との間に配置される。さらに又は代わりに、流れ画定層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する。さらに又は代わりに、基材層及び流れ画定層の一方は、第１の流れ面から第２の流れ面まで延在する縦溝を画定する。さらに又は代わりに、基材層及び流れ画定層の他方は、実質的に平面である。
【００１９】
さらに又は代わりに、基材層及び流れ画定層の他方は、第１の流れ面から第２の流れ面まで延在する縦溝を画定する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、流れ画定層は、芳香族成分及び不飽和成分の少なくとも１つを有する。さらに又は代わりに、流れ画定層は、ＵＶ反応性樹脂を有する。
【００２０】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００２１】
さらに又は代わりに、流れ画定層は、変性樹脂を有する。さらに又は代わりに、流れ画定層は、最大で２ｍｍの平均直径を有する細孔を有する。さらに又は代わりに、流れ画定層は、４０μｍ〜５０μｍの範囲の平均直径を有する細孔を有する。さらに又は代わりに、流れ画定層は、少なくとも１５％多孔性であり、且つ最大で９９％多孔性である。さらに又は代わりに、流れ画定層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。
【００２２】
さらに又は代わりに、第１の表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、流れ画定層は、セルロース、ポリエステル、ポリアミド、ポリオレフィン、ガラス又はそれらの組合せを有する。さらに又は代わりに、流れ画定層は、フェノール樹脂を有する。
【００２３】
いくつかの実施形態は、第１の表面を有する基材層を有するバリアベントアセンブリに関する。第１の表面は、第１の表面がトルエンに浸漬される場合、５０μＬの水滴についてのロールオフ角を増加させる処理を有する。基材層は、境界領域及び境界領域に対して中央にある中央領域を画定する。境界領域は、ハウジングによって画定される開口部の周囲でハウジングに連結されるように構成される。
【００２４】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、ベントは、境界領域に配置された接着剤を有する。さらに又は代わりに、フレームは、境界領域に連結され、且つフレームは、ハウジングに連結されるように構成される。さらに又は代わりに、基材層は、第１の表面がトルエンに浸漬される場合、５０μＬの水滴について５０度〜９０度の範囲のロールオフ角及び９０度〜１８０度の範囲の接触角を有する第２の表面を有する。
【００２５】
さらに又は代わりに、接着剤は、第２の表面に配置される。さらに又は代わりに、接着剤は、第１の表面に配置される。さらに又は代わりに、第１の表面は、ハウジングの外側に面するように構成される。さらに又は代わりに、ハウジングは、燃料タンクハウジングである。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００２６】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００２７】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００２８】
本技術のいくつかの実施形態は、フィルター要素及びバリアアセンブリを有する燃料濾過システムに関する。フィルター要素は、燃料流中の水を合体するように構成され、且つバリアアセンブリは、フィルター要素と流体連通している。バリアアセンブリは、フィルター要素の下流に配置され、バリアアセンブリは、上流表面を画定し、上流表面は、上流表面がトルエンに浸漬される場合、５０μＬの水滴についてのロールオフ角を増加させる処理を有する。
【００２９】
いくつかの実施形態において、バリアアセンブリの上流表面は、流体流れの方向に対して非直角に配置されるように構成される。さらに又は代わりに、上流表面がトルエンに浸漬される場合、５０μＬの水滴について、上流表面のロールオフ角は、５０度〜９０度の範囲であり、且つ上流表面は、９０度〜１８０度の範囲の接触角を有する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００３０】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００３１】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。
【００３２】
さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００３３】
本技術のいくつかの実施形態は、ハウジングと、ハウジング内に配置された第１の基材層とを有するフィルター要素に関する。第１の基材層は、第１の表面及び第２の表面を画定し、第１の表面は、第１の表面がトルエンに浸漬される場合、５０μＬの水滴についてのロールオフ角を増加させる処理を有する。第１の基材層は、らせん状構造である。
【００３４】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、ハウジングは、ハウジングの外側に流体の流れを向けるように構成されたハウジング排液チャネルを画定する。さらに又は代わりに、フィルター媒体は、らせん状構造内に基材排液チャネルを画定する。さらに又は代わりに、第１の基材層は、外部円筒表面及び中央の円筒状開口部を画定する。さらに又は代わりに、第２の表面は、第１の表面がトルエンに浸漬される場合、５０μＬの水滴について５０度〜９０度の範囲のロールオフ角及び９０度〜１８０度の範囲の接触角を有する。
【００３５】
さらに又は代わりに、第１の表面は、中央の円筒状開口部を画定する。さらに又は代わりに、第２の表面は、中央の円筒状開口部を画定する。さらに又は代わりに、フィルター要素は、ハウジング内に配置された第２の基材層であって、第１の基材層に当接する第２の基材層を有する。さらに又は代わりに、第２の基材層は、第３の表面及び第４の表面を有し、第３の表面及び第４の表面のそれぞれは、第１の表面がトルエンに浸漬される場合、５０μＬの水滴について、第１の基材層の第１の表面のロールオフ角及び接触角と異なるロールオフ角及び接触角を有する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００３６】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００３７】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００３８】
本技術のいくつかの実施形態は、外部放射状表面及び内部放射状表面を有する管状構造を画定する第１の基材を有するクロスフローフィルター要素に関する。フィルター要素は、内部放射状表面内の上流側面位及び外部放射状表面の外側の下流側面を画定し、外部放射状表面及び内部放射状表面の少なくとも１つは、外部放射状表面がトルエンに浸漬される場合、５０μＬの水滴についてのロールオフ角を増加させる処理を有する。
【００３９】
いくつかのそのような実施形態において、外部放射状表面がトルエンに浸漬される場合、５０μＬの水滴について、外部放射状表面のロールオフ角は、５０度〜９０度の範囲であり、且つ外部放射状表面は、９０度〜１８０度の範囲の接触角を有する。さらに又は代わりに、内部放射状表面は、内部放射状表面がトルエンに浸漬される場合、５０μＬの水滴について５０度〜９０度の範囲のロールオフ角及び９０度〜１８０度の範囲の接触角を有する。さらに又は代わりに、内部放射状表面及び外部放射状表面のそれぞれは、それぞれの表面がトルエンに浸漬される場合、５０μＬの水滴について５０度〜９０度の範囲のロールオフ角及び９０度〜１８０度の範囲の接触角を有する。
【００４０】
さらに又は代わりに、第１の基材は、膜である。さらに又は代わりに、第１の基材は、セラミックである。さらに又は代わりに、第１の基材は、ポリマーである。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、第１の基材は、芳香族成分及び不飽和成分の少なくとも１つを有する。さらに又は代わりに、第１の基材は、ＵＶ反応性樹脂を有する。
【００４１】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００４２】
さらに又は代わりに、第１の基材は、変性樹脂を有する。さらに又は代わりに、第１の基材は、最大で２ｍｍの平均直径を有する細孔を有する。さらに又は代わりに、第１の基材は、４０μｍ〜５０μｍの範囲の平均直径を有する細孔を有する。さらに又は代わりに、第１の基材は、少なくとも１５％多孔性であり、且つ最大で９９％多孔性である。さらに又は代わりに、第１の基材は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、第１の基材は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、第１の基材は、セルロース、ポリエステル、ポリアミド、ポリオレフィン、ガラス又はそれらの組合せを有する。さらに又は代わりに、第１の基材は、フェノール樹脂を有する。
【００４３】
本技術のいくつかの実施形態は、シングルフェーサー媒体の複数の層の積層を有するフィルター要素に関する。シングルフェーサー媒体のそれぞれの層は、入口縦溝及び出口縦溝を含む複数の縦溝を累積的に画定する縦溝シート及び化粧面シートを有する。複数の縦溝のそれぞれの縦溝は、フィルター要素の第１の面からフィルター要素の第２の面まで延在する縦溝長さを有する。第１の障害は、フィルター要素の第１の面に向かって出口縦溝内に配置される。第２の障害は、フィルター要素の第１の面内に且つフィルター要素の第２の面から通過する流体が媒体を通過して流体濾過を提供するように、フィルター要素の第２の面に向かって入口縦溝内に配置される。シングルフェーサー媒体の少なくとも第１の表面は、表面がトルエンに浸漬される場合、５０μＬの水滴についてのロールオフ角を増加させる処理を有する。
【００４４】
いくつかのそのような実施形態において、表面がトルエンに浸漬される場合、５０μＬの水滴について、シングルフェーサー媒体の第１の表面のロールオフ角は、５０度〜９０度の範囲であり、且つ少なくとも１つの表面は、９０度〜１８０度の範囲の接触角を有する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００４５】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００４６】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。
【００４７】
さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００４８】
いくつかの実施形態は、内部開口部及び外部表面を画定する管状配置に構成されたフィルター媒体を有するフィルター要素に関する。ライナーは、フィルター媒体と同心であり、ライナーは、フィルター要素を通る流体流れに関して直列に配置される。ライナーは、少なくとも第１の表面がトルエンに浸漬される場合、５０μＬの水滴についての少なくとも第１の表面のロールオフ角を増加させる処理を有する。
【００４９】
いくつかのそのような実施形態において、表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、ライナーは、フィルター媒体によって画定された内部開口部内に配置される。さらに又は代わりに、ライナーは、フィルター媒体の外部表面の周囲に配置される。さらに又は代わりに、フィルター媒体は、プリーツ状である。さらに又は代わりに、フィルター媒体は、巻き付けられている。さらに又は代わりに、ライナーの第１の表面は、外部ライナー表面を有する。さらに又は代わりに、ライナーの少なくとも第１の表面は、内部ライナー表面を有する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【００５０】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００５１】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。
【００５２】
さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【００５３】
本明細書で使用される場合、「親水性」という用語は、分子又は他の分子の実体の水に溶解する能力を意味し、且つ「親水性物質」という用語は、親水性であり、且つ／又は水に引き付けられ、且つ水と混和性となる傾向があるか若しくは水中に可溶性である分子又は他の分子の実体を意味する。いくつかの実施形態において、「親水性」は、飽和に達する範囲まで、少なくとも９０％の分子又は他の分子の実体、好ましくは少なくとも９５％の分子又は他の分子の実体、より好ましくは少なくとも９７％の分子又は他の分子の実体、最も好ましくは少なくとも９９％の分子又は他の分子の実体が２５摂氏度（℃）において水中に溶解することを意味する。いくつかの実施形態において、「親水性物質」は、飽和に達する範囲まで、少なくとも９０％の分子又は他の分子の実体、好ましくは少なくとも９５％の分子又は他の分子の実体、より好ましくは少なくとも９７％の分子又は他の分子の実体、最も好ましくは少なくとも９９％の分子又は他の分子の実体が２５摂氏度（℃）において水と混和性であるか、又は水中に溶解することを意味する。
【００５４】
「親水性表面」は、表面上で水滴が９０度未満の接触角を有する表面を示す。いくつかの実施形態において、表面は、好ましくは、トルエンに中に浸漬される。
【００５５】
「疎水性表面」は、表面上で水滴が少なくとも９０度の接触角を有する表面を示す。いくつかの実施形態において、表面は、好ましくは、トルエンに中に浸漬される。
【００５６】
「安定している」又は「安定性」を有する基材又は表面は、少なくとも５０℃の温度で少なくとも１時間、少なくとも１２時間又は少なくとも２４時間且つ最大１０日間、最大３０日間又は最大９０日間、炭化水素流体中に浸漬された後、初期ロールオフ角の少なくとも８０パーセント（％）、好ましくは少なくとも８５％、より好ましくは少なくとも９０％又はなお好ましくは少なくとも９５％のロールオフ角を維持する能力を有する基材又は表面を意味する。いくつかの実施形態において、表面又は基材の「初期ロールオフ角」は、１時間未満又はより好ましくは２０分間未満、炭化水素流体中に浸漬された表面基材のロールオフ角である。
【００５７】
「極性官能基」は、陰性原子（例えば、窒素、酸素、塩素、フッ素など）の存在の結果として、正味の双極子を有する官能基を意味する。
【００５８】
「好ましい」及び「好ましくは」という用語は、特定の状況下で特定の利益を付与し得る本発明の実施形態を意味する。しかしながら、他の実施形態も同一又は他の状況下で好ましくなり得る。さらに、１つ以上の好ましい実施形態の記述は、他の実施形態が有用でないことを意味せず、且つ本発明の範囲から他の実施形態を除外するように意図されない。
【００５９】
「含む」という用語及びその変形は、これらの用語が本記載及び特許請求の範囲に出現する場合、限定的意味を有さない。
【００６０】
「からなる」という用語は、「からなる」の句の後に続くものを全て含み、且つそれに限定されることを意味する。すなわち、「からなる」は、リストされた要素が必要であるか又は義務的であり、且つ他の要素が存在し得ないことを示す。
【００６１】
「から本質的になる」という用語は、句の後にリストされたいずれの要素も含まれ、且つリストされたもの以外の他の要素が、それらの要素が、リストされた要素に関して本開示に明示された活性又は作用を妨害しないか又はそれに寄与しないという条件で含まれ得ることを示す。
【００６２】
他に指定されない限り、「１つの（ａ）」、「１つの（ａｎ）」、「その（ｔｈｅ）」及び「少なくとも１つ」は、互換的に使用され、且つ１つ又は２つ以上を意味する。
【００６３】
また、本明細書では、終点による数値範囲の記載は、その範囲内に包含される全ての数を含む（例えば、１〜５は、１、１．５、２、２．７５、３、３．８０、４、５などを含む）。
【００６４】
別々のステップを含む本明細書に開示されるいずれの方法に関しても、ステップは、いずれかの実行可能な順番で実行され得る。また、適切な場合、２つ以上のステップのいずれの組合せも同時に実行可能であり得る。
【００６５】
本発明の上記の要約は、本発明のそれぞれの開示された実施形態又は全ての実施を記載するように意図されない。以下の記載は、例示的な実施形態をより特に説明する。本出願を通していくつかの位置において実施例のリストによってガイダンスが提供され、これらの実施例は、種々の組合せで使用可能である。それぞれの例において、列挙されたリストは、単なる代表群として機能し、且つ排他的リストとして解釈されるべきではない。
【００６６】
本技術は、添付の図面と一緒に本技術の種々の実施形態の以下の詳細な説明を考慮することにおいてより詳細に理解及び認識されるであろう。
【図面の簡単な説明】
【００６７】
【図１Ａ】基材を含むフィルター媒体の層の代表的配置を示す。
【図１Ｂ】基材を含むフィルター媒体の層の代表的配置を示す。
【図１Ｃ】基材を含むフィルター媒体の層の代表的配置を示す。
【図１Ｄ】基材を含むフィルター媒体の層の代表的配置を示す。
【図２】０度（０°）回転（左）及び９０°回転（右）におけるトルエン中に浸漬されたＵＶ−酸素処理基材１上の５０μＬの水滴の代表的イメージである。
【図３】液滴サイジング試験のために使用される２ループシステムの概略図を示す。
【図４】水分除去効率によって測定された未処理基材１（対照）及びＵＶ−酸素処理基材１の性能を示す。
【図５】浸漬なし又は３０日間ポンプ燃料に浸漬させた後の未処理基材１及びＵＶ−酸素処理基材１の接触角及びロールオフ角を示す。接触角及びロールオフ角は、トルエン中５０μＬの水滴を使用して測定され、且つ報告値は、媒体の異なる領域で測定された独立した測定値の平均である。
【図６】５０μＬの水滴を使用して測定された、トルエン中に浸漬されたＵＶ／Ｈ２Ｏ２処理基材１の処理側面及び未処理側面の接触角（ＣＡ）及びロールオフ角（ＲＯ）を示す。
【図７】０°回転（左）及び６０°回転（右）におけるトルエン中に浸漬されたＰＨＰＭ処理基材１上の２０μＬの水滴の代表的イメージを示す。
【図８】未処理（対照）及びＰＥＩ−１０Ｋコーティング基材１の水分除去効率によって測定された性能を示す。
【図９】未コーティング基材１及び２％（ｗ／ｖ）ＰＨＥＭ、４％（ｗ／ｖ）ＰＨＥＭ、６％（ｗ／ｖ）ＰＨＥＭ又は８％（ｗ／ｖ）ＰＨＥＭによってコーティングされた基材１の通気性を示す。
【図１０】未コーティング基材１（対照）、ＰＨＰＭコーティング基材１、１％（ｗ／ｖ）Ｎ−（２−アミノエチル）−３−アミノプロピルトリメトキシシランを使用して架橋（ＣＬ）されたＰＨＰＭコーティング基材１及び１％（ｗ／ｖ）Ｎ−（２−アミノエチル）−３−アミノプロピルトリメトキシシランを使用して架橋（ＣＬ）され、且つ浸漬なし又は明示された期間にわたってポンプ燃料中に浸漬後、焼鈍しされたＰＨＰＭコーティング基材１上の５０μＬの水滴の接触角及びロールオフ角を示す。
【図１１】未コーティング基材１（対照）、ＰＥＩ−１０Ｋコーティング基材１、１％（ｗ／ｖ）（３−グリシジルオキシプロピル）トリメトキシシランを使用して架橋（ＣＬ）されたＰＥＩ−１０Ｋコーティング基材１及び１％（ｗ／ｖ）（３−グリシジルオキシプロピル）トリメトキシシランを使用して架橋（ＣＬ）され、且つ浸漬なし又は明示された期間にわたってポンプ燃料中に浸漬後、焼鈍しされたＰＥＩ−１０Ｋコーティング基材１上の５０μＬの水滴の接触角及びロールオフ角を示す。
【図１２】架橋剤ＤＡＭＯ−Ｔを用いた又は用いない、代表的ＰＨＥＭナノ繊維コーティング基材６上の５０μＬの水滴の接触角及びロールオフ角を示す。
【図１３】架橋剤を用いないか、又は（３−グリシジルオキシプロピル）トリメトキシシラン（架橋剤１）若しくはポリ（エチレングリコール）ジアクリレート（架橋剤２）を用いて架橋された代表的ＰＥＩナノ繊維コーティング基材６上の５０μＬの水滴の接触角及びロールオフ角を示す。
【図１４】電界紡糸によるコーティングの形成の１日後、６日後及び３２日後の代表的ＰＨＥＭナノ繊維コーティングＤＡＭＯ−Ｔ架橋基材６上の５０μＬの水滴の接触角及びロールオフ角を示す。
【図１５】電界紡糸によるコーティングの形成の１日後、６日後及び３２日後の代表的ＰＥＩ−１０Ｋナノ繊維コーティング架橋基材６上の５０μＬの水滴の接触角及びロールオフ角を示す。ＰＥＩは、（３−グリシジルオキシプロピル）トリメトキシシラン（架橋剤１）又はポリ（エチレングリコール）ジアクリレート（ＰＥＧＤＡ）（架橋剤２）のいずれかを使用して架橋された。
【図１６Ａ】倍率１０００倍で示される、未コーティング基材６の代表的な走査型電子顕微鏡法（ＳＥＭ）イメージを示す。
【図１６Ｂ】倍率１０００倍で示される、架橋剤なしでＰＨＥＭによる電界紡糸によってコーティングされた基材６の代表的な走査型電子顕微鏡法（ＳＥＭ）イメージを示す。
【図１６Ｃ】倍率１０００倍で示される、架橋剤ＤＡＭＯ−Ｔを用いて、ＰＨＥＭによる電界紡糸によってコーティングされた基材６の代表的な走査型電子顕微鏡法（ＳＥＭ）イメージを示す。
【図１７Ａ】倍率５０倍で示される、架橋剤なしでＰＥＩ−１０Ｋによる電界紡糸によってコーティングされた基材６の代表的なＳＥＭイメージを示す。
【図１７Ｂ】倍率５０倍で示される、架橋剤（３−グリシジルオキシプロピル）トリメトキシシランを用いて、ＰＥＩ−１０Ｋによる電界紡糸によってコーティングされた基材６の代表的なＳＥＭイメージを示す。
【図１７Ｃ】倍率５０倍で示される、架橋剤ポリ（エチレングリコール）ジアクリレート（ＰＥＧＤＡ）を用いて、ＰＥＩ−１０Ｋによる電界紡糸によってコーティングされた基材６の代表的なＳＥＭイメージを示す。
【図１８Ａ】倍率２００倍で示される、未コーティング基材６の代表的なＳＥＭイメージを示す。
【図１８Ｂ】倍率２００倍で示される、架橋剤なしでＰＥＩ−１０Ｋによる電界紡糸によってコーティングされた基材６の代表的なＳＥＭイメージを示す。
【図１８Ｃ】倍率２００倍で示される、ＰＥＩ−１０Ｋ及び架橋剤１（（３−グリシジルオキシプロピル）トリメトキシシラン）による電界紡糸によってコーティングされた基材６の代表的なＳＥＭイメージを示す。
【図１８Ｄ】倍率２００倍で示される、ＰＥＩ−１０Ｋ及び架橋剤２（ポリ（エチレングリコール）ジアクリレート（ＰＥＧＤＡ））による電界紡糸によってコーティングされた基材６の代表的なＳＥＭイメージを示す。
【図１９】本明細書に開示される技術と一致するフィルター要素の例を示す。
【図２０】本明細書に開示される技術と一致するフィルター要素の別の例を示す。
【図２１】本明細書に開示される技術と一致するフィルター要素の別の例を示す。
【図２２】本明細書に開示される技術と一致するフィルター要素の別の例を示す。
【図２３】本明細書に開示される技術と一致するフィルター要素の別の例の概略図を示す。
【図２４】本明細書に開示される技術と一致するフィルター要素の別の例を示す。
【図２５】本明細書に開示される技術と一致するフィルター要素の別の例を示す。
【図２６】本明細書に開示される技術と一致するフィルター要素の別の例を示す。
【図２７】本明細書に開示される技術と一致するバリアベントの例を示す。
【図２８】図２７のバリアベントの断面図を示す。
【図２９】本明細書に開示される技術と一致するバリアベントの別の例を示す。
【図３０】図２９のバリアベントの断面図を示す。
【図３１】本明細書に開示される技術の実施形態の例を示す。
【図３２】本明細書に開示される技術と一致するフィルター要素の別の例を示す。
【図３３】本明細書に開示される技術と一致するフィルター要素のさらに別の例を示す。
【図３４】本明細書に開示される技術と一致するフィルター要素の別の例を示す。
【発明を実施するための形態】
【００６８】
炭化水素流体−水分離フィルターは、粒子を除去するための少なくとも１層及び／又は炭化水素流体流からの水を合体するための少なくとも１層を含むフィルター媒体を含み得；層又は複数の層が基材であり得るか、又は基材によって支持され得る。いくつかの実施形態において、粒子除去層及び水合体層は、同一の層であり得、且つ層は、基材であり得るか、又は基材によって支持され得る。本開示は、炭化水素流体−水分離フィルターでの使用のための基材を含むフィルター媒体、基材の識別方法、基材の製造方法、基材の使用方法及び基材のロールオフ角の改善方法を記載する。フィルター媒体又は例えば炭化水素流体−水分離フィルター素子を含むフィルター素子中に基材を含むことにより、より効率的なフィルター製造及び／又は例えば改善された水分分離効率を含むフィルター媒体若しくはフィルター素子の改善された性能特徴を提供することが可能となる。
【００６９】
炭化水素流体としては、例えば、ディーゼル燃料、ガソリン、油圧流体、コンプレッサー油などを含むことができる。いくつかの実施形態において、炭化水素流体は、好ましくは、ディーゼル燃料を含む。
【００７０】
炭化水素流体−水分離に適切な材料を識別する方法
一態様において、本開示は、例えば、特定の特性を有するフィルター媒体を含む材料を識別する方法を記載する。材料は、好ましくは、炭化水素流体−水分離に適切である。
【００７１】
いくつかの実施形態において、この方法は、材料が、炭化水素を含む流体に浸漬されている間の材料の表面上の液滴のロールオフ角及び任意選択的に接触角を決定することを含む。いくつかの実施形態において、この方法は、下記のロールオフ角及び／又は接触角を含む炭化水素流体−水分離に適切な基材の特性を有する材料を識別することを含む。
【００７２】
いくつかの実施形態において、液滴は、親水性物質を含む。いくつかの実施形態において、液滴は、好ましくは、水を含む。いくつかの実施形態において、液滴は、水から本質的になる。いくつかの実施形態において、液滴は、水からなる。いくつかの実施形態において、液滴は、少なくとも５μＬ、少なくとも１０μＬ、少なくとも１５μＬ、少なくとも２０μＬ、少なくとも２５μＬ、少なくとも３０μＬ、少なくとも３５μＬ、少なくとも４０μＬ、少なくとも４５μＬ又は少なくとも５０μＬである。いくつかの実施形態において、液滴は、最大で１０μＬ、最大で１５μＬ、最大で２０μＬ、最大で２５μＬ、最大で３０μＬ、最大で３５μＬ、最大で４０μＬ、最大で４５μＬ、最大で５０μＬ、最大で６０μＬ、最大で７０μＬ又は最大で１００μＬである。いくつかの実施形態において、液滴は、好ましくは、２０μＬの液滴又は５０μＬの液滴である。
【００７３】
いくつかの実施形態において、炭化水素を含む流体は、トルエンを含む。いくつかの実施形態において、炭化水素を含む流体は、トルエンから本質的になる。いくつかの実施形態において、炭化水素を含む流体は、トルエンからなる。理論によって拘束されることを望まないが、水とのその表面張力のため、トルエンは、例えば、ディーゼル燃料を含む他の炭化水素流体の代理として作用すると考えられる。
【００７４】
炭化水素流体−水分離における使用のために適切な材料を識別するための従来法とは対照的に、本明細書に記載される方法は、平面（例えば、非多孔性である表面）の特性に依存しない。むしろ、本明細書に記載される方法は、多孔性材料（例えば、多孔性基材を含む）又は多孔性表面を有する材料の特性を試験するための方法を提供する。さらに、本明細書に記載される方法は、空気中での材料の特性に依存しない。むしろ、材料は、例えば、トルエンを含む炭化水素を含む流体中での材料の特性によって識別される。
【００７５】
例えば、国際公開第２０１５／１７５８７７号では、流体分離効率を強化するよう設計されたフィルター媒体は、分離される流体を湿潤するように変性された表面を有する１つ以上の層及び分離される流体をはじくように変性された表面を有する１つ以上の層を含み得ることが記載されている。また、国際公開第２０１５／１７５８７７号では、「親水性表面」は、９０度未満の水接触角を有する表面を意味し得、且つ「疎水性表面」は、９０度より高い水接触角を有する表面を意味し得ることが記載されている。しかしながら、国際公開第２０１５／１７５８７７号では、接触角は、空気中ではなく流体中で算出されるべきであることが記載されていない。また、実際に、空気中の表面の疎水性は、炭化水素流体中の表面の疎水性を予測しない。
【００７６】
さらに、国際公開第２０１５／１７５８７７号では、表面のロールオフ角が重要であることが記載されておらず、またロールオフ角を変更する材料を選択する方法も記載されていない。むしろ、国際公開第２０１５／１７５８７７号では、特定の流体に対する層の湿潤性を変性するために粗度又はコーティングを使用し得ること、「湿潤」及び「湿潤する」という用語は、表面に対する流体の接触角が９０度未満であるように流体が表面と相互作用する能力を意味することが記載されている。
【００７７】
しかしながら、表面単独の湿潤性又は接触角は、空気中で測定するか又は炭化水素流体中で測定しても、炭化水素流体中の表面の炭化水素−水分離能力を予測しない。それとは対照的に且つ以下にさらに記載されるように、炭化水素流体中の表面上の水滴の接着又はロールオフ角は、任意選択的に炭化水素流体中の表面上の水滴の接触角と組み合わせて、炭化水素流体から水を除去する基材の能力を予測するために使用することができる。
【００７８】
基材表面の特性
一態様において、本開示は、炭化水素流体−水分離のために適切な基材を含むフィルター媒体を記載する。基材は、表面を含む。いくつかの実施形態において、基材又は基材の表面は、好ましくは、安定している。
【００７９】
いくつかの実施形態において、表面は、表面がトルエン中に浸漬される場合、２０μＬの水滴について少なくとも３０度、少なくとも３５度、少なくとも４０度、少なくとも４５度、少なくとも５０度、少なくとも５５度、少なくとも６０度、少なくとも６５度、少なくとも７０度、少なくとも７５度又は少なくとも８０度のロールオフ角を有する。いくつかの実施形態において、表面は、表面がトルエン中に浸漬される場合、５０μＬの水滴について少なくとも３０度、少なくとも３５度、少なくとも４０度、少なくとも４５度、少なくとも５０度、少なくとも５５度、少なくとも６０度、少なくとも６５度、少なくとも７０度又は少なくとも８０度のロールオフ角を有する。
【００８０】
いくつかの実施形態において、表面は、表面がトルエン中に浸漬される場合、２０μＬの水滴について最大で６０度、最大で６５度、最大で７０度、最大で７５度、最大で８０度、最大で８５度又は最大で９０度のロールオフ角を有する。いくつかの実施形態において、表面は、表面がトルエン中に浸漬される場合、５０μＬの水滴について最大で６０度、最大で６５度、最大で７０度、最大で７５度、最大で８０度、最大で８５度又は最大で９０度のロールオフ角を有する。
【００８１】
いくつかの実施形態において、表面は、表面がトルエン中に浸漬される場合、２０μＬの水滴について５０度〜９０度の範囲のロールオフ角を有する。いくつかの実施形態において、表面は、表面がトルエン中に浸漬される場合、５０μＬの水滴について４０度〜９０度の範囲のロールオフ角を有する。
【００８２】
いくつかの実施形態において、表面は、好ましくは、疎水性であり、すなわち、表面は、少なくとも９０度の接触角を有する。いくつかの実施形態において、表面は、表面がトルエン中に浸漬される場合、２０μＬの水滴について少なくとも９０度、少なくとも１００度、少なくとも１１０度、少なくとも１２０度、少なくとも１３０度又は少なくとも１４０度の接触角を有する。いくつかの実施形態において、表面は、表面がトルエン中に浸漬される場合、５０μＬの水滴について少なくとも９０度、少なくとも１００度、少なくとも１１０度、少なくとも１２０度、少なくとも１３０度又は少なくとも１４０度の接触角を有する。
【００８３】
いくつかの実施形態において、表面は、表面がトルエン中に浸漬される場合、２０μＬの水滴について最大で１５０度、最大で１６０度、最大で１７０度又は最大で１８０度の接触角を有する。いくつかの実施形態において、表面は、表面がトルエン中に浸漬される場合、５０μＬの水滴について最大で１５０度、最大で１６０度、最大で１７０度又は最大で１８０度の接触角を有する。
【００８４】
いくつかの実施形態において、表面は、表面がトルエン中に浸漬される場合、２０μＬの水滴について９０度〜１５０度の範囲又は９０度〜１８０度の範囲の接触角を有する。
【００８５】
いくつかの実施形態において、表面は、表面がトルエン中に浸漬される場合、５０μＬの水滴について９０度〜１５０度の範囲又は９０度〜１８０度の範囲の接触角を有する。
【００８６】
さらに以下に記載されるように、炭化水素流体中の基材の疎水性表面（すなわち少なくとも９０度の接触角を有する表面）上の水滴のロールオフ角（すなわち接着）は、炭化水素流体中の基材の表面上で合体又は成長可能である水滴のサイズと関連する。合体又は成長可能である水滴のサイズは、炭化水素流体から水を除去する基材の能力と関連する。したがって、炭化水素流体から水を除去する基材の能力は、炭化水素流体中の基材の表面上の液滴のロールオフ角及び接触角を決定することによって正確に予測され得る。
【００８７】
本明細書に記載される方法によって製造され、且つ／又は識別された基材は、高い接触角及び高いロールオフ角を有する。高い接触角は、水滴上の低い見掛けの抵抗力を示す一方、高いロールオフ角は、基材表面に維持される液滴の能力を示す。理論によって拘束されることを望まないが、特徴のこの組合せにより、合体を通してより大きい液滴が形成され得、それにより液滴がより容易に炭化水素流体流から分離され、且つ炭化水素流体流からの水分離の全効率が改善されると考えられる。
【００８８】
高い接触角及び高いロールオフ角のバランスは、例えば、それらのロールオフ角を増加させるように基材表面を変性することを含む、本明細書に開示される方法論を使用して達成され得る。典型的に、これらの方法は、接触角にほとんど悪影響を与えない。いくつかの実施形態において、高い接触角を有するフィルター基材は、したがって、接触角及びロールオフ角の主張された組合せを有する基材を提供するために変性され得る。
【００８９】
基材物質及び特性
基材は、フィルター媒体での使用に適切ないずれの基材でもあり得る。いくつかの実施形態において、基材は、好ましくは、例えば燃料フィルターを含む炭化水素流体フィルター素子での使用に適切な基材である。いくつかの実施形態において、基材は、例えば、セルロース、ポリエステル、ポリアミド、ポリオレフィン、ガラス又はその組合せ（例えば、そのブレンド、混合物又はコポリマー）を含むことができる。基材は、例えば、不織ウェブ、織物ウェブ、多孔性シート、焼結プラスチック、高密度スクリーン、高密度メッシュ又はその組合せを含むことができる。いくつかの実施形態において、基材は、合成繊維、天然由来繊維又はその組合せ（例えば、そのブレンド又は混合物）を含むことができる。基材は、典型的に多孔性であり、且つ細孔径、フレーザー（Ｆｒａｚｉｅｒ）通気性及び／又は別の適切な計量などの特定の定義可能な性能特徴のものである。
【００９０】
いくつかの実施形態において、基材は、熱可塑性又は熱硬化性ポリマー繊維を含み得る。繊維のポリマーは、単一ポリマー材料系、二成分繊維又はその組合せに存在し得る。二成分繊維は、例えば、熱可塑性ポリマーを含み得る。いくつかの実施形態において、二成分繊維は、同心性又は非同心性構造を含むコア−シース構造を有し得る。いくつかの実施形態において、加熱時、コアが構造完全性を保持しながらも、シースが層中で他の繊維に結合するように、二成分繊維のシースは、コアの溶融温度よりも低い溶融温度を有し得る。二成分繊維の代表的な実施形態は、サイド−バイ−サイド繊維又はアイランド−イン−ザ−シー繊維を含む。
【００９１】
いくつかの実施形態において、基材は、例えば、（マーセル化サザンパイン（ｍｅｒｃｅｒｉｚｅｄ  ｓｏｕｔｈｅｒｎ  ｐｉｎｅ）などの）軟材繊維、（ユーカリ（Ｅｕｃａｌｙｐｔｕｓ）繊維などの）硬材繊維、再生セルロース繊維、機械パルプ繊維又はその組合せ（例えば、その混合物又はブレンド）を含むセルロース繊維を含み得る。
【００９２】
いくつかの実施形態において、基材は、例えば、極小ガラス、チョップトガラス繊維又はその組合せ（例えば、その混合物又はブレンド）を含むガラス繊維を含み得る。
【００９３】
いくつかの実施形態において、基材は、少なくとも０．３ミクロン、少なくとも１ミクロン、少なくとも１０ミクロン、少なくとも１５ミクロン、少なくとも２０ミクロン又は少なくとも２５ミクロンの平均直径を有する繊維を含む。いくつかの実施形態において、基材は、最大で５０ミクロン、最大で６０ミクロン、最大で７０ミクロン、最大で７５ミクロン、最大で８０ミクロン又は最大で１００ミクロンの平均直径を有する繊維を含む。当業者は、繊維の直径が、繊維材料及び繊維を製造するために使用された方法次第で変動し得ることを認識するであろう。これらの繊維の長さも、数ミリメートルの長さから連続繊維構造になるまで変動し得る。繊維の横断面形状は、使用される材料又は製造法によって同じく変動し得る。
【００９４】
基材は、いくつかの実施形態において、１つ以上の結合材料を含み得る。いくつかの実施形態において、結合材料は、基材に追加的な剛性及び／又は硬度を提供する変性樹脂を含む。例えば、いくつかの実施形態において、基材は、変性樹脂で飽和され得る。変性樹脂は、本明細書に記載されるＵＶ反応性樹脂又は非ＵＶ反応性樹脂を含み得る。変性樹脂は、いくつかの実施形態において、フェノール樹脂及び／又はアクリル樹脂を含み得る。非ＵＶ反応性樹脂は、いくつかの実施形態において、芳香族成分及び／又は不飽和成分を含まないアクリル樹脂を含み得る。
【００９５】
例えば、基材がＵＶ処理を受けることによって調製されるいくつかの実施形態において、基材は、好ましくは、芳香族成分及び／又は不飽和成分を含む。芳香族成分及び／又は不飽和成分は、基材に含まれる材料中に存在し得るか、又は例えば樹脂を含む別の材料を使用して基材に添加され得る。芳香族成分及び／又は不飽和成分を含む樹脂は、本明細書では、ＵＶ反応性樹脂と記載される。ＵＶ反応性樹脂は、例えば、フェノール樹脂を含み得る。いくつかの実施形態において、不飽和成分は、好ましくは、二重結合を含む。
【００９６】
いくつかの実施形態において、基材は、最大で１０ミクロン（μｍ）、最大で２０μｍ、最大で３０μｍ、最大で４０μｍ、最大で４５μｍ、最大で５０μｍ、最大で６０μｍ、最大で７０μｍ、最大で８０μｍ、最大で９０μｍ、最大で１００μｍ、最大で２００μｍ、最大で３００μｍ、最大で４００μｍ、最大で５００μｍ、最大で６００μｍ、最大で７００μｍ、最大で８００μｍ、最大で９００μｍ、最大で１ミリメートル（ｍｍ）、最大で１．５ｍｍ、最大で２ｍｍ、最大で２．５ｍｍ又は最大で３ｍｍの平均径を有する細孔を含む。いくつかの実施形態において、基材は、少なくとも２μｍ、少なくとも５μｍ、少なくとも１０がｍ、少なくとも２０μｍ、少なくとも３０μｍ、少なくとも４０μｍ、少なくとも５０μｍ、少なくとも６０μｍ、少なくとも７０μｍ、少なくとも８０μｍ、少なくとも９０μｍ、少なくとも１００μｍ、少なくとも２００μｍ、少なくとも３００μｍ、少なくとも４００μｍ、少なくとも５００μｍ、少なくとも６００μｍ、少なくとも７００μｍ、少なくとも８００μｍ、少なくとも９００μｍ又は少なくとも１ｍｍの平均径を有する細孔を含む。いくつかの実施形態において、基材は、５μｍ〜１００μｍの範囲の平均径を有する細孔を含む。いくつかの実施形態において、基材は、４０μｍ〜５０μｍの範囲の平均径を有する細孔を含む。いくつかの実施形態において、細孔径は、毛管流孔度計を使用して測定され得る。いくつかの実施形態において、米国特許出願公開第２０１１／０１９８２８０号明細書に記載の通り、細孔径は、好ましくは、液体押出孔度計によって測定される。
【００９７】
いくつかの実施形態において、基材は、少なくとも１５％多孔性、少なくとも２０％多孔性、少なくとも２５％多孔性、少なくとも３０％多孔性、少なくとも３５％多孔性、少なくとも４０％多孔性、少なくとも４５％多孔性、少なくとも５０％多孔性、少なくとも５５％多孔性、少なくとも５５％多孔性、少なくとも６０％多孔性、少なくとも６５％多孔性、少なくとも７０％多孔性、少なくとも７５％多孔性又は少なくとも８０％多孔性である。いくつかの実施形態において、基材は、最大で７５％多孔性、最大で８０％多孔性、最大で８５％多孔性、最大で９０％多孔性、最大で９５％多孔性、最大で９６％多孔性、最大で９７％多孔性、最大で９８％多孔性又は最大で９９％多孔性である。例えば、基材は、少なくとも１５％多孔性であり、且つ最大で９９％多孔性であるか、少なくとも５０％多孔性であり、且つ最大で９９％多孔性であるか、又は少なくとも８０％多孔性であり、且つ最大で９５％多孔性であり得る。
【００９８】
いくつかの実施形態において、フィルター媒体は、フィルター媒体の使用中に「上流」から「下流」まで通過する流れのために設計され得る。いくつかの実施形態において、例えばフィルター媒体が上流層の下流に位置する基材を含む場合を含めて、基材は、上流層の細孔の平均径より大きい平均径を有する細孔を含み得る。さらに又は代わりに、基材は、上流層の下流側面において形成する液滴の平均径よりも大きい平均径を有する細孔を含み得る。例えば、フィルター媒体が、平均径を有する細孔を含む合体層である上流層を含む場合、基材は、合体層の細孔の平均径より大きい平均径を有する細孔を含み得る。
【００９９】
典型的に、（例えば、基材を含む）材料の表面は、いずれの表面変性又は処理前に、表面がトルエン中に浸漬される場合、２０μＬの水滴について５０度未満、４０度未満又は３０度未満のロールオフ角を有する。典型的に、（例えば、基材を含む）材料の表面は、いずれの表面変性又は処理前に、表面がトルエン中に浸漬される場合、５０μＬの水滴について３０度未満、２０度未満、１５度未満又は１２度未満のロールオフ角を有する。
【０１００】
例えば、いずれの表面変性又は処理前の表面のロールオフ角は、表面がトルエン中に浸漬される場合、２０μＬの水滴について０度〜５０度の範囲であり得る。
【０１０１】
いくつかの実施形態において、いずれの表面変性又は処理前の表面のロールオフ角は、表面がトルエン中に浸漬される場合、２０μＬの水滴について好ましくは０度〜４０度の範囲であり得る。
【０１０２】
例えば、いずれの表面変性又は処理前の表面のロールオフ角は、表面がトルエン中に浸漬される場合、５０μＬの水滴について０度〜２０度の範囲であり得る。
【０１０３】
適切なロールオフ角を有する表面を有する（例えば、基材を含む）材料を提供することは、当業者の権限の範囲内である。
【０１０４】
典型的に、いずれの表面変性又は処理前の（例えば、基材を含む）材料の表面は、表面がトルエン中に浸漬される場合、２０μＬの水滴について少なくとも９０度、少なくとも１００度又は少なくとも１１０度の接触角を有する。典型的に、いずれの表面変性又は処理前の（例えば、基材を含む）材料の表面は、表面がトルエン中に浸漬される場合、５０μＬの水滴について少なくとも９０度、少なくとも１００度又は少なくとも１１０度の接触角を有する。
【０１０５】
例えば、いずれの表面変性又は処理前の表面の接触角は、表面がトルエン中に浸漬される場合、２０μＬの水滴について９０度〜１８０度の範囲であり得る。
【０１０６】
いくつかの実施形態において、いずれの表面変性又は処理前の表面の接触角は、表面がトルエン中に浸漬される場合、２０μＬの水滴について１００度〜１５０度の範囲であり得る。
【０１０７】
例えば、いずれの表面変性又は処理前の表面の接触角は、表面がトルエン中に浸漬される場合、５０μＬの水滴について９０度〜１８０度の範囲であり得る。
【０１０８】
いくつかの実施形態において、いずれの表面変性又は処理前の表面の接触角は、表面がトルエン中に浸漬される場合、５０μＬの水滴について１００度〜１５０度の範囲であり得る。
【０１０９】
いくつかの実施形態において、いずれの表面変性又は処理前の表面は、０度の接触角を有し得、すなわち、液滴は、完全に表面上に広がるであろう。いくつかの実施形態において、いずれの表面変性又は処理前の表面は、０度の接触角を有し、いずれの表面変性又は処理前のロールオフ角も不確定であろう。
【０１１０】
適切な接触角を有する表面を有する（例えば、基材を含む）材料を提供することは、当業者の権限の範囲内である。典型的に、一般に疎水性である材料を含むことは、通常、より高い接触角をもたらすであろう。
【０１１１】
表面の接触角に影響を与える他の要素としては、細孔径及び空隙率が含まれ得る。「空隙率」は、材料中の空隙空間の量として定義される。例えば、特定の径の細孔は、疎水性の炭化水素流体のフィルター中での補足を促進し得る。さらに、水の高い表面張力は、それが特定の径より小さい細孔に貫入することを効果的に阻止する。
【０１１２】
基材を含むフィルター媒体
いくつかの実施形態において、基材を含むフィルター媒体は、好ましくは、炭化水素−水分離又はより好ましくは燃料−水分離、最も好ましくはディーゼル燃料−水分離のために使用される。いくつかの実施形態において、フィルター媒体を他の種類の流体濾過用に使用することができる。
【０１１３】
フィルター媒体は、１層、２層又は複数の層を含み得る。いくつかの実施形態において、フィルター媒体の層の１つ以上の層が基材によって支持され得るか、又は基材を含み得るか、又は基材であり得る。
【０１１４】
いくつかの実施形態において且つ例えば図１Ａ〜Ｄに示されるように、フィルター媒体は、炭化水素液体流から粒子を除去するための層２０及び／又は炭化水素液体流からの水を合体するための層（合体層としても記載される）３０を含み得る。いくつかの実施形態において、化水素液体流から粒子を除去するための層及び／又は合体層は、図１Ａ及び図１Ｂの説明的な実施形態に示されるように、基材１０によって支持され得る。いくつかの実施形態において、例えば、フィルター媒体が、フィルター媒体の使用中に「上流」から「下流」に通過する流れを受け入れるように設計される場合を含めて、炭化水素液体流から粒子を除去するための層及び／又は合体層が基材の上流に位置し得る。いくつかの実施形態において、炭化水素液体流から粒子を除去する層及び基材は、図１Ｃの一実施形態に示されるように、同一の層４０である。いくつかの実施形態において、合体層及び基材は、図１Ｄの一実施形態に示されるように、同一の層５０である。基材及び炭化水素液体流から粒子を除去する層が同一の層である場合又は基材及び炭化水素液体流からの水を合体するための層が同一の層である場合、フィルター媒体製造は、フィルター媒体が、減少した数の全体層を含み得るため、より効率的であり得る。
【０１１５】
いくつかの実施形態において、基材の表面は、好ましくは、基材の下流側面を形成する。いくつかの実施形態において、基材の表面は、下流側面、又はフィルター媒体の層、又はフィルター媒体の下流側面を形成することができる。
【０１１６】
いくつかの実施形態において、例えば、基材の表面が下流側面、又はフィルター媒体の層、又はフィルター媒体の下流側面を形成する場合を含めて、基材は、好ましくは、水滴形成及び／又は水滴ロールオフが可能になるように十分な空間によって別の層から分離され得る。いくつかの実施形態において、基材は、少なくとも１０μｍ、少なくとも２０μｍ、少なくとも３０μｍ、少なくとも４０μｍ、少なくとも５０μｍ、少なくとも１００μｍ、少なくとも２００μｍ、少なくとも５００μｍ又は少なくとも１ｍｍだけ別の層から分離され得る。いくつかの実施形態において、基材は、最大で４０μｍ、最大で５０μｍ、最大で１００μｍ、最大で２００μｍ、最大で５００μｍ、最大で１ｍｍ、最大で２ｍｍ、最大で３ｍｍ、最大で４ｍｍ又は最大で５ｍｍだけ別の層から分離され得る。
【０１１７】
いくつかの実施形態において、図１Ａの一実施形態に示されるように、微粒汚染物質を除去するように構成された層２０は、合体層３０の上流に位置し、合体層は、基材１０の上流に位置する。いくつかの実施形態において、合体層は、基材の下流に位置する。いくつかの実施形態において、フィルター媒体は、少なくとも２つの合体層を含み得、合体層の１つは、基材の下流に位置する。
【０１１８】
いくつかの実施形態において、基材は、例えば、参照によって媒体構造のその記載に関して本明細書に組み込まれる０８／１０／２０１７出願の「Ｆｌｕｉｄ  Ｆｉｌｔｒａｔｉｏｎ  Ａｐｐａｒａｔｕｓｅｓ，Ｓｙｓｔｅｍｓ，ａｎｄ  Ｍｅｔｈｏｄｓ」という名称の同時係属の米国特許出願第６２／５４３，４５６号に記載される構造を含むフローバイ構造に含まれ得る。
【０１１９】
いくつかの実施形態において、フィルター媒体は、フィルター素子に含まれ得る。フィルター媒体は、いずれかの適切な構造を有することができる。いくつかの実施形態において、フィルター素子は、スクリーンを含むことができる。いくつかの実施形態において、スクリーンは、基材の下流に位置し得る。
【０１２０】
フィルター媒体は、いずれかの適切な構造を有し得る。例えば、フィルター媒体は、管状構造を有することができる。いくつかの実施形態において、フィルター媒体は、プリーツを含むことができる。
【０１２１】
製造方法
本開示は、材料の製造方法をさらに記載する。いくつかの実施形態において、材料は、基材を含むフィルター媒体を含み得る。材料、フィルター媒体、基材及び／又はその表面は、所望のロールオフ角及び／又は所望の接触角を達成するためのいずれかの適切な方法によって処理され得る。いくつかの実施形態において、材料、フィルター媒体、基材及び／又はその表面を処理することは、材料、フィルター媒体、基材及び／又はその表面の一部のみを処理することを含む。
【０１２２】
いくつかの実施形態において、所望のロールオフ角及び所望の接触角を達成するための処理は、基材の構造を変化させない。例えば、いくつかの実施形態において、処理は、基材の細孔の平均径及び基材の通気性の少なくとも１つを変化させない。いくつかの実施形態において、処理は、５００倍拡大において観察する場合、媒体の外観を変えない。
【０１２３】
硬化
いくつかの実施形態において、基材は、樹脂（例えば、変性樹脂）を含む。樹脂は、周知であり、且つ典型的にフィルター基材の内部結合を改善するために使用される。
【０１２４】
例えば、ＵＶ反応性樹脂又は非ＵＶ反応性樹脂を含むいずれの適切な樹脂も使用され得る。樹脂は、例えば、部分的硬化樹脂（例えば、部分的硬化フェノール樹脂）を含み得、且つ樹脂の硬化は、基材の剛性を増加させるため、且つ／又は使用中の基材の崩壊を防ぐために実行され得る。硬化は、所望のロールオフ角及び所望の接触角を達成するための処理を実行する前又は所望のロールオフ角及び所望の接触角を達成するための処理を実行した後に実行され得る。例えば、基材が、樹脂とは別の層に存在する親水基含有ポリマーを含む場合、樹脂の硬化は、親水基含有ポリマーを含む層の形成前又は親水基含有ポリマーを含む層の形成後に実行され得る。いくつかの実施形態において、樹脂は、好ましくは、基材中に含浸される。
【０１２５】
樹脂は、重合性モノマー、重合性オリゴマー、重合性ポリマー又はその組合せ（例えば、そのブレンド、混合物又はコポリマー）を含むことができる。本明細書で使用される場合、硬化とは、樹脂の固化を意味し、樹脂成分の架橋及び／又は重合を含むことができる。いくつかの実施形態において、樹脂は、ポリマーを含み、硬化中、ポリマーの分子量は、ポリマーの架橋のため増加する。
【０１２６】
硬化は、例えば、基材の加熱を含むいずれかの適切な手段によって実行され得る。いくつかの実施形態において、硬化は、好ましくは、（例えば、フェノール樹脂を含む）樹脂を硬化するために十分な温度及び時間で基材を加熱することによって実行される。いくつかの実施形態において、基材は、少なくとも５０℃、少なくとも７５℃、少なくとも１００℃又は少なくとも１２５℃の温度で加熱され得る。いくつかの実施形態において、基材は、最大で１２５℃、最大で１５０℃、最大で１７５℃又は最大で２００℃の温度で加熱され得る。いくつかの実施形態において、基材は、５０℃〜２００℃の範囲を有する温度まで加熱され得る。いくつかの実施形態において、基材は、少なくとも１分、少なくとも２分、少なくとも５分、少なくとも７分、少なくとも１０分又は少なくとも１５分間加熱され得る。いくつかの実施形態において、基材は、最大で８分、最大で１０分、最大で１２分、最大で１５分、最大で２０分又は最大で２５分間加熱され得る。いくつかの実施形態において、基材を１０分間、１５０℃で加熱することが好ましくなり得る。
【０１２７】
ロールオフ角を改善するための基材の処理方法
いくつかの実施形態において、本開示は、表面のロールオフ角を改善するための基材の処理方法に関する。理論によって拘束されることを望まないが、開示された種々の方法は、水滴に対する表面の全体的な疎水性を維持しながら、表面の微細構造をより親水性にさせるように基材の表面特徴を変性することによってロールオフ角を改善すると考えられる。
【０１２８】
種々の異なる方法には、以下に開示されたものが含まれる。
【０１２９】
ＵＶ
いくつかの実施形態において、基材は、ＵＶ処理表面、すなわちＵＶ放射によって処理された表面を含む。そのような実施形態において、基材は、好ましくは、芳香族及び／又は不飽和成分を含む。
【０１３０】
例えば、基材は、芳香族及び／又は不飽和成分を有する繊維性材料を含み得る。いくつかの実施形態において、基材は、ＵＶ反応性樹脂、すなわち芳香族及び／又は不飽和成分を有する樹脂を含み得る。そのようなＵＶ反応性樹脂は、芳香族及び／若しくは不飽和成分を有する繊維性材料に加えて存在し得るか、又は芳香族及び／若しくは不飽和成分を有さない繊維性材料と組み合わせて使用され得る。
【０１３１】
いくつかの実施形態において、基材は、好ましくは、例えばフェノール樹脂を含む芳香族樹脂（すなわち芳香族基を含有する樹脂）を含む。
【０１３２】
いくつかの実施形態において、ＵＶ放射は、少なくとも０．２５センチ（ｃｍ）、少なくとも０．５ｃｍ、少なくとも０．７５ｃｍ、少なくとも１ｃｍ、少なくとも１．２５ｃｍ、少なくとも２ｃｍ又は少なくとも５ｃｍの供給源からの距離において基材に適用される。いくつかの実施形態において、ＵＶ放射は、最大で０．５ｃｍ、最大で１ｃｍ、最大で２ｃｍ、最大で３ｃｍ、最大で５ｃｍ又は最大で１０ｃｍの供給源からの距離において基材に適用される。
【０１３３】
いくつかの実施形態において、基材は、少なくとも２５０マイクロワットパー平方センチメートル（μＷ／ｃｍ２）、少なくとも３００μＷ／ｃｍ２、少なくとも５００μＷ／ｃｍ２、少なくとも１ミリワットパー平方センチメートル（ｍＷ／ｃｍ２）、少なくとも５ｍＷ／ｃｍ２、少なくとも１０ｍＷ／ｃｍ２、少なくとも１５ｍＷ／ｃｍ２、少なくとも２０ｍＷ／ｃｍ２、少なくとも２１ｍＷ／ｃｍ２又は少なくとも２５ｍＷ／ｃｍ２のＵＶ放射に曝露される。いくつかの実施形態において、基材は、最大で２０ｍＷ／ｃｍ２、最大で２１ｍＷ／ｃｍ２、最大で２２ｍＷ／ｃｍ２、最大で２５ｍＷ／ｃｍ２、最大で３０ｍＷ／ｃｍ２、最大で４０ｍＷ／ｃｍ２、最大で５０ｍＷ／ｃｍ２、最大で６０ｍＷ／ｃｍ２、最大で７０ｍＷ／ｃｍ２、最大で８０ｍＷ／ｃｍ２、最大で９０ｍＷ／ｃｍ２、最大で１００ｍＷ／ｃｍ２、最大で１５０ｍＷ／ｃｍ２又は最大で２００ｍＷ／ｃｍ２のＵＶ放射に曝露される。
【０１３４】
いくつかの実施形態において、例えば、基材は、３００μＷ／ｃｍ２〜１００ｍＷ／ｃｍ２の範囲のＵＶ放射に曝露される。
【０１３５】
いくつかの実施形態において、例えば、基材は、３００μＷ／ｃｍ２〜２００ｍＷ／ｃｍ２の範囲のＵＶ放射に曝露される。
【０１３６】
いくつかの実施形態において、基材は、少なくとも１秒、少なくとも２秒、少なくとも３秒、少なくとも５秒、少なくとも１０秒、少なくとも３０秒、少なくとも１分、少なくとも２分、少なくとも３分、少なくとも４分、少なくとも５分、少なくとも７分、少なくとも９分、少なくとも１０分、少なくとも１１分、少なくとも１３分、少なくとも１５分、少なくとも１７分又は少なくとも２０分間ＵＶ放射に曝露（すなわち処理）される。いくつかの実施形態において、基材は、最大で５秒、最大で１０秒、最大で３０秒、最大で１分、最大で２分、最大で４分、最大で５分、最大で６分、最大で８分、最大で１０分、最大で１２分、最大で１４分、最大で１５分、最大で１６分、最大で１８分、最大で２０分、最大で２２分、最大で２４分、最大で２５分、最大で２６分、最大で２８分又は最大で３０分間ＵＶ放射に曝露される。
【０１３７】
いくつかの実施形態において、ＵＶ放射は、２秒〜２０分の範囲の時間にわたって適用される。
【０１３８】
いくつかの実施形態において、異なる波長のＵＶ放射が連続的に適用され得る。いくつかの実施形態において、異なる波長のＵＶ放射を同時に適用することが望ましいことがあり得る。
【０１３９】
理論によって拘束されることを望まないが、ＵＶ放射は、芳香族及び／又は不飽和成分を反応させ、化学的に変性させると考えられる。この反応は、接触角特性を十分に維持しながら、表面のロールオフ角を増加させる。
【０１４０】
以下に開示されるものなどの追加の試薬は、基材中及び／又は上に存在する芳香族及び／又は不飽和成分の化学反応を促進し得ることが見出された。これらの追加の試薬は、ＵＶによる基材の処理中、個々に、連続的に且つ／又は同時に使用され得る。
【０１４１】
ＵＶ＋酸素
いくつかの実施形態において、基材は、好ましくは、ＵＶ−酸素処理表面、すなわち酸素の存在下でＵＶ放射によって処理された表面を含む。酸素の存在下での処理は、例えば、酸素を含む大気空気中の処理、酸素含有環境中の処理、酸素豊富環境中の処理又は基材の中若しくは上に酸素を含む基材の処理を含むことができる。
【０１４２】
いくつかの実施形態において、基材は、好ましくは、オゾン及び酸素ラジカルを発生させるために十分な条件下及びＵＶ放射の波長によって処理される。いくつかの実施形態において、ＵＶ放射供給源は、好ましくは、低圧水銀ランプである。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１４３】
いくつかの実施形態において、ＵＶ放射は、Ｏ２から２つの酸素ラジカル（Ｏ・）を形成し得る波長を含む。酸素ラジカルは、Ｏ２と反応して、オゾン（Ｏ３）を形成することができる。いくつかの実施形態において、ＵＶ放射は、少なくとも１６５ナノメートル（ｎｍ）、少なくとも１７０ｎｍ、少なくとも１７５ｎｍ、少なくとも１８０ｎｍ又は少なくとも１８５ｎｍの波長を含む。いくつかの実施形態において、ＵＶ放射は、最大で１９０ｎｍ、最大で１９５ｎｍ、最大で２００ｎｍ、最大で２０５ｎｍ、最大で２１０ｎｍ、最大で２１５ｎｍ、最大で２２０ｎｍ、最大で２３０ｎｍ又は最大で２４０ｎｍの波長を含む。いくつかの実施形態において、ＵＶ放射は、１８０ｎｍ〜２１０ｎｍの範囲の波長を含む。いくつかの実施形態において、ＵＶ放射は、１８５ｎｍの波長を含む。
【０１４４】
いくつかの実施形態において、ＵＶ放射は、オゾン（Ｏ３）を分離して、Ｏ２及び酸素ラジカル（Ｏ・）を形成することができる波長を含む。いくつかの実施形態において、ＵＶ放射は、少なくとも２００ｎｍ、少なくとも２０５ｎｍ、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１４５】
ＵＶ＋オゾン
いくつかの実施形態において、基材は、ＵＶオゾン処理表面、すなわちオゾン（Ｏ３）の存在下でＵＶ放射によって処理された表面を含む。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１４６】
オゾンの存在下での処理は、例えば、オゾン含有環境での処理又は環境内でのオゾン発生間の処理（例えば、コロナ放電による）を含むことができる。いくつかの実施形態において、オゾン含有環境は、Ｏ２を含む。他の実施形態において、オゾン含有環境は、１０体積パーセント（体積％）未満のＯ２、５体積％未満のＯ２、２体積％未満のＯ２又は１体積％未満のＯ２を含む。いくつかの実施形態において、オゾン含有環境は、窒素、ヘリウム、アルゴンなどの不活性気体又はその混合物を含む。
【０１４７】
いくつかの実施形態において、オゾン含有環境は、少なくとも０．００５体積％のＯ３、少なくとも０．０１体積％のＯ３、少なくとも０．０５体積％のＯ３、少なくとも０．１体積％のＯ３、少なくとも０．５体積％のＯ３、少なくとも１体積％のＯ３、少なくとも２体積％のＯ３、少なくとも５体積％のＯ３、少なくとも１０体積％のＯ３又は少なくとも１５体積％のＯ３を含む。いくつかの実施形態において、オゾン含有環境は、基材の表面においてより高いオゾン濃度を含む。このような濃度は、例えば、基材表面においてオゾンを導入することによって（例えば、媒体の後方側面からオゾンが拡散することを可能にすることによって）達成され得る。いくつかの実施形態において、基材の表面における又はその付近におけるオゾン濃度は、好ましくは、ＵＶ放射の存在下におけるオゾンの存在から酸素ラジカルを発生させるために十分である。
【０１４８】
いくつかの実施形態において、ＵＶ放射は、オゾン（Ｏ３）を分離して、Ｏ２及び酸素ラジカル（Ｏ・）を形成することができる波長を含む。いくつかの実施形態において、例えばオゾン含有環境が１０体積％未満のＯ２、５体積％未満のＯ２、２体積％未満のＯ２又は１体積％以下Ｏ２を含む場合を含めて、ＵＶ放射は、少なくとも１６５ｎｍ、少なくとも１７０ｎｍ、少なくとも１７５ｎｍ、少なくとも１８０ｎｍ又は少なくとも１８５ｎｍ及び最大で２６０ｎｍ、最大で２６５ｎｍ、最大で２７０ｎｍ、最大で２７５ｎｍ、最大で２８０ｎｍ、最大で２８５ｎｍ又は最大で２９０ｎｍの波長を含むことができる。いくつかの実施形態において、ＵＶ放射は、１８０ｎｍ〜２８０ｎｍの範囲の波長を含む。
【０１４９】
いくつかの実施形態において、オゾン含有環境が、１８０ｎｍ〜２１０ｎｍの範囲のＵＶ放射を吸収するであろうＯ２を含む場合、ＵＶ放射は、好ましくは、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１５０】
ＵＶ＋Ｈ２Ｏ２
いくつかの実施形態において、基材は、ＵＶ−Ｈ２Ｏ２処理表面、すなわちＵＶ放射及びＨ２Ｏ２によって処理された表面を含む。いくつかの実施形態において、基材の表面及び／又は基材全体は、Ｈ２Ｏ２を含む溶液と接触して（例えば、それによってコーティングされ、且つ／又はその中に含浸されて）配置され得る。いくつかの実施形態において、溶液は、少なくとも２０重量パーセント（重量％）のＨ２Ｏ２、少なくとも２５重量％のＨ２Ｏ２、少なくとも３０重量％のＨ２Ｏ２、少なくとも４０重量％のＨ２Ｏ２、少なくとも５０重量％のＨ２Ｏ２、少なくとも６０重量％のＨ２Ｏ２、少なくとも７０重量％のＨ２Ｏ２、少なくとも８０重量％のＨ２Ｏ２又は少なくとも９０重量％のＨ２Ｏ２を含むことができる。いくつかの実施形態において、溶液は、最大で３０重量％のＨ２Ｏ２、最大で４０重量％のＨ２Ｏ２、最大で５０重量％のＨ２Ｏ２、最大で６０重量％のＨ２Ｏ２、最大で７０重量％のＨ２Ｏ２、最大で８０重量％のＨ２Ｏ２、最大で９０重量％のＨ２Ｏ２又は最大で１００重量％のＨ２Ｏ２を有することができる。
【０１５１】
いくつかの実施形態において、基材は、少なくとも１０秒、少なくとも３０秒、少なくとも４５秒、少なくとも１分、少なくとも２分、少なくとも４分、少なくとも６分又は少なくとも８分間、Ｈ２Ｏ２を含む溶液と接触して配置され得る。いくつかの実施形態において、基材は、最大で３０秒、最大で４５秒、最大で１分、最大で２分、最大で４分、最大で６分、最大で８分、最大で１０分又は最大で３０分間、Ｈ２Ｏ２を含む溶液と接触し得る。
【０１５２】
いくつかの実施形態において、基材は、Ｈ２Ｏ２を含む溶液と接触している間にＵＶ放射によって処理され得る。いくつかの実施形態において、基材は、Ｈ２Ｏ２を含む溶液と接触した後、ＵＶ放射によって処理され得る。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１５３】
基材は、ヒドロキシルラジカル（・ＯＨ）を発生させるために十分なＵＶ放射によって処理され得る。基材は、表面をＨ２Ｏ２と接触させながら、表面がＨ２Ｏ２と接触した後又はＨ２Ｏ２との接触中及び接触後の両方にＵＶ放射によって処理され得る。
【０１５４】
いくつかの実施形態において、ＵＶ放射は、Ｏ２から２つの酸素ラジカル（Ｏ・）を形成し得る波長を含む。酸素ラジカルは、Ｏ２と反応して、オゾン（Ｏ３）を形成することができる。いくつかの実施形態において、ＵＶ放射は、少なくとも１６５ｎｍ、少なくとも１７０ｎｍ、少なくとも１７５ｎｍ、少なくとも１８０ｎｍ又は少なくとも１８５ｎｍの波長を含む。いくつかの実施形態において、ＵＶ放射は、最大で１９０ｎｍ、最大で１９５ｎｍ、最大で２００ｎｍ、最大で２０５ｎｍ、最大で２１０ｎｍ、最大で２１５ｎｍ、最大で２２０ｎｍ、最大で２３０ｎｍ又は最大で２４０ｎｍの波長を含む。いくつかの実施形態において、ＵＶ放射は、１８０ｎｍ〜２１０ｎｍの範囲の波長を含む。いくつかの実施形態において、ＵＶ放射は、１８５ｎｍの波長を含む。
【０１５５】
いくつかの実施形態において、ＵＶ放射は、オゾン（Ｏ３）を分離して、Ｏ２及び酸素ラジカル（Ｏ・）を形成することができる波長を含む。いくつかの実施形態において、ＵＶ放射は、少なくとも２００ｎｍ、少なくとも２０５ｎｍ、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１５６】
いくつかの実施形態において、ＵＶ放射は、少なくとも２００ｎｍ、少なくとも２５０ｎｍ、少なくとも３００ｎｍ、少なくとも３３０ｎｍ、少なくとも３４０ｎｍ、少なくとも３５０ｎｍ、少なくとも３５５ｎｍ、少なくとも３６０ｎｍ又は少なくとも３７０ｎｍの波長を含む。いくつかの実施形態において、ＵＶ放射は、最大で３５０ｎｍ、最大で３６０ｎｍ、最大で３７０ｎｍ、最大で３７５ｎｍ、最大で３８０ｎｍ、最大で３８５ｎｍ、最大で３９０ｎｍ、最大で３９５ｎｍ、最大で４００ｎｍ、最大で４１０ｎｍ又は最大で４２０ｎｍの波長を含む。いくつかの実施形態において、ＵＶ放射は、３５０ｎｍ〜３７０ｎｍの範囲の波長を含む。いくつかの実施形態において、ＵＶ放射は、３６０ｎｍの波長を含む。
【０１５７】
いくつかの実施形態において、Ｈ２Ｏ２を含む溶液と接触して配置された後及びＵＶによって処理される前に基材を乾燥させ得る。いくつかの実施形態において、Ｈ２Ｏ２を含む溶液と接触して配置された後及びＵＶによって処理された後に基材を乾燥させ得る。いくつかの実施形態において、基材をオーブン乾燥させ得る。
【０１５８】
ＵＶ処理は（ＵＶ単独又は酸素、オゾン及び／若しくは過酸化水素と組み合わせたＵＶのいずれも）、基材が芳香族及び／又は不飽和成分を含む場合、例えば、基材が、例えばフェノール樹脂を含む、例えば芳香族樹脂（例えば、芳香族基を含有する樹脂）を含むＵＶ反応性樹脂を含む場合を含めてより効果的である。
【０１５９】
親水基含有ポリマーを含む基材
選択肢として又はＵＶ処理に加えて、基材の表面特性は、性基材中及び／又は上の親水基含有ポリマーの包含によって変更され得る。いくつかの実施形態において、ＵＶ処理及び親水基含有ポリマーの包含の両方が使用される場合、基材中に親水基含有ポリマーを含むこと又はＵＶ処理前に親水基含有ポリマーを含むように基材を変性させることが好ましくなり得る。
【０１６０】
いくつかの実施形態において、基材は、親水基含有ポリマーを含む。親水基含有ポリマーの親水基は、親水性のペンダント基若しくはポリマー主鎖中で繰り返される親水基又は両方を含むことができる。本明細書で使用される場合、「ペンダント基」は、ポリマー主鎖に共有結合しているが、ポリマー主鎖の一部を形成しない。いくつかの実施形態において、親水基は、ヒドロキシ、アミド、アルコール、アクリル酸、ピロリドン、メチルエーテル、エチレングリコール、プロピレングリコール、ドーパミン及びエチレンイミンの少なくとも１つを含む。いくつかの実施形態において、親水性ペンダント基は、ヒドロキシ、アミド、アルコール、アクリル酸、ピロリドン、メチルエーテル及びドーパミンの少なくとも１つを含む。いくつかの実施形態において、ポリマー主鎖中で繰り返される親水基は、エチレングリコール、プロピレングリコール、ドーパミン及びエチレンイミンの少なくとも１つを含む。
【０１６１】
いくつかの実施形態において、親水基含有ポリマーを含む基材は、その上に配置された親水基含有ポリマーを有する表面を含み得る。いくつかの実施形態において、基材は、好ましくは、親水基含有ポリマーを含む層を含む。いくつかの実施形態において、その上に配置された親水基含有ポリマーを有する表面を形成するか、又はいくつかの実施形態において、親水基含有ポリマー含有層は、好ましくは、本明細書に記載される（ロールオフ角及び接触角を含む）所望の特性を有する基材の表面を形成する。
【０１６２】
層は、いずれかの適切な方法を使用して形成され得る。例えば、層は、例えば、予備重合させたポリマーを含むポリマーを適用することによって形成され得る。さらに又は代わりに、層は、モノマー、オリゴマー、ポリマー又はその組合せ（例えば、そのブレンド、混合物又はコポリマー）を適用し、次いでモノマー、オリゴマー、ポリマー又はその組合せを重合させて、ポリマー、コポリマー又はその組合せを形成することによって形成され得る。いくつかの実施形態において、ポリマーは、酸化又は還元重合を使用して溶液から析出させ得る。
【０１６３】
いくつかの実施形態において、層は、例えば、プラズマ析出コーティング、ロール−ツー−ロールコーティング、ディップコーティング及び／又はスプレーコーティングを含む、いずれかの適切なコーティング法を使用して形成され得る。スプレーコーティングとしては、例えば、空気圧スプレー、静電スプレーなどが含まれ得る。いくつかの実施形態において、表面は、ラミネートされ得る。いくつかの実施形態において、層は、基材上にポリマーを紡糸することによって形成され得る。基材上へのポリマーの紡糸としては、例えば、基材上へのポリマーの電界紡糸又は湿式紡糸、乾式紡糸、溶融紡糸、ゲル紡糸、ジェット紡糸、マグネトスピニングなどによって基材上にポリマーを析出させることが含まれ得る。基材上へのポリマーの紡糸により、いくつかの実施形態において、ポリマーナノ繊維が形成され得る。さらに又は代わりに、基材上へのポリマーの紡糸は、基材ですでに存在する繊維をコーティングし得る。いくつかの実施形態において、ポリマーが基材上にポリマー溶液を乾式紡糸することによって析出される場合を含めて、空気、電界、遠心力、磁界などを含む１つ以上の推進力が個々に又は組合せで使用され得る。
【０１６４】
いくつかの実施形態において、親水基含有ポリマーは、極性官能基を含む。
【０１６５】
いくつかの実施形態において、親水基含有ポリマーは、親水性ポリマーである。
【０１６６】
いくつかの実施形態において、親水基含有ポリマーは、水中に溶解することが不可能である（例えば、それは親水性ポリマーではない）が、むしろ水中に溶解され得るペンダント基（例えば、親水性ペンダント基）又は水中に溶解され得るポリマー主鎖内で繰り返される基（例えば、ポリマー主鎖内で繰り返される親水基）の少なくとも１つを含む。
【０１６７】
いくつかの実施形態において、親水基含有ポリマーは、ヒドロキシル化メタクリレートポリマーを含む。いくつかの実施形態において、親水基含有ポリマーは、フッ素基を含まない。
【０１６８】
いくつかの実施形態において、親水基含有ポリマーは、フルオロポリマーを含まない。本明細書で使用される場合、フルオロポリマーは、少なくとも５％のフッ素、少なくとも１０％のフッ素、少なくとも１５％のフッ素又は少なくとも２０％のフッ素を含むポリマーを意味する。
【０１６９】
いくつかの実施形態において、親水性器含有ポリマーとしては、例えば、ポリ（２−ヒドロキシプロピルメタクリレート）、ポリ（３−ヒドロキシプロピルメタクリレート）若しくはその混合物を含むポリ（ヒドロキシプロピルメタクリレート）（ＰＨＰＭ）；ポリ（２−ヒドロキシエチルメタクリレート）（ＰＨＥＭ）；ポリ（２−エチル−２−オキサゾリン）（Ｐ２Ｅ２Ｏ）；ポリエチレンイミン（ＰＥＩ）；四級化ポリエチレンイミン；又はポリ（ドーパミン）；或いはその組合せ（例えば、そのブレンド、混合物又はコポリマー）を含むことができる。
【０１７０】
いくつかの実施形態において、親水基含有ポリマーは、層形成中、黄梅中に分散及び／又は溶解され得る。いくつかの実施形態において、溶媒は、好ましくは、親水基含有ポリマーを溶解するが、基材又は基材のいずれかの成分を溶解しない。いくつかの実施形態において、溶媒は、好ましくは、無毒性である。いくつかの実施形態において、親水基含有ポリマーは、好ましくは、炭化水素流体中に不溶解性である。いくつかの実施形態において、親水基含有ポリマーは、好ましくは、トルエン中に不溶解性である。
【０１７１】
いくつかの実施形態において、溶媒は、高い誘電率を有する溶媒である。溶媒は、例えば、メタノール、エタノール、プロパノール、（同じくイソプロプルアルコール（ＩＰＡ）とも呼ばれる）イソプロパノール、ブタノール（その異性体構造のそれぞれを含む）、ブタノン（その異性体構造のそれぞれを含む）、アセトン、エチレングリコール、ジメチルホルムアミド、酢酸エチル、水などを含むことができる。
【０１７２】
溶媒中の親水基含有ポリマーの濃度は、ポリマーの分子量に基づいて選択することができる。いくつかの実施形態において、親水基含有ポリマーは、少なくとも０．２５パーセント（％）重量／体積（ｗ／ｖ）、少なくとも０．５％（ｗ／ｖ）、少なくとも０．７５％（ｗ／ｖ）、少なくとも１．０％（ｗ／ｖ）、少なくとも１．２５％（ｗ／ｖ）、少なくとも１．５％（ｗ／ｖ）、少なくとも１．７５％（ｗ／ｖ）、少なくとも２．０％（ｗ／ｖ）、少なくとも３％（ｗ／ｖ）、少なくとも５％（ｗ／ｖ）、少なくとも１０％（ｗ／ｖ）、少なくとも２０％（ｗ／ｖ）、少なくとも３０％（ｗ／ｖ）、少なくとも４０％（ｗ／ｖ）又は少なくとも５０％（ｗ／ｖ）の濃度で溶媒中に存在し得る。いくつかの実施形態において、親水基含有ポリマーは、最大で０．５％（ｗ／ｖ）、最大で０．７５％（ｗ／ｖ）、最大で１．０％（ｗ／ｖ）、最大で１．２５％（ｗ／ｖ）、最大で１．５％（ｗ／ｖ）、最大で１．７５％（ｗ／ｖ）、最大で２．０％（ｗ／ｖ）、最大で３％（ｗ／ｖ）、最大で４％（ｗ／ｖ）、最大で５％（ｗ／ｖ）、最大で１０％（ｗ／ｖ）、最大で１５％（ｗ／ｖ）、最大で２０％（ｗ／ｖ）、最大で３０％（ｗ／ｖ）、最大で４０％（ｗ／ｖ）、最大で５０％（ｗ／ｖ）又は最大で６０％（ｗ／ｖ）の濃度で溶媒中に存在し得る。
【０１７３】
いくつかの実施形態において、例えばディップコーティングによる親水基含有ポリマーの析出を含めて、ポリマーは、０．５％（ｗ／ｖ）〜４％（ｗ／ｖ）の範囲の濃度で溶媒中に存在し得る。
【０１７４】
いくつかの実施形態において、例えばディップコーティングによる親水基含有ポリマーの析出を含めて、ポリマーは、０．５％（ｗ／ｖ）〜１％（ｗ／ｖ）の範囲の濃度で溶媒中に存在し得る。
【０１７５】
いくつかの実施形態において、例えば電界紡糸による親水基含有ポリマーの析出を含めて、ポリマーは、５％（ｗ／ｖ）〜３０％（ｗ／ｖ）の範囲の濃度で溶媒中に存在し得る。
【０１７６】
いくつかの実施形態において、層は、ディップコーティングを使用して形成され得る。ディップコーティングは、例えば、Ｃｈｅｍａｔ  ＤｉｐＭａｓｔｅｒ  ５０  ディップコーターを使用することによって達成され得る。いくつかの実施形態において、層は、１、２、３回又はそれを超えて基材をディップコーティングすることによって形成され得る。いくつかの実施形態において、基材は、ディップコーティングされ、１８０度回転され、再びディップコーティングされ得る。いくつかの実施形態において、基材は、親水基含有ポリマーを含む分散体中に含浸され、毎分５０ミリメートル（ｍｍ／分）の速度で引き上げられ得る。いくつかの実施形態において、分散体は、好ましくは、溶液である。
【０１７７】
いくつかの実施形態において、層は、電界紡糸を使用して形成され得る。例えば、米国特許出願公開第２０１６／００４７０６２号明細書に記載されるように電界紡糸が達成され得る。
【０１７８】
いくつかの実施形態において、例えば親水基含有ポリマーがポリ（ドーパミン）を含む場合を含めて、親水基含有ポリマーは、酸化又は還元重合を使用して溶液から析出され得る。例えば、ポリ（ドーパミン）を含む層は、ドーパミンの酸化重合から調製され得る。
【０１７９】
いくつかの実施形態において、親水基含有ポリマーを含む層は、少なくとも０．５オングストローム（Å）、少なくとも１Å、少なくとも５Å、少なくとも８Å、少なくとも１０Å、少なくとも１２Å、少なくとも１４Å、少なくとも１６Å、少なくとも１８Å、少なくとも２０Å、少なくとも２５Å、少なくとも３０Å又は少なくとも５０Åの厚さを有する。
【０１８０】
いくつかの実施形態において、溶媒は、例えば、ディップコーティング手順後を含めて、層形成後に除去され得る。溶媒は、例えば、オーブンを使用しての乾燥を含むエバポレーションによって除去され得る。
【０１８１】
いくつかの実施形態において、帯電コーティングは、（例えば、四級化、電気化学的酸化又は還元によって）形成され得、且つ／又はコーティングは、帯電ポリマーを含み得る。いくつかの実施形態において、親水基含有ポリマーを含む層は、層の形成後に変化され得る。例えば、親水基含有ポリマーは、四級化され得る。いくつかの実施形態において、親水基含有ポリマーは、ポリマー層を酸によって処理することによって四級化することができる。いくつかの実施形態において、親水基含有ポリマーは、酸を含む溶液中に親水基含有ポリマー層を含む基材を浸漬することによって四級化することができる。いくつかの実施形態において、酸は、ＨＣｌであり得る。
【０１８２】
いくつかの実施形態において、親水基含有ポリマー及び／又はコーティングは、無水マレイン酸によって処理され得る。
【０１８３】
いくつかの実施形態において、基材は、その中に配置された親水基含有ポリマーを含み得る。基材が変性樹脂を含む場合、ポリマーは、変性樹脂とは化学的に別である。いくつかの実施形態において、親水基含有ポリマーは、変性樹脂と同時に適用され得る。例えば、親水基含有ポリマーは、変性樹脂が基材に適用される前に、−変性樹脂と混合され得る。
【０１８４】
いくつかの実施形態において、親水基含有ポリマーは、架橋され得る。いくつかの実施形態において、例えば親水基含有ポリマーが基材上に層を形成する場合、ポリマーは、コーティング又は電界紡糸のために使用されるポリマー分散体中に架橋剤を含むことによって架橋され得る。いくつかの実施形態において、例えばポリマーが基材中に分散される場合を含めて、親水基含有ポリマーは、親水基含有ポリマーを導入するために使用される分散体中に架橋剤を含むことによって架橋され得る。いくつかの実施形態において、分散体は、好ましくは、溶液である。
【０１８５】
親水基含有ポリマーと一緒に使用するために適切ないずれかの架橋剤が選択され得る。例えば、Ｎ−（２−アミノエチル）−３−アミノプロピルトリメトキシシラン（ＤＡＭＯ−Ｔ）は、ＰＨＥＭのための架橋剤として使用され得る。例えば、（３−グリシジルオキシプロピル）トリメトキシシラン又はポリ（エチレングリコール）ジアクリレート（ＰＥＧＤＡ）は、ポリエチレンイミン（ＰＥＩ）のための架橋剤として使用され得る。一級又は二級アミン基を含む親水基含有ポリマーは、例えば、カルボン酸（アジピン酸）、アルデヒド（例えば、グルテルアルデヒド）、ケトン、メラミン−ホルムアルデヒド樹脂、フェノール−ホルムアルデヒド樹脂などを含む化合物によって架橋可能である。別の例において、一級又は二級アルコール気を含有する親水基含有ポリマーは、例えば、カルボン酸（アジピン酸）、イソシアネート（トルエンジイソシアナート）、有機シラン（テトラメトキシシラン）、チタン（ＩＶ）錯体（テトラブチルチタネート）、フェノール−ホルムアルデヒド樹脂、メラミン−ホルムアルデヒド樹脂などを含む化合物によって架橋可能である。
【０１８６】
いくつかの実施形態において、親水基含有ポリマーの架橋は、親水基含有ポリマー及び架橋剤を熱に曝露することによって促進され得る。熱は、例えば、オーブン中で基材を加熱すること、赤外線ランプに基材を曝露すること、基材を蒸気に曝露すること又は加熱されたローラーで基材を処理することを含むいずれかの適切な方法によって適用され得る。親水基含有ポリマー、架橋剤及び基材との使用のために適切な時間及び温度のいずれの組合せも使用され得る。いくつかの実施形態において、親水基含有ポリマー及び架橋剤は、少なくとも８０℃、少なくとも９０℃、少なくとも１００℃、少なくとも１１０℃、少なくとも１２０℃、少なくとも１３０℃、少なくとも１４０℃、少なくとも１５０℃、少なくとも１６０℃、少なくとも１７０℃、少なくとも１８０℃又は少なくとも１９０℃の温度に曝露され得る。いくつかの実施形態において、親水基含有ポリマー及び架橋剤は、最大で１４０℃、最大で１５０℃、最大で１６０℃、最大で１７０℃、最大で１８０℃、最大で１９０℃、最大で２００℃、最大で２１０℃、最大で２２０℃、最大で２３０℃、最大で２４０℃、最大で２６０℃、最大で２８０℃又は最大で３００℃の温度に曝露され得る。いくつかの実施形態において、親水基含有ポリマー及び架橋剤は、少なくとも１５秒、少なくとも３０秒、少なくとも６０秒、少なくとも１２０秒、少なくとも２分、少なくとも５分、少なくとも１０分又は少なくとも１時間、熱処理に曝露され得る。いくつかの実施形態において、媒体は、最大で２分、最大で３分、最大で５分、最大で１０分、最大で１５分、最大で２０分、最大で１時間、最大で２時間、最大で２４時間又は最大で２日間、熱に曝露され得る。例えば、いくつかの実施形態において、親水基含有ポリマーは、親水基含有ポリマー及び架橋剤を少なくとも１００℃及び最大で１５０℃の温度で１５秒間〜１５分間加熱することによって架橋され得る。別の例において、いくつかの実施形態において、親水基含有ポリマーは、親水基含有ポリマー及び架橋剤を少なくとも８０℃及び最大で２００℃の温度で１５秒間〜１５分間加熱することによって架橋され得る。
【０１８７】
いくつかの実施形態において、親水基含有ポリマーは、焼鈍しされ得る。本明細書で使用される場合、「焼鈍し」には、親水基含有ポリマーを、親水基含有ポリマー中の官能基を再配向する目的及び／又は親水基含有ポリマーの結晶化度を増加させる目的の環境に曝露することが含まれる。親水基含有ポリマーの架橋が親水基含有ポリマー及び架橋剤を熱に曝露することによって促進される場合、親水基含有ポリマーは、架橋前、架橋中又は架橋後に焼鈍しされ得る。いくつかの実施形態において、親水基含有の架橋が親水基含有ポリマー及び架橋剤を熱に曝露することによって促進される場合、親水基含有ポリマーは、好ましくは、架橋中又は架橋後に焼鈍しされ得る。いくつかの実施形態において、親水基含有ポリマーは、好ましくは、架橋後に焼鈍しされ得る。
【０１８８】
いくつかの実施形態において、焼鈍しは、極性溶媒の存在下において、親水性含有ポリマーを含む基材を加熱することを含む。例えば、焼鈍しは、極性溶媒の存在下において、親水基含有ポリマーを含有し、且つ／又は親水基含有ポリマーによってコーティングされた基材を含浸させることを含み得る。さらに又は代わりに、焼鈍しは、親水基含有ポリマーを含有し、且つ／又は親水基含有ポリマーによってコーティングされた基材を蒸気の形態の極性溶媒に曝露することを含み得る。いくつかの実施形態において、例えば、親水基含有ポリマー層がポリマー溶液中に基材をディップコーティングすることによって適用される場合を含めて、ポリマー溶液は、極性溶媒を含み得、且つ加熱及びその後の基材からの極性溶媒のエバポレーションによってポリマー層が焼鈍しされ得る。
【０１８９】
焼鈍しに適切な極性溶媒としては、例えば、水又はアルコールが含まれ得る。アルコールとしては、例えば、メタノール、エタノール、イソプロパノール、ｔ−ブタノールなどが含まれ得る。他の適切な極性溶媒としては、例えば、アセトン、酢酸エチル、メチルエチルケトン（ＭＥＫ）、ジメチルホルムアミド（ＤＭＦ）などが含まれ得る。
【０１９０】
いくつかの実施形態において、焼鈍しは、親水基含有ポリマーの少なくともガラス転移温度（Ｔｇ）の温度に基材を曝露することを含む。いくつかの実施形態において、焼鈍しは、親水基含有ポリマーの少なくともＴｇの温度を有する溶媒に基材を曝露することを含む。
【０１９１】
いくつかの実施形態において、例えば、焼鈍しが、極性溶媒中で親水基含有ポリマーコーティング基材を含浸させることを含む場合を含めて、極性溶媒は、少なくとも５０℃、少なくとも５５℃、少なくとも６０℃、少なくとも６５℃、少なくとも７０℃、少なくとも７５℃、少なくとも８０℃、少なくとも８５℃、少なくとも９０℃、少なくとも９５℃、少なくとも１００℃、少なくとも１１０℃、少なくとも１２０℃、少なくとも１３０℃、少なくとも１４０℃又は少なくとも１５０℃である。いくつかの実施形態において、極性溶媒は、最大で９０℃、最大で９５℃、最大で１００℃、最大で１０５℃、最大で１１０℃、最大で１１５℃、最大で１２０℃、最大で１３０℃、最大で１４０℃、最大で１５０℃又は最大で２００℃である。いくつかの実施形態において、媒体は、少なくとも１０秒、少なくとも３０秒、少なくとも６０秒、少なくとも９０秒、少なくとも１２０秒、少なくとも１５０秒又は少なくとも１８０秒間、極性溶媒中に含浸される。いくつかの実施形態において、媒体は、最大で６０秒、最大で１２０秒、最大で１５０秒、最大で１８０秒、最大で３分又は最大で５分間、極性溶媒中に含浸される。いくつかの実施形態において、極性溶媒は、好ましくは、水であり得る。例えば、いくつかの実施形態において、焼鈍しは、９０℃の水中で少なくとも１０秒間及び最大で５分間、親水基含有ポリマーコーティング媒体を含浸させることを含む。
【０１９２】
理論によって拘束されることを望まないが、その上に配置された親水基含有ポリマーを有するか、又はその中に配置された親水基含有ポリマーを含む基材の表面は、基材表面上の中断のため、上記される（ロールオフ角及び接触角を含む）所望の特性を有し得ると考えられる。したがって、いくつかの実施形態において、基材は、繊維の混合物を含み得る。いくつかの実施形態において、基材は、非ポリマー及びポリマー繊維の両方並びに／又は２種の異なる種類のポリマー繊維を含み得る。例えば、基材は、ナイロンで不連続に包囲されたポリエステル繊維及び／又はポリエステルで不連続に包囲されたナイロン繊維を含み得る。さらに又は代わりに、基材は、全表面を形成する場合に親水性表面を形成するであろう繊維を含み得、且つ全表面を形成する場合に疎水性表面を形成するであろう繊維を含み得る。
【０１９３】
いくつかの実施形態において、親水基含有ポリマーコーティングを含む基材又はその上に配置された親水基含有ポリマーを含む基材を含む、親水基含有ポリマーを含む基材は、好ましくは、安定している。いくつかの実施形態において、親水基含有ポリマーを含む基材の安定性は、無水マレイン酸によって処理すること、親水基含有ポリマーを焼鈍しすること及び／又は親水基含有ポリマーを架橋することによって増加し得る。理論によって拘束されることを望まないが、いくつかの実施形態において、親水基含有ポリマーを含む基材の安定性は、例えば、架橋を含めて、親水基含有ポリマーの溶解性を減少させることによって増加すると考えられる。再び、理論によって拘束されることを望まないが、いくつかの実施形態において、基材の安定性は、例えば、焼鈍しを含めて、基材の表面上のポリマーの親水性ペンダント基（例えば、ヒドロキシル基）の接近性を増加させることによって増加すると考えられる。
【０１９４】
処理された基材及び使用
いくつかの実施形態において、本開示は、基材の表面をＵＶ放射に曝露することを含む方法によって入手可能な基材を含むフィルター媒体に関する。基材は、芳香族成分及び不飽和成分の少なくとも１つを含む。
【０１９５】
いくつかの実施形態において、基材の表面は、好ましくは、処理前に、本明細書にさらに記載されるように少なくとも９０度の接触角を有する。
【０１９６】
いくつかの実施形態において、ＵＶ放射に基材の表面を曝露することは、本明細書にさらに記載されるように、酸素の存在下でＵＶ放射に表面を曝露することを含む。いくつかの実施形態において、ＵＶ放射に基材の表面を曝露することは、本明細書にさらに記載されるように、Ｈ２Ｏ２及びオゾンの少なくとも１つの存在下でＵＶ放射に表面を曝露することを含む。いくつかの実施形態において、基材は、ＵＶ反応性樹脂、すなわち芳香族成分及び不飽和成分の少なくとも１つを含む樹脂を含む。いくつかの実施形態において、ＵＶ反応性樹脂は、フェノール樹脂を含む。
【０１９７】
いくつかの実施形態において、本開示は、基材の表面上で親水基含有ポリマーを配置することを含む方法によって入手可能な基材を含むフィルター媒体に関する。
【０１９８】
いくつかの実施形態において、基材の表面は、好ましくは、処理前に、本明細書にさらに記載されるように少なくとも９０度の接触角を有する。
【０１９９】
いくつかの実施形態において、本開示は、芳香族成分及び不飽和成分の少なくとも１つを含む基材の表面のロールオフ角を改善するためのＵＶ放射の使用に関する。
【０２００】
いくつかの実施形態において、使用は、芳香族樹脂を含む基材によって特徴付けられる。
【０２０１】
いくつかの実施形態において、使用は、フェノール樹脂を含む基材によって特徴付けられる。
【０２０２】
いくつかの実施形態において、使用は、酸素、オゾン及びＨ２Ｏ２の少なくとも１つの存在下でのＵＶ放射の使用によって特徴付けられる。
【０２０３】
いくつかの実施形態において、本開示は、基材のロールオフ角を改善するためのＵＶ放射への芳香族成分及び不飽和成分の少なくとも１つの曝露によって入手可能な基材の使用に関する。
【０２０４】
いくつかの実施形態において、使用は、基材のロールオフ角を改善するためのＵＶ放射へのＵＶ反応性樹脂の曝露によって入手可能な基材の使用に関する。
【０２０５】
いくつかの実施形態において、使用は、基材のロールオフ角を改善するためのＵＶ放射への芳香族樹脂の曝露によって入手可能な基材の使用に関する。
【０２０６】
いくつかの実施形態において、使用は、基材のロールオフ角を改善するためのＵＶ放射へのフェノール樹脂の曝露によって入手可能な基材の使用に関する。
【０２０７】
いくつかの実施形態において、使用は、酸素、オゾン及びＨ２Ｏ２の少なくとも１つの存在下でのＵＶ放射への曝露によって特徴付けられる。
【０２０８】
本開示は、基材のロールオフ角を改善するための親水基含有ポリマーの使用に関する。
【０２０９】
本開示は、基材のロールオフ角を改善するための親水性ポリマーの使用にさらに関する。
【０２１０】
これらの使用のいくつかの実施形態において、基材は、好ましくは、本明細書にさらに記載されるように、表面がトルエン中に浸漬される場合、２０μＬの水滴について９０度〜１８０度の範囲の接触角を有するフィルター基材を含むフィルター基材である。
【０２１１】
これらの使用のいくつかの実施形態において、基材は、好ましくは、本明細書にさらに記載されるように、表面がトルエン中に浸漬される場合、５０μＬの水滴について９０度〜１８０度の範囲の接触角を有するフィルター基材を含むフィルター基材である。
【０２１２】
代表的なフィルター媒体の実施形態
実施形態１．基材を含むフィルター媒体であって、基材は、
表面がトルエン中に浸漬される場合、２０μＬの水滴について５０度〜９０度の範囲のロールオフ角及び９０度〜１８０度の範囲の接触角を有する表面を含む、フィルター媒体。
【０２１３】
実施形態２．表面は、６０度〜９０度の範囲、７０度〜９０度の範囲又は８０度〜９０度の範囲のロールオフ角を有する、実施形態１のフィルター媒体。
【０２１４】
実施形態３．基材を含むフィルター媒体であって、基材は、
表面がトルエン中に浸漬される場合、５０μＬの水滴について４０度〜９０度の範囲のロールオフ角及び９０度〜１８０度の範囲の接触角を有する表面を含む、フィルター媒体。
【０２１５】
実施形態４．表面は、５０度〜９０度の範囲、６０度〜９０度の範囲、７０度〜９０度の範囲又は８０度〜９０度の範囲のロールオフ角を有する、実施形態３のフィルター媒体。
【０２１６】
実施形態５．表面は、ＵＶ処理表面を含む、実施形態１〜４のいずれか１つのフィルター媒体。
【０２１７】
実施形態６．表面は、ＵＶ−酸素処理表面を含む、実施形態１〜５のいずれか１つのフィルター媒体。
【０２１８】
実施形態７．表面は、ＵＶ−オゾン処理表面を含む、実施形態１〜６のいずれか１つのフィルター媒体。
【０２１９】
実施形態８．表面は、ＵＶ−Ｈ２Ｏ２処理表面を含む、実施形態１〜７のいずれか１つのフィルター媒体。
【０２２０】
実施形態９．基材は、親水基含有ポリマーを含む、実施形態１〜８のいずれか１つのフィルター媒体。
【０２２１】
実施形態１０．表面は、その上に配置された親水基含有ポリマーを含む、実施形態１〜９のいずれか１つのフィルター媒体。
【０２２２】
実施形態１１．親水基含有ポリマーは、親水性ペンダント基を含む、実施形態９又は１０のいずれかのフィルター媒体。
【０２２３】
実施形態１２．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態９〜１１のいずれか１つのフィルター媒体。
【０２２４】
実施形態１３．親水基含有ポリマーは、親水性ポリマーを含む、実施形態９〜１２のいずれか１つのフィルター媒体。
【０２２５】
実施形態１４．親水基含有ポリマーは、帯電ポリマーを含む、実施形態９〜１３のいずれか１つのフィルター媒体。
【０２２６】
実施形態１５．親水基含有ポリマーは、ヒドロキシル化メタクリレートポリマーを含む、実施形態９〜１４のいずれか１つのフィルター媒体。
【０２２７】
実施形態１６．親水基含有ポリマーは、フルオロポリマーを含まない、実施形態９〜１５のいずれか１つのフィルター媒体。
【０２２８】
実施形態１７．基材を含むフィルター媒体であって、
基材は、表面がトルエン中に浸漬される場合、２０μＬの水滴について５０度〜９０度の範囲のロールオフ角及び９０度〜１８０度の範囲の接触角を有する表面を含み、且つ
表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、フィルター媒体。
【０２２９】
実施形態１８．表面は、６０度〜９０度の範囲、７０度〜９０度の範囲又は８０度〜９０度の範囲のロールオフ角を有する、実施形態１７のフィルター媒体。
【０２３０】
実施形態１９．基材を含むフィルター媒体であって、
基材は、表面がトルエン中に浸漬される場合、５０μＬの水滴について４０度〜９０度の範囲のロールオフ角及び９０度〜１８０度の範囲の接触角を有する表面を含み、且つ
表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、フィルター媒体。
【０２３１】
実施形態２０．表面は、５０度〜９０度の範囲、６０度〜９０度の範囲、７０度〜９０度の範囲又は８０度〜９０度の範囲のロールオフ角を有する、実施形態１９のフィルター媒体。
【０２３２】
実施形態２１．基材は、セルロース、ポリエステル、ポリアミド、ポリオレフィン、ガラス又はその組合せを含む、実施形態１〜２０のいずれか１つのフィルター媒体。
【０２３３】
実施形態２２．基材は、芳香族成分及び不飽和成分の少なくとも１つを含む、実施形態１〜２１のいずれか１つのフィルター媒体。
【０２３４】
実施形態２３．基材は、変性樹脂を含む、実施形態１〜２２のいずれか１つのフィルター媒体。
【０２３５】
実施形態２４．基材は、ＵＶ反応性樹脂を含む、実施形態１〜２３のいずれか１つのフィルター媒体。
【０２３６】
実施形態２５．基材は、フェノール樹脂を含む、実施形態１〜２４のいずれか１つのフィルター媒体。
【０２３７】
実施形態２６．基材は、最大で２ｍｍの平均径を有する細孔を含む、実施形態１〜２５のいずれか１つのフィルター媒体。
【０２３８】
実施形態２７．基材は、最大で４０μｍの平均径を有する細孔を含む、実施形態１〜２６のいずれか１つのフィルター媒体。
【０２３９】
実施形態２８．基材は、少なくとも１５％の多孔性であり、且つ最大で９９％の多孔性である、実施形態１〜２７のいずれか１つのフィルター媒体。
【０２４０】
実施形態２９．フィルター媒体は、基材の上流に位置する合体層をさらに含む、実施形態１〜２８のいずれか１つのフィルター媒体。
【０２４１】
実施形態３０．合体層は、平均径を有する細孔を含み、且つ基材は、平均径を有する細孔を含み、且つ基材の細孔の平均径は、合体層の細孔の平均径より大きい、実施形態２９のフィルター媒体。
【０２４２】
実施形態３１．基材は、平均径を有する細孔を含み、且つ平均径を有する液滴は、合体層の上流側面で形成し、且つさらに基材の細孔の平均径は、液滴の平均径より大きい、実施形態２９又は３０のいずれかのフィルター媒体。
【０２４３】
実施形態３２．基材は、安定している、実施形態１〜３１のいずれか１つのフィルター媒体。
【０２４４】
代表的な処理方法の実施形態
実施形態１．表面を含む材料の処理方法であって、
表面を処理して、処理表面を形成すること
を含み、処理表面は、表面がトルエン中に浸漬される場合、２０μＬの水滴について５０度〜９０度の範囲のロールオフ角及び９０度〜１８０度の範囲の接触角を有する、方法。
【０２４５】
実施形態２．処理表面は、６０度〜９０度の範囲、７０度〜９０度の範囲又は８０度〜９０度の範囲のロールオフ角を有する、実施形態１の方法。
【０２４６】
実施形態３．表面を含む材料の処理方法であって、
表面を処理して、処理表面を形成すること
を含み、処理表面は、表面がトルエン中に浸漬される場合、５０μＬの水滴について４０度〜９０度の範囲のロールオフ角及び９０度〜１８０度の範囲の接触角を有する、方法。
【０２４７】
実施形態４．処理表面は、５０度〜９０度の範囲、６０度〜９０度の範囲、７０度〜９０度の範囲又は８０度〜９０度の範囲のロールオフ角を有する、実施形態３の方法。
【０２４８】
実施形態５．表面の処理は、紫外線（ＵＶ）放射に表面を曝露することを含む、実施形態１〜４のいずれか１つの方法。
【０２４９】
実施形態６．表面の処理は、酸素の存在下で紫外線（ＵＶ）放射に表面を曝露することを含み、且つＵＶ放射は、１８０ｎｍ〜２１０ｎｍの範囲の第１の波長及び２１０ｎｍ〜２８０ｎｍの範囲の第２の波長を含む、実施形態５の方法。
【０２５０】
実施形態７．ＵＶ放射は、１８５ｎｍの波長を含む、実施形態１〜６のいずれか１つの方法。
【０２５１】
実施形態８．ＵＶ放射は、２５４ｎｍの波長を含む、実施形態１〜７のいずれか１つの方法。
【０２５２】
実施形態９．表面の処理は、Ｈ２Ｏ２に表面を曝露することを含む、実施形態１〜８のいずれか１つの方法。
【０２５３】
実施形態１０．表面の処理は、３５０ｎｍ〜３７０ｎｍの範囲の波長を含む紫外線（ＵＶ）放射に表面を曝露することを含む、実施形態１〜９のいずれか１つの方法。
【０２５４】
実施形態１１．表面の処理は、オゾンの存在下で紫外線（ＵＶ）放射に表面を曝露することを含む、実施形態１〜１０のいずれか１つの方法。
【０２５５】
実施形態１２．表面の処理は、３００μＷ／ｃｍ２〜２００ｍＷ／ｃｍ２の範囲でＵＶ放射に表面を曝露することを含む、実施形態１〜１１のいずれか１つの方法。
【０２５６】
実施形態１３．表面の処理は、２秒〜２０分間の範囲の時間にわたってＵＶ放射に表面を曝露することを含む、実施形態１〜１２のいずれか１つの方法。
【０２５７】
実施形態１４．表面の処理は、表面上に親水基含有ポリマーを含む層を形成することを含む、実施形態１〜１３のいずれか１つの方法。
【０２５８】
実施形態１５．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態１４の方法。
【０２５９】
実施形態１６．親水基含有ポリマーは、親水性ポリマーを含む、実施形態１４又は１５のいずれかの方法。
【０２６０】
実施形態１７．親水基含有ポリマーは、親水性ペンダント基を含む、実施形態１４〜１６のいずれか１つの方法。
【０２６１】
実施形態１８．親水基含有ポリマーは、ヒドロキシル化メタクリレートポリマーを含む、実施形態１４〜１７のいずれか１つの方法。
【０２６２】
実施形態１９．親水基含有ポリマーは、フルオロポリマーを含まない、実施形態１４〜１８のいずれか１つの方法。
【０２６３】
実施形態２０．層は、帯電層を含む、実施形態１４〜１９のいずれか１つの方法。
【０２６４】
実施形態２１．親水基含有ポリマーを含む層の形成は、親水基含有ポリマーを含む溶液中での材料のディップコーティングを含む、実施形態１４〜２０のいずれか１つの方法。
【０２６５】
実施形態２２．親水基含有ポリマーを含む溶液は、架橋剤をさらに含む、実施形態２１の方法。
【０２６６】
実施形態２３．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態２２の方法。
【０２６７】
実施形態２４．表面上での親水基含有ポリマーを含む層の形成は、表面上への親水基含有ポリマーを含む溶液の電界紡糸を含む、実施形態１４〜２０のいずれか１つの方法。
【０２６８】
実施形態２５．表面上での親水基含有ポリマーを含むナノ繊維の形成をさらに含む、実施形態２４の方法。
【０２６９】
実施形態２６．親水基含有ポリマーを含む溶液は、架橋剤をさらに含む、実施形態２４又は２５のいずれかの方法。
【０２７０】
実施形態２７．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態２６の方法。
【０２７１】
実施形態２８．親水基含有ポリマーを架橋することをさらに含む、実施形態１４〜２７のいずれか１つの方法。
【０２７２】
実施形態２９．親水基含有ポリマーの架橋は、親水基含有ポリマーがコーティングされた材料を８０℃〜２００℃の範囲の温度で３０秒〜１５分間加熱することを含む、実施形態２８の方法。
【０２７３】
実施形態３０．親水基含有ポリマーを焼鈍しすることをさらに含む、実施形態１４〜２９のいずれか１つの方法。
【０２７４】
実施形態３１．親水基含有ポリマーの焼鈍しは、少なくとも１０秒間、溶媒中に親水基含有ポリマーがコーティングされた材料を含浸させることを含み、溶媒の温度は、少なくとも親水基含有ポリマーのガラス転移温度である、実施形態３０の方法。
【０２７５】
実施形態３２．材料は、フィルター媒体を含む、実施形態１〜３１のいずれか１つの方法。
【０２７６】
実施形態３３．フィルター媒体は、基材を含む、実施形態３２の方法。
【０２７７】
実施形態３４．材料は、セルロース、ポリエステル、ポリアミド、ポリオレフィン、ガラス又はその組合せを含む、実施形態１〜３３のいずれか１つの方法。
【０２７８】
実施形態３５．材料は、芳香族成分及び不飽和成分の少なくとも１つを含む、実施形態１〜３４のいずれか１つの方法。
【０２７９】
実施形態３６．材料は、変性樹脂を含む、実施形態１〜３５のいずれか１つの方法。
【０２８０】
実施形態３７．材料は、ＵＶ反応性樹脂を含む、実施形態１〜３６のいずれか１つの方法。
【０２８１】
実施形態３８．材料は、フェノール樹脂を含む、実施形態１〜３７のいずれか１つの方法。
【０２８２】
実施形態３９．材料は、最大で２ｍｍの平均径を有する細孔を含む、実施形態１〜３８のいずれか１つの方法。
【０２８３】
実施形態４０．材料は、４０μｍ〜５０μｍの範囲の平均径を有する細孔を含む、実施形態１〜３９のいずれか１つの方法。
【０２８４】
実施形態４１．材料は、少なくとも１５％の多孔性であり、且つ最大で９９％の多孔性である、実施形態１〜４０のいずれか１つの方法。
【０２８５】
実施形態４２．処理表面は、安定している、実施形態１〜４１のいずれか１つの方法。
【０２８６】
実施形態４３．材料の表面は、処理前に、表面がトルエン中に浸漬される場合、２０μＬの水滴について９０度〜１８０度の範囲の接触角を有する、実施形態１〜４２のいずれか１つの方法。
【０２８７】
実施形態４４．材料の表面は、処理前に、表面がトルエン中に浸漬される場合、２０μＬの水滴について１００度〜１５０度の範囲の接触角を有する、実施形態１〜４３のいずれか１つの方法。
【０２８８】
実施形態４５．材料の表面は、処理前に、表面がトルエン中に浸漬される場合、２０μＬの水滴について０度〜５０度の範囲のロールオフ角を有する、実施形態１〜４４のいずれか１つの方法。
【０２８９】
実施形態４６．材料の表面は、処理前に、表面がトルエン中に浸漬される場合、５０μＬの水滴について９０度〜１８０度の範囲の接触角を有する、実施形態１〜４２のいずれか１つの方法。
【０２９０】
実施形態４７．材料の表面は、処理前に、表面がトルエン中に浸漬される場合、５０μＬの水滴について１００度〜１５０度の範囲の接触角を有する、実施形態１〜４２又は４６のいずれか１つの方法。
【０２９１】
実施形態４８．材料の表面は、処理前に、表面がトルエン中に浸漬される場合、５０μＬの水滴について０度〜４０度の範囲のロールオフ角を有する、実施形態１〜４２、４６又は４７のいずれか１つの方法。
【０２９２】
代表的なフィルター素子の実施形態
実施形態１．表面がトルエン中に浸漬される場合、２０μＬの水滴について５０度〜９０度の範囲のロールオフ角及び９０度〜１８０度の範囲の接触角を有する表面を含む基材を含むフィルター媒体を含むフィルター素子。
【０２９３】
実施形態２．表面は、６０度〜９０度の範囲、７０度〜９０度の範囲又は８０度〜９０度の範囲のロールオフ角を有する、実施形態１のフィルター素子。
【０２９４】
実施形態３．表面はトルエン中に浸漬される場合、５０μＬの水滴について４０度〜９０度の範囲のロールオフ角及び９０度〜１８０度の範囲の接触角を有する表面を含む基材を含むフィルター媒体
を含むフィルター素子。
【０２９５】
実施形態４．表面は、５０度〜９０度の範囲、６０度〜９０度の範囲、７０度〜９０度の範囲又は８０度〜９０度の範囲のロールオフ角を有する、実施形態３のフィルター素子。
【０２９６】
実施形態５．表面は、フィルター媒体の下流側面を画定する、実施形態１〜４のいずれか１つのフィルター素子。
【０２９７】
実施形態６．フィルター媒体は、微粒汚染物質を除去するように構成された層を含む、実施形態１〜５のいずれか１つのフィルター素子。
【０２９８】
実施形態７．微粒汚染物質を除去するように構成された層は、基材の上流である、実施形態６のフィルター素子。
【０２９９】
実施形態８．フィルター媒体は、合体層を含む、実施形態１〜７のいずれか１つのフィルター素子。
【０３００】
実施形態９．合体層は、基材の上流である、実施形態８のフィルター素子。
【０３０１】
実施形態１０．フィルター媒体は、微粒汚染物質を除去するように構成された層及び合体層を含み、且つ微粒汚染物質を除去するように構成された層は、合体層の上流であり、且つ合体層は、基材の上流である、実施形態１〜９のいずれか１つのフィルター素子。
【０３０２】
実施形態１１．フィルター素子は、スクリーンをさらに含む、実施形態１〜１０のいずれか１つのフィルター素子。
【０３０３】
実施形態１２．スクリーンは、基材の下流である、実施形態１１のフィルター素子。
【０３０４】
実施形態１３．フィルター素子は、基材の下流に第２の合体層をさらに含む、実施形態１〜１２のいずれか１つのフィルター素子。
【０３０５】
実施形態１４．フィルター媒体は、管状構造を有する、実施形態１〜１３のいずれか１つのフィルター素子。
【０３０６】
実施形態１５．フィルター媒体は、プリーツを含む、実施形態１〜１４のいずれか１つのフィルター素子。
【０３０７】
実施形態１６．フィルター素子は、炭化水素流体から水を除去するように構成される、実施形態１〜１５のいずれか１つのフィルター素子。
【０３０８】
実施形態１７．炭化水素流体は、ディーゼル燃料を含む、実施形態１６のフィルター素子。
【０３０９】
実施形態１８．表面は、安定している、実施形態１〜１７のいずれか１つのフィルター素子。
【０３１０】
代表的な炭化水素流体−水分離のために適切な材料の識別方法
実施形態１．炭化水素を含む流体中に浸漬された材料の表面上の液滴の、４０度〜９０度の範囲のロールオフ角を決定することを含む、炭化水素流体−水分離のために適切な材料の識別方法。
【０３１１】
実施形態２．液滴は、親水性物質を含む、実施形態１の方法。
【０３１２】
実施形態３．液滴は、水を含む、実施形態１又は２の方法。
【０３１３】
実施形態４．炭化水素を含む流体は、トルエンを含む、実施形態１〜３のいずれか１つの方法。
【０３１４】
実施形態５．液滴は、２０μＬの液滴である、実施形態１〜４のいずれか１つの方法。
【０３１５】
実施形態６．液滴は、５０μＬの液滴である、実施形態１〜４のいずれか１つの方法。
【０３１６】
実施形態７．材料の表面上の液滴の接触角を決定することをさらに含む、実施形態１〜６のいずれか１つの方法。
【０３１７】
実施形態８．接触角は、９０度〜１８０度の範囲である、実施形態７の方法。
【０３１８】
実施形態９．材料は、その上に配置された親水基含有ポリマーを含む、実施形態１〜８のいずれか１つの方法。
【０３１９】
実施形態１０．親水基含有ポリマーは、親水性ポリマーを含む、実施形態１０の方法。
【０３２０】
実施形態１１．材料の表面は、安定している、実施形態１〜１０のいずれか１つの方法。
【０３２１】
実施形態１２．材料は、最大で２ｍｍの平均径を有する細孔を含む、実施形態１〜１１のいずれか１つの方法。
【０３２２】
実施形態１３．材料は、４０μｍ〜５０μｍの範囲の平均径を有する細孔を含む、実施形態１〜１２のいずれか１つの方法。
【０３２３】
実施形態１４．材料は、少なくとも１５％の多孔性であり、且つ最大で９９％の多孔性である、実施形態１〜１３のいずれか１つの方法。
【０３２４】
代表的なＵＶ放射処理基材の実施形態
実施形態１．芳香族成分及び不飽和成分の少なくとも１つを含む基材の表面を紫外線（ＵＶ）放射に曝露することを含む方法によって入手可能な基材を含むフィルター媒体。
【０３２５】
実施形態２．材料の表面は、処理前に、表面がトルエン中に浸漬される場合、２０μＬの水滴について９０度〜１８０度の範囲の接触角を有する、実施形態１のフィルター媒体。
【０３２６】
実施形態３．材料の表面は、処理前に、表面がトルエン中に浸漬される場合、２０μＬの水滴について１００度〜１５０度の範囲の接触角を有する、実施形態１又は２のいずれかのフィルター媒体。
【０３２７】
実施形態４．材料の表面は、処理前に、表面がトルエン中に浸漬される場合、５０μＬの水滴について９０度〜１８０度の範囲の接触角を有する、実施形態１のフィルター媒体。
【０３２８】
実施形態５．材料の表面は、処理前に、表面がトルエン中に浸漬される場合、５０μＬの水滴について１００度〜１５０度の範囲の接触角を有する、実施形態１〜４のいずれか１つのフィルター媒体。
【０３２９】
実施形態６．芳香族成分及び不飽和成分の少なくとも１つを含む基材であって、表面がトルエン中に浸漬される場合、２０μＬの水滴について９０度〜１８０度の範囲の接触角を有する表面を有する基材を提供すること及び基材の表面を紫外線（ＵＶ）放射に曝露することを含む方法によって入手可能な基材を含むフィルター媒体。
【０３３０】
実施形態７．材料の表面は、処理前に、表面がトルエン中に浸漬される場合、２０μＬの水滴について１００度〜１５０度の範囲の接触角を有する、実施形態６のフィルター媒体。
【０３３１】
実施形態８．芳香族成分及び不飽和成分の少なくとも１つを含む基材であって、処理前に、表面がトルエン中に浸漬される場合、５０μＬの水滴について９０度〜１８０度の範囲の接触角を有する表面を有する基材を提供すること及び基材の表面を紫外線（ＵＶ）放射に曝露することを含む方法によって入手可能な基材を含むフィルター媒体。
【０３３２】
実施形態９．材料の表面は、処理前に、表面がトルエン中に浸漬される場合、５０μＬの水滴について１００度〜１５０度の範囲の接触角を有する、実施形態８のフィルター媒体。
【０３３３】
実施形態１０．基材の表面をＵＶ放射に曝露することは、酸素の存在下でＵＶ放射に表面を曝露することを含み、且つＵＶ放射は、１８０ｎｍ〜２１０ｎｍの範囲の第１の波長及び２１０ｎｍ〜２８０ｎｍの範囲の第２の波長を含む、実施形態１〜９のいずれか１つのフィルター媒体。
【０３３４】
実施形態１１．ＵＶ放射は、１８５ｎｍの波長を含む、実施形態１〜１０のいずれか１つのフィルター媒体。
【０３３５】
実施形態１２．ＵＶ放射は、２５４ｎｍの波長を含む、実施形態１〜１１のいずれか１つのフィルター媒体。
【０３３６】
実施形態１３．表面の曝露は、Ｈ２Ｏ２に表面を曝露することを含む、実施形態１〜１２のいずれか１つのフィルター媒体。
【０３３７】
実施形態１４．表面の曝露は、３５０ｎｍ〜３７０ｎｍの範囲の波長を含むＵＶ放射に表面を曝露することを含む、実施形態１〜１３のいずれか１つのフィルター媒体。
【０３３８】
実施形態１５．表面の曝露は、オゾンの存在下でＵＶ放射に表面を曝露することを含む、実施形態１〜１４のいずれか１つのフィルター媒体。
【０３３９】
実施形態１６．表面の曝露は、３００μＷ／ｃｍ２〜２００ｍＷ／ｃｍ２の範囲でＵＶ放射に表面を曝露することを含む、実施形態１〜１５のいずれか１つのフィルター媒体。
【０３４０】
実施形態１７．表面の曝露は、２秒〜２０分間の範囲の時間にわたってＵＶ放射に表面を曝露することを含む、実施形態１〜１６のいずれか１つのフィルター媒体。
【０３４１】
実施形態１８．基材は、芳香族成分及び不飽和成分を含む、実施形態１〜１７のいずれか１つのフィルター媒体。
【０３４２】
実施形態１９．基材は、ＵＶ反応性樹脂を含む、実施形態１８のフィルター媒体。
【０３４３】
実施形態２０．ＵＶ反応性樹脂は、フェノール樹脂を含む、実施形態１８又は１９のいずれかのフィルター媒体。
【０３４４】
実施形態２１．基材は、最大で２ｍｍの平均径を有する細孔を含む、実施形態１〜２０のいずれか１つのフィルター媒体。
【０３４５】
実施形態２２．基材は、４０μｍ〜５０μｍの範囲の平均径を有する細孔を含む、実施形態１〜２１のいずれか１つのフィルター媒体。
【０３４６】
実施形態２３．基材は、少なくとも１５％の多孔性であり、且つ最大で９９％の多孔性である、実施形態１〜２２のいずれか１つのフィルター媒体。
【０３４７】
実施形態２４．基材は、処理前に、表面がトルエン中に浸漬される場合、２０μＬの水滴について０度〜５０度の範囲のロールオフ角を有する、実施形態１〜２２のいずれか１つのフィルター媒体。
【０３４８】
実施形態２５．基材は、処理前に、表面がトルエン中に浸漬される場合、５０μＬの水滴について０度〜４０度の範囲のロールオフ角を有する、実施形態１〜２２のいずれか１つのフィルター媒体。
【０３４９】
代表的な親水基含有ポリマー処理基材の実施形態
実施形態１．基材の表面上に親水基含有ポリマーを配置することを含む方法によって入手可能な基材を含むフィルター媒体。
【０３５０】
実施形態２．基材の表面は、処理前に、表面がトルエン中に浸漬される場合、２０μＬの水滴について９０度〜１８０度の範囲の接触角を有する、実施形態１のフィルター媒体。
【０３５１】
実施形態３．基材の表面は、処理前に、表面がトルエン中に浸漬される場合、２０μＬの水滴について１００度〜１５０度の範囲の接触角を有する、実施形態１又は２のフィルター媒体。
【０３５２】
実施形態４．基材の表面は、処理前に、表面がトルエン中に浸漬される場合、５０μＬの水滴について９０度〜１８０度の範囲の接触角を有する、実施形態１のフィルター媒体。
【０３５３】
実施形態５．基材の表面は、処理前に、表面がトルエン中に浸漬される場合、５０μＬの水滴について１００度〜１５０度の範囲の接触角を有する、実施形態１又は４のフィルター媒体。
【０３５４】
実施形態６．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態１〜５のいずれか１つのフィルター媒体。
【０３５５】
実施形態７．親水基含有ポリマーは、親水性ポリマーを含む、実施形態１〜６のいずれか１つのフィルター媒体。
【０３５６】
実施形態８．親水基含有ポリマーは、親水性ペンダント基を含む、実施形態１〜７のいずれか１つのフィルター媒体。
【０３５７】
実施形態９．親水基含有ポリマーは、ヒドロキシル化メタクリレートポリマーを含む、実施形態１〜８のいずれか１つのフィルター媒体。
【０３５８】
実施形態１０．親水基含有ポリマーは、フルオロポリマーを含まない、実施形態１〜９のいずれか１つのフィルター媒体。
【０３５９】
実施形態１１．基材の表面上に親水基含有ポリマーを配置することは、表面上に親水基含有ポリマーを含む層を形成することを含む、実施形態１〜１０のいずれか１つのフィルター媒体。
【０３６０】
実施形態１２．層は、帯電層を含む、実施形態１１のフィルター媒体。
【０３６１】
実施形態１３．基材の表面上に親水基含有ポリマーを配置することは、親水基含有ポリマーを含む溶液中で基材をディップコーティングすることを含む、実施形態１〜１２のいずれか１つのフィルター媒体。
【０３６２】
実施形態１４．親水基含有ポリマーを含む溶液は、架橋剤をさらに含む、実施形態１３のフィルター媒体。
【０３６３】
実施形態１５．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態１４のフィルター媒体。
【０３６４】
実施形態１６．基材の表面上に親水基含有ポリマーを配置することは、表面上への親水基含有ポリマーを含む溶液の電界紡糸を含む、実施形態１〜１２のいずれか１つのフィルター媒体。
【０３６５】
実施形態１７．表面上への親水基含有ポリマーを含む溶液の電界紡糸は、表面上での親水基含有ポリマーを含むナノ繊維の形成を含む、実施形態１６のフィルター媒体。
【０３６６】
実施形態１８．親水基含有ポリマーを含む溶液は、架橋剤をさらに含む、実施形態１６又は１７のいずれかのフィルター媒体。
【０３６７】
実施形態１９．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態１８のフィルター媒体。
【０３６８】
実施形態２０．方法は、親水基含有ポリマーを架橋することをさらに含む、実施形態１〜２０のいずれか１つのフィルター媒体。
【０３６９】
実施形態２１．親水基含有ポリマーの架橋は、親水基含有ポリマーがコーティングされた材料を、８０℃〜２００℃の範囲の温度で３０秒〜１５分間加熱することを含む、実施形態２０のフィルター媒体。
【０３７０】
実施形態２２．方法は、親水基含有ポリマーを焼鈍しすることをさらに含む、実施形態１〜２１のいずれか１つのフィルター媒体。
【０３７１】
実施形態２３．親水基含有ポリマーの焼鈍しは、少なくとも１０秒間、溶媒中に親水基含有ポリマーがコーティングされた材料を含浸させることを含み、溶媒の温度は、少なくとも親水基含有ポリマーのガラス転移温度である、実施形態２２のフィルター媒体。
【０３７２】
実施形態２４．基材は、最大で２ｍｍの平均径を有する細孔を含む、実施形態１〜２３のいずれか１つのフィルター媒体。
【０３７３】
実施形態２５．基材は、４０μｍ〜５０μｍの範囲の平均径を有する細孔を含む、実施形態１〜２４のいずれか１つのフィルター媒体。
【０３７４】
実施形態２６．基材は、少なくとも１５％の多孔性であり、且つ最大で９９％の多孔性である、実施形態１〜２５のいずれか１つのフィルター媒体。
【０３７５】
実施形態２７．基材は、処理前に、表面がトルエン中に浸漬される場合、２０μＬの水滴について０度〜５０度の範囲のロールオフ角を有する、実施形態１〜２６のいずれか１つのフィルター媒体。
【０３７６】
実施形態２８．基材は、処理前に、表面がトルエン中に浸漬される場合、５０μＬの水滴について０度〜４０度の範囲のロールオフ角を有する、実施形態１〜２６のいずれか１つのフィルター媒体。
【０３７７】
代表的な使用の実施形態
実施形態１．芳香族成分及び不飽和成分の少なくとも１つを含む基材の表面のロールオフ角を改善するための紫外線（ＵＶ）放射の使用。
【０３７８】
実施形態２．芳香族樹脂を含む基材を特徴とする、実施形態１の使用。
【０３７９】
実施形態３．フェノール樹脂を含む基材を特徴とする、実施形態１又は２のいずれかの使用。
【０３８０】
実施形態４．ロールオフ角を改善するための酸素の存在下でのＵＶ放射の使用を特徴とする、実施形態１〜３のいずれか１つの使用。
【０３８１】
実施形態５．ロールオフ角を改善するためのオゾンの存在下でのＵＶ放射の使用を特徴とする、実施形態１〜４のいずれか１つの使用。
【０３８２】
実施形態６．ロールオフ角を改善するためのＨ２Ｏ２の存在下でのＵＶ放射の使用を特徴とする、実施形態１〜５のいずれか１つの使用。
【０３８３】
実施形態７．基材のロールオフ角を改善するためのＵＶ放射への芳香族成分及び不飽和成分の少なくとも１つの曝露によって入手可能な物質の使用。
【０３８４】
実施形態８．基材のロールオフ角を改善するためのＵＶ放射へのＵＶ反応性樹脂の曝露によって入手可能な物質の使用に関連する、実施形態７の使用。
【０３８５】
実施形態９．基材のロールオフ角を改善するためのＵＶ放射へのフェノール樹脂の曝露によって入手可能な物質の使用に関連する、実施形態７又は８のいずれかの使用。
【０３８６】
実施形態１０．酸素の存在下でのＵＶ放射への芳香族成分及び不飽和成分の少なくとも１つの曝露を特徴とする、実施形態７〜９のいずれか１つの使用。
【０３８７】
実施形態１１．オゾンの存在下でのＵＶ放射への芳香族成分及び不飽和成分の少なくとも１つの曝露を特徴とする、実施形態７〜９のいずれか１つの使用。
【０３８８】
実施形態１２．Ｈ２Ｏ２の存在下でのＵＶ放射への芳香族成分及び不飽和成分の少なくとも１つの曝露を特徴とする、実施形態７〜９のいずれか１つの使用。
【０３８９】
実施形態１３．基材のロールオフ角を改善するための親水基含有ポリマーの使用。
【０３９０】
実施形態１４．基材のロールオフ角を改善するための親水性ポリマーの使用。
【０３９１】
実施形態１５．基材は、フィルター基材である、実施形態１〜１４のいずれかの１つの使用。
【０３９２】
実施形態１６．フィルター基材は、表面がトルエン中に浸漬される場合、２０μＬの水滴について９０度〜１８０度の範囲の接触角を有する、実施形態１５の使用。
【０３９３】
実施形態１７．フィルター基材は、表面がトルエン中に浸漬される場合、５０μＬの水滴について９０度〜１８０度の範囲の接触角を有する、実施形態１５の使用。
【０３９４】
本技術は、以下の実施例によって例証される。特定の例、材料、量及び手順は、本明細書に明示されるような本技術の範囲及び趣旨に従って概括的に解釈されることが理解される。
【実施例】
【０３９５】
材料
購入した材料は、全て受け取った状態のまま（すなわちさらなる精製をせずに）使用した。他に指定されない限り、材料は、Ｓｉｇｍａ  Ａｌｄｒｉｃｈ（Ｓｔ．Ｌｏｕｉｓ，ＭＯ）から購入した。
・ＣＨＲＯＭＡＳＯＬＶイソプロプルアルコール（ＩＰＡ）  −  ９９．９％
・ＣＨＲＯＭＡＳＯＬＶトルエン  −  ９９．９％
・ＣＨＲＯＭＡＳＯＬＶ酢酸エチル  −  ９９．９％
・メチルアルコール  −  ＡＣＳ  Ｒｅａｇｅｎｔ  −  ９９．８％
・エチルアルコール（ＥｔＯＨ）
・無水マレイン酸  −  ９９％
・Ｈ２Ｏ２  −  ３０％又は５０％
・ＮＨ４ＯＨ  −  ＡＣＳ  Ｒｅａｇｅｎｔ  −  ５０％
・Ｎ−（２−アミノエチル）−３−アミノプロピルトリメトキシシラン（ＤＹＮＡＳＹＬＡＮ  ＤＡＭＯ−Ｔ又はＤＡＭＯ−Ｔとも記載される）  −  Ｅｖｏｎｉｋ  Ｉｎｄｕｓｔｒｉｅｓ  ＡＧ（Ｅｓｓｅｎ，Ｇｅｒｍａｎｙ）
・ＤＹＮＡＳＹＬＡＮ  ＳＩＶＯ  ２０３  −  Ｅｖｏｎｉｋ  Ｉｎｄｕｓｔｒｉｅｓ  ＡＧ（Ｅｓｓｅｎ，Ｇｅｒｍａｎｙ）
・Ｔｙｚｏｒ  １３１（Ｔｙｚｏｒ）
・イソプロプルアルコール中ＨＣｌ（ＩＰＡ）  −  ０．０５Ｍ
・ポリ（２−ヒドロキシエチルメタクリレート）（ＰＨＥＭ）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｍｗ＝２０，０００
・ポリ（２−エチル−２−オキサゾリン）（Ｐ２Ｅ２Ｏ）  −  Ｍｗ＝５０，０００
・ポリエチレンイミン、分岐（ＰＥＩ−１０Ｋ又はＰＥＩ  １００００）  −  Ｍｗ＝２５，０００  −  Ｍｎ＝１０，０００
・ポリエチレンイミン、分岐（ＰＥＩ−６００）  −  Ｍｗ＝６００
・ポリ（ヒドロキシプロピルメタクリレート）（ＰＨＰＭ）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｇｒａｎｕｌａｒ
・ポリ（エチレンオキシド）ジアミン末端（ＰＥＯ−ＮＨ２）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｍｗ＝２０００
・ポリスチレン−コ−アリルアルコール（ＰＳ−ｃｏ−ＡＡ）  −  ４０モル％
・ポリ（アクリル酸）（ＰＡＡ）
・Ａｃｒｏｄｕｒ  ９５０Ｌ  −  ＢＡＳＦ  Ｃｏｒｐｏｒａｔｉｏｎ（Ｆｌｏｒｈａｍ  Ｐａｒｋ，ＮＪ）
・３−グリシジルオキシプロピル）トリメトキシシラン
・ポリ（エチレングリコール）ジアクリレート（ＰＥＧＤＡ）
・超純水は、Ｍｉｌｌｉｐｏｒｅ  Ｅｌｉｘ  １０ＵＶ及びＭｉｌｌｉｐｏｒｅ  Ｍｉｌｌｉ−Ｑ  Ａ１０モジュールによって水道水を処理することによって生成され、１８．２ＭΩ＊ｃｍの抵抗を有した。
・ディーゼル燃料又はポンプ燃料＝ＡＳＴＭ−Ｄ９７５を満たす超低硫黄ディーゼル（Ｕｌｔｒａ−Ｌｏｗ  Ｓｕｌｆｕｒ  Ｄｉｅｓｅｌ）（ＵＬＳＤ）。「ポンプ燃料」は、供給源ＵＬＳＤが燃料ポンプから受け取られた状態のままで使用されたことを示す。
・バイオディーゼル＝ＡＳＴＭ−Ｄ６７５１を満たす大豆ベースのバイオディーゼル（Ｒｅｎｅｗａｂｌｅ  Ｅｎｅｒｇｙ  Ｇｒｏｕｐ（ＲＥＧ），Ｉｎｃ．，Ｍａｓｏｎ  Ｃｉｔｙ，ＩＡ）。
【０３９６】
試験手順
接触角及びロールオフ角
基材の接触角及びロールオフ角は、チルトステージを備えたＤｒｏｐＭａｓｔｅｒ  ＤＭ−７０１接触角メーター（協和界面科学株式会社；日本、新座市）を使用して測定された。測定は、ワイドカメラレンズ設定を使用して実行され、ＦＡＭＡＳソフトウェアパッケージ（協和界面科学株式会社；日本、新座市）による６ミリメートル（ｍｍ）校正標準を使用して校正された。測定は、液滴が表面上で均衡に達した直後に実行された（すなわち、接触角及び曝露液滴体積は、１分間一定であった）。測定は、基材のみと接触した液滴で実行され、すなわち、液滴は、基材を支持する表面に接触していなかった。
【０３９７】
トルエン中の水接触角は、トルエン中に含浸された基材試料上に配置された超純水の２０μＬ液滴又は５０μＬ液滴を使用して測定された。接触角は、接線適合を使用して測定され、基材の異なる領域で実行された５回の独立した測定の平均から算出された。
【０３９８】
トルエン中の水ロールオフ角は、トルエン中に含浸された基材試料上に配置された超純水の２０μＬ液滴又は５０μＬ液滴を使用して測定された。このステージは、２度毎秒（°／秒）の回転速度で９０°まで回転するように設定された。水滴が自由に回転して離れた点又は後部接触線が媒体表面に対して少なくとも０．４ミリメートル（ｍｍ）移動した点で回転を停止した。回転が停止された角度及び時間を測定し；この角度は、ロールオフ角と定義される。液滴が９０度（°）の前にロールオフしなかった場合、値は、９０°として報告される。液滴が析出プロセス中に回転して離れて行った場合、値は、１°で報告される。トルエン中に浸漬された基材試料上の水滴の代表的なイメージを図２に示す。報告された値は、媒体の異なる領域で実行された５回の独立した測定の平均から算出された。基材における意図的な凹部（例えば、ポイント接着凹部）は、回避された。基材が指向性マクロ構造（例えば、荒れ）を有する場合、ロールオフ角は、マクロ構造の影響を最小化する方向で測られた。
【０３９９】
液滴サイジング試験
液滴サイジングを決定するためにＩＳＯ  １６３３２の修正版が使用された。図３に示されるように、マルチパスにおいて２つのループシステムを供給する１０リットル（Ｌ）タンクが使用された。メインループは、大多数の流れを処理し、且つ試験ループは、媒体ホルダーを含めて、メインループから離れるスリップストリームを提供した。手動の背圧バルブを使用して、試験期間中、試験媒体を通して０．０７フィート毎分（フィート／分）の面速度まで流れを調節した。この面速度は、現場応用のための特有値である。
【０４００】
それぞれの層の２インチ×２インチ平方試料を切断し、次いでローディング層、効率層及び基材試料を含む多層媒体複合体に充填した。試験される基材試料を効率層の下流に配置し、効率層をローディング層の下流に配置した。ローディング層及び効率層は、２０％〜８０％の５μｍ〜５０μｍの繊維直径及び０．１ｃｍ〜１５ｃｍの繊維長さを有する２成分結合剤繊維、０．１ミクロン〜３０ミクロンの繊維直径及び１０〜１０，０００のアスペクト比を有するガラス繊維を含み、且つ０．５μｍ〜１００μｍの細孔径を有する熱的に結合されたシートであった。
【０４０１】
多層媒体複合体に充填されたら、媒体層は、注文製の透明アクリルホルダーに保持された。Ｎａｔｉｏｎａｌ  Ｐｉｐｅ  Ｔｈｒｅａｄ  Ｔａｐｅｒ（ＮＰＴ）装備品を付属するステンレス鋼１／４インチ外径径（ＯＤ）管を使用して、試験ループの内外に燃料を送達した。ホルダーは、６インチ×４インチであり、１インチ×１インチの試料窓及び１インチ×４インチ×３／４インチのチャネルを媒体の下流側面に有し、合体した液滴が燃料流体から出ることを可能にする。液滴が燃料流を出ると、それらは、ゾーンを通過し、そこで電荷結合素子（ＣＣＤ）カメラが液滴のイメージを写した。画像解析ソフトウェア（ｉｍａｇｅｊ．ｎｉｈ．ｇｏｖにおいてワールドワイドウェブで入手可能なＩｍａｇｅ  Ｊ  １．４７Ｔ）を使用して、撮影したイメージを分析し、液滴の径を決定した。統計的分析のために、測定された液滴のサイズを使用した。報告された平均液滴径は、加重体積であった。Ｄ１０は、液滴の１０％がＤ１０未満の全水体積を含み、且つ液滴の９０％がＤ１０より高い全水体積を含むことを表す。Ｄ５０は、液滴の５０％がＤ５０未満の全水体積を含み、且つ液滴の５０％がＤ５０より高い全水体積を含むことを表す。Ｄ９０は、液滴の９０％がＤ９０未満の全水体積を含み、且つ液滴の１０％がＤ９０より高い全水体積を含むことを表す。
【０４０２】
Ｃｈｅｖｒｏｎ  Ｐｈｉｌｌｉｐｓ  Ｃｈｅｍｉｃａｌ（Ｔｈｅ  Ｗｏｏｄｌａｎｄｓ，ＴＸ）からの超低硫黄ディーゼルをベース燃料として使用した。５％（体積％）の大豆バイオディーゼル（Ｒｅｎｅｗａｂｌｅ  Ｅｎｅｒｇｙ  Ｇｒｏｕｐ（ＲＥＧ），Ｉｎｃ．，Ｍａｓｏｎ  Ｃｉｔｙ，ＩＡ）をベース燃料に添加し、燃料混合物を形成した。燃料混合物の表面張力は、ペンダントドロップ法によって決定したところ、２１±２ダイン毎センチメートルであった。全試験に関して、燃料混合物の同一のバッチを使用した。
【０４０３】
試験するために、多層媒体複合体をホルダーに配置し、ホルダーに燃料混合物を充填した。水を導入する前に０．０７フィート／分の面速度が設定され、１０分間手作業で維持された。
【０４０４】
水をメイン燃料ループに注入し、オリフィスプレートを通してそれを強制することにより、燃料中水乳濁液が生じた。所望の平均２０μｍの乳濁液を得るために１．８ｍｍのプレートが使用された。主ループの流速は、５．０ポンド毎平方インチ（ｐｓｉ）（約１．２リットル毎分（Ｌｐｍ））のオリフィスプレート全体の差圧力を達成するために調節された。２５００百万分率（ｐｐｍ）の水の初期ターゲットチャレンジで０．３ミリリットル毎分（ｍＬ／分）の速度において水を注入した。試験ループに運ばれなかった燃料は、それが再びオリフィスを通過することが可能となる主タンクに戻るように方向付けられる前に、クリーンアップフィルターを通して送られた。システムは、２０分の試験期間に多層媒体複合体に一貫した乳濁液チャレンジを提供する。
【０４０５】
燃料−水分離効率試験
燃料−水分離効率試験は、本明細書に記載されるように修正されたＩＳＯ／ＴＳ  １６３３２実験室試験法を使用して実行された。
【０４０６】
媒体のフラットシートを試験するために、フィルター媒体の７インチ×７インチシート（有効径６インチ×６インチ）のシートを保持するアルミニウムホルダーが使用された。フィルター媒体の下流側面において、１００μｍポリエステルスクリーン（有効径６インチ×６インチ）を配置し、直径が１００μｍよりも大きい合体した水滴が燃料流とともに下流に運ばれないことを確実にした。
【０４０７】
燃料中の上流水濃度は、５０００ｐｐｍに設定され、試験の期間を通して一定であると考えられる。このような水の濃度は、水注入ポンプ及び燃料流速の両方の周知の流速を測定することによって決定された。下流水濃度は、あらかじめ決定された間隔で記録された。水の濃度は、市販のＭｅｔｒｏｈｍ  ＡＧ（Ｈｅｒｉｓａｕ，Ｓｗｉｔｚｅｒｌａｎｄ）８４１  Ｔｉｔｒａｎｄｏ滴定装置を使用して、カール−フィッシャーの体積測定滴定法を使用して測定された。
【０４０８】
上流遊離水の液滴径分布は、フローセルが付属する市販のＭａｌｖｅｒｎ  Ｉｎｓｔｒｕｍｅｎｔｓ（Ｍａｌｖｅｒｎ，Ｕｎｉｔｅｄ  Ｋｉｎｇｄｏｍ）Ｉｎｓｉｔｅｃ  ＳＸ液滴径分析器を使用して決定された。乳化水試験に関して、液滴径分布は、典型的に、１０μｍ±１μｍのＤ５０と、３μｍ及び２５μｍのＤ１０及びＤ９０とをそれぞれ有する。
【０４０９】
他に指定されない限り、全ての試験において媒体を通した面速度は、０．０５フィート毎分（ｆｐｍ又はフィート／分）で固定された。他に指定されない限り、全試験時間は、１５分であった。
【０４１０】
試験中の媒体のパーセント分離効率は、上流水濃縮に対する下流水濃度の比率として算出された。
【０４１１】
通気性試験
少なくとも３８ｃｍ２の試料を媒体から切断し、試験した。試料をＴＥＸＴＥＳＴ（登録商標）ＦＸ３３１０（Ｔｅｘｔｅｓｔ  ＡＧ，Ｓｃｈｗｅｒｚｅｎｂａｃｈ，Ｓｗｉｔｚｅｒｌａｎｄから入手された）上に配置した。媒体を通した通気性は、空気を使用して測定され、水の０．５インチ（１．２７ｃｍ）の圧力低下における、１分あたりの媒体の１平方フィートあたりの空気の１立方フィート（フィート３空気／フィート２媒体／分）又は１分あたりの媒体の１平方メートルあたりの空気の１立方メートル（ｍ３空気／ｍ２媒体／分）を測定した。
【０４１２】
調製方法
実施例１  −  ＵＶ処理
ＵＶ処理媒体層は、基材の下流（ワイヤー側面）表面をＵＶ放射に曝露することによって製造した。ＵＶ供給源は、低圧水銀ランプ（４インチ×４インチのＳｔａｎｄａｒｄ  Ｍｅｒｃｕｒｙ  Ｇｒｉｄ  Ｌａｍｐ，ＢＨＫ，Ｉｎｃ．，Ｏｎｔａｒｉｏ，Ｃａｎａｄａ）であった。低圧水銀ランプは、以下の別々の波長のＵＶ光を生じる：１８５ｎｍ、２５４ｎｍ、２９７ｎｍ、３０２ｎｍ、３１３ｎｍ、３６５ｎｍ及び３６６ｎｍ。４インチ×４インチ試料を１〜２０分間にわたってランプに曝露した。図２に示す試料を２０分間ランプに曝露し；水滴サイジング実験のために使用される試料は、８分間処理された。試料は、処理中、ランプの約１ｃｍ下に配置された。
【０４１３】
表１にリストされたそれぞれの基材の試料を空中酸素の存在下において低圧水銀ランプでＵＶ処理した。燃料の同一バッチを使用して、処理前及び後のそれぞれの基材のＤ１０、Ｄ５０及びＤ９０を測定した。結果を表２に示す。処理前及び後の（トルエン中の）それぞれの基材の接触角及びロールオフ角（２０μＬ液滴及び５０μＬ液滴に関する）を表３に示す。
【０４１４】
低圧水銀ランプによるＵＶ−酸素処理により、未処理の基材と比較して増加したロールオフ角を示す基材が得られた。表２に示すように、基材６を除いて、少なくとも２倍のＤ５０平均液滴径の強化も観察された。トルエン中に含浸された基材試料上に配置された水滴を使用して測定されたより高いロールオフ角（表３）は、ディーゼル燃料中の基材によるより大きい液滴の合体（Ｄ５０強化）（表２及び３）と関連する。ロールオフ角が基材の表面上で合体する液滴の径と関連するため、ロールオフ角は、燃料流を出ることができるより大きい液滴を合体する能力を有する基材を識別するために使用され得る。
【０４１５】
理論によって拘束されることを望まないが、基材６のアクリルベースの樹脂系は、ＵＶ照射への曝露中に表面の必要な変性を考慮に入れないと考えられる。１００％ポリエステル及びフェノール樹脂含有媒体（それぞれ基材７及び基材１〜５）における接着及び液滴の成長を強化するＵＶ−酸素処理の能力を考慮すると、芳香族成分又は炭素−炭素結合不飽和の別の形態は、基材のＵＶ−酸素処理の効果を強化することができると考えられる。
【０４１６】
それとは対照的に、低圧水銀ランプが、約２２０ｎｍ未満及び約４００ｎｍより高い波長をブロックする、いずれかのＵＶ帯域フィルター（ＦＳＱ−ＵＧ５，Ｎｅｗｐｏｒｔ  Ｃｏｒｐ．，Ｉｒｖｉｎｇ，ＣＡ）を備えた場合、処理基材１は、未処理媒体と比較してロールオフ角又は平均液滴径における変化をほとんど示さなかったか又は全く示さなかった。
【０４１７】
同様に、基材１及び７が、３６０ｎｍより高い波長でＵＶを放出するランプ（Ｍｏｄｅｌ  Ｆ３００Ｓ，Ｈｅｒａｅｕｓ  Ｎｏｂｌｅｌｉｇｈｔ  Ｆｕｓｉｏｎ  ＵＶ  Ｉｎｃ．，Ｇａｉｔｈｅｒｓｂｕｒｇ，ＭＤ）によって処理された場合、処理基材は、未処理媒体と比較して平均液滴径における変化をほとんど示さなかったか又は全く示さず、且つロールオフ角のわずかな増加を示した。
【０４１８】
【表１】
2021513910.tif 000002
【０４１９】
【表２】
2021513910.tif 000003
【０４２０】
【表３】
2021513910.tif 000004
【０４２１】
燃料から水を除去する（未処理及びＵＶ−酸素処理）基材１試料の能力（すなわち媒体の性能）は、１５分後に下流水含有量を測定することによって決定された。結果を図４に示す。図４からわかるように、未処理基材１と比較して、ＵＶ−酸素処理基材１は、燃料から水を除去するための且つ低い下流水含有量を維持するための有意に改善された能力を示した。これは、未処理基材と比較して、観察された増加したロールオフ角及びＤ５０強化と整合性がある。
【０４２２】
（未処理及びＵＶ−酸素処理）基材１試料を５５℃で３０日間、２００ミリリットル（ｍＬ）のポンプ燃料中に浸漬した。試験前に対照（浸漬されていない）及び処理試料をヘキサンで洗浄し、次いで８０℃のオーブン中で５分間加熱し、ヘキサンを蒸発させた。トルエン中の接触角及びトルエン中のロールオフ角は、トルエン中に含浸された基材試料上に配置された５０μＬの超純水を使用して測定した。測定は、上記のように実行した。結果を図５及び表４に示す。平均ロールオフ角及び接触角並びに対応する燃料から水を除去する能力は、いくつかの現場応用において見られ、且つ基材の老化を促進することが可能である条件の５５℃において３０日間、燃料中に含浸された後でもＵＶ−酸素処理基材において維持された。
【０４２３】
【表４】
2021513910.tif 000005
【０４２４】
実施例２  −  ＵＶ／Ｈ２Ｏ２処理
基材１は、１０分間１５０℃において媒体中で加熱することによって硬化された。次いで、基材を、浅いペトリ皿（深さ１ｃｍ）中に含まれる５０％Ｈ２Ｏ２溶液に含浸させ、０分、２分、４分、６分又は８分間、低圧水銀ランプ（４インチ×４インチのＳｔａｎｄａｒｄ  Ｍｅｒｃｕｒｙ  Ｇｒｉｄ  Ｌａｍｐ，ＢＨＫ，Ｉｎｃ．，Ｏｎｔａｒｉｏ，Ｃａｎａｄａ）によってＵＶ処理した。次いで、基材を５分間にわたって８０℃でオーブン乾燥させた。
【０４２５】
それぞれの基材の処理側面及び未処理側面のトルエン中の接触角（ＣＡ）及びロールオフ角（ＲＯ）は、トルエン中の超純水の５０μＬ液滴を使用して測定した。結果を表４及び図６に示す。
【０４２６】
実施例３  −  比較例
Ｃｕｍｍｉｎｓ  ＭＯ−６０８燃料−水分離フィルターのトルエン中の接触角及びロールオフ角は、２０μＬの水滴を使用して試験した。フィルター媒体の上流側面は、１４３°の接触角及び１９°のロールオフ角を有した。フィルター媒体の下流側面は、１４６°の接触角及び２４°のロールオフ角を有した。
【０４２７】
ＡＣＤｅｌｃｏ  ＴＰ３０１８燃料−水分離フィルターのトルエン中の接触角及びロールオフ角は、２０μＬの水滴を使用して試験した。フィルター媒体の上流側面は、１４６°の接触角及び２８°のロールオフ角を有した。フィルター媒体の下流側面は、１°の報告されたロールオフ角を有した（すなわち、析出プロセス中、液滴は、回転して離れた）。
【０４２８】
Ｆｏｒｄ  Ｆ１５０  ＦＤ４６１５燃料−水分離フィルターのトルエン中の接触角及びロールオフ角は、２０μＬの水滴を使用して試験した。フィルター媒体の上流側面は、１４９°の接触角及び１０°のロールオフ角を有した。フィルター媒体の下流側面は、１３７°の接触角及び９°のロールオフ角を有した。
【０４２９】
Ｄｏｎａｌｄｓｏｎ  Ｐ５５１０６３燃料−水分離フィルターのトルエン中の接触角及びロールオフ角は、２０μＬの水滴を使用して試験した。フィルター媒体の上流側面は、１５７°の接触角及び２２°のロールオフ角を有した。フィルター媒体の下流側面は、１２５°の接触角及び１１°のロールオフ角を有した。
【０４３０】
ポリテトラフルオロエチレン（ＰＴＦＥ）膜のトルエン中の接触角及びロールオフ角は、５０μＬの水滴を使用して試験した。膜は、１°の報告されたロールオフ角を有し（すなわち、析出プロセス中、液滴は、回転して離れた）、接触角を測定するために液滴を安定化させることが不可能であった。接触角は、少なくとも１６５°であると概算された。
【０４３１】
Ｋｏｍａｔｓｕ  ６００−３１９−５６１１燃料フィルターのトルエン中の接触角及びロールオフ角は、２０μＬの水滴を使用して試験した。フィルター媒体の上流側面は、１５０°の接触角及び３°のロールオフ角を有した。フィルター媒体の下流側面は、１４５°の接触角及び３２°のロールオフ角を有した。
【０４３２】
実施例４  −  ディップコーティングによるポリマーコーティング
表５に示されるポリマー、濃度及び溶媒を使用して、基材１（２０％ポリエステル／８０％セルロース媒体、部分的に硬化されたフェノール樹脂成分を有する）をポリマーでコーティングした。Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、試料をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０４３３】
ＰＥＩ−６００の（四級化による）帯電コーティングを作成するために（表５（ＰＥＩ−６００  ＨＣｌ）を参照されたい）、ＰＥＩ−６００であらかじめコーティングされた基材１を、上記のディップコーティング手順を使用して、ＨＣｌ（ＩＰＡ中０．０５Ｍ）中でディップコーティングした。ＰＥＩ−１０Ｋ＋無水マレイン酸コーティングを作成するために（表５を参照されたい）、ＰＥＩ−１０Ｋであらかじめコーティングされた基材１を、上記のディップコーティング手順を使用して、無水マレイン酸でディップコーティングした。
【０４３４】
ディップコーティング手順が完了した後、媒体の剛性を増加させ、部分的に硬化されたフェノール樹脂を硬化するために、５分間８０℃での乾燥後、１０分間１５０℃で硬化処理を適用した。
【０４３５】
結果を表５及び図８に示す。図２に、０度（０°）回転（左）及び６０°回転（右）におけるトルエン中に浸漬されたＰＨＰＭ処理基材（表５を参照されたい）上の２０μＬの水滴の代表的イメージを示す。
【０４３６】
表４に示されるように、トルエン中に含浸された基材試料上に析出された水滴を使用して測定されたより高いロールオフ角は、ディーゼル燃料中の基材によるより大きい液滴の合体（Ｄ５０強化）と関連する。ロールオフ角は、基材の表面で合体する液滴の径と関連するため、ロールオフ角は、燃料流を出ることができるより大きい液滴を合体する能力を有する基材を識別するために使用され得る。図８に示されるように、増加した燃料−水分離効率は、未処理基材と比較して、ＰＥＩ−１０Ｋコーティング基材に見られ、これは、観察された増加したロールオフ角及びＤ５０強化と整合性がある。
【０４３７】
【表５】
2021513910.tif 000006
【０４３８】
【表６】
2021513910.tif 000007
【０４３９】
実施例５  −  通気性に対するポリマーコーティングの効果
Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、メタノール中２％（ｗ／ｖ）ＰＨＥＭ、４％（ｗ／ｖ）ＰＨＥＭ、６％（ｗ／ｖ）ＰＨＥＭ又は８％（ｗ／ｖ）ＰＨＥＭを用いて基材１（２０％ポリエステル／８０％セルロース媒体、部分的に硬化されたフェノール樹脂成分を有する）をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０４４０】
ディップコーティング手順が完了した後及び５分間８０℃での乾燥後、１０分間１５０℃で硬化処理を適用した。
【０４４１】
通気性を上記のように試験した。結果を図９に示す。
【０４４２】
実施例６  −  ディップコーティング、架橋及び焼鈍しによるポリマーコーティング
表６及び７に示されるポリマー、濃度及び溶媒を使用して、基材１（２０％ポリエステル／８０％セルロース媒体、部分的に硬化されたフェノール樹脂成分を有する、表１を参照されたい）をポリマーでコーティングした。Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、試料をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０４４３】
ディップコーティング後及び／又は焼鈍し前に、実施される場合、媒体を５分間８０℃でオーブン乾燥させ、次いで５分間１５０℃に曝露した。加熱することにより、媒体の剛性が増加し、部分的を硬化されたフェノール樹脂が硬化され、存在する場合、架橋剤の架橋を促進すると考えられる。
【０４４４】
ポリマーコーティングが焼鈍しされる場合、ディップコーティング手順及び加熱の完了後、媒体を１〜２分間、熱（９０℃）水中に含浸させた。焼鈍し後、媒体を５分間１００℃でオーブン乾燥させた。
【０４４５】
（未処理及びポリマーコーティング）基材１試料を５５℃で（図１０又は図１１に示されるように）１３日、３０日又は３９日間、２００ミリリットル（ｍＬ）のポンプ燃料中に浸漬した。試験前に対照（浸漬されていない）及び処理試料をヘキサンで洗浄し、次いで８０℃のオーブン中で５分間加熱し、ヘキサンを蒸発させた。トルエン中の接触角及びトルエン中のロールオフ角は、トルエン中に含浸された基材試料上に配置された５０μＬの超純水を使用して測定した。測定は、上記のように実行した。
【０４４６】
結果を図１０及び図１１に示す。平均ロールオフ角及び接触角並びに対応する燃料から水を除去する能力は、いくつかの現場応用において見られ、且つ基材の老化を促進することが可能である条件の５５℃において３９日間、燃料中に含浸された後でも架橋ポリマーコーティング基材並びに架橋及び焼鈍しポリマーコーティング基材において維持された。
【０４４７】
【表７】
2021513910.tif 000008
【０４４８】
【表８】
2021513910.tif 000009
【０４４９】
実施例７  −  電界紡糸によるポリマーコーティング
表８に示す条件を使用して、１０％ポリマー（ｗ／ｖ）溶液による電界紡糸により、コーティングを基材６（表１を参照されたい）上に形成した。ポリ（２−ヒドロキシエチルメタクリレート）（ＰＨＥＭ）に対してメタノール溶液を使用し、ＰＥＩ−１０Ｋに対してイソプロプルアルコール（ＩＰＡ）溶液を使用した。コーティングは、紡糸溶液中に架橋剤を存在させて及び存在させずに形成された。０．５％（ｗ／ｖ）Ｎ−（２−アミノエチル）−３−アミノプロピルトリメトキシシラン（本明細書ではＤＡＭＯ−Ｔとも記載される）をＰＨＥＭのために架橋剤として使用し；０．５％（ｗ／ｖ）（３−グリシジルオキシプロピル）トリメトキシシラン（本明細書では架橋剤１とも記載される）又は０．５％（ｗ／ｖ）ポリ（エチレングリコール）ジアクリレート（ＰＥＧＤＡ）（本明細書では架橋剤２とも記載される）をＰＥＩ−１０Ｋのために架橋剤として使用した。
【０４５０】
結果を図１２〜図１５に示す。架橋剤あり且つ架橋剤なしのＰＨＥＭコーティング基材上の５０μＬ水滴の接触角及びロールオフ角を電界紡糸の直後に測定した。これを図１２に示す。架橋剤あり且つ架橋剤なしのＰＥＩコーティング基材上の５０μＬ水滴の接触角及びロールオフ角を電界紡糸の直後に測定した。これを図１３に示す。
【０４５１】
図１４は、電界紡糸によるコーティングの形成から１日、６日及び３２日後の代表的なＰＨＥＭナノ繊維コーティングＤＡＭＯ−Ｔ架橋基材６における５０μＬ水滴の接触角及びロールオフ角を示す。電界紡糸によるコーティングの形成から５２日後の接触角及びロールオフ角は、電界紡糸によるコーティングの形成から３２日後に観察されたものと類似していた。
【０４５２】
図１５は、電界紡糸によるコーティングの形成から１日、６日及び３２日後の代表的なＰＥＩ−１０Ｋナノ繊維コーティング架橋基材６における５０μＬ水滴の接触角及びロールオフ角を示す。ＰＥＩは、（３−グリシジルオキシプロピル）トリメトキシシラン（架橋剤１）又はポリ（エチレングリコール）ジアクリレート（ＰＥＧＤＡ）（架橋剤２）を使用して架橋された。電界紡糸によるコーティングの形成から５２日後の接触角及びロールオフ角は、電界紡糸によるコーティングの形成から３２日後に観察されたものと類似していた。
【０４５３】
電界紡糸によってポリマーがコーティングされた基材６の走査型電子顕微鏡検査法（ＳＥＭ）イメージを図１６、図１７及び図１８に示す。図１６に示されるように、ＰＨＥＭの電界紡糸により、セルロース基材をコーティングするＰＨＥＭナノ繊維を形成する。それとは対照的に、図１７及び図１８に示されるように、ＰＥＩ−１０Ｋは、基材上にナノ繊維を形成しないが、むしろ基材上に存在するセルロース繊維を直接コーティングした。これらの結果は、電界紡糸技術を使用して作成されたポリマーコーティングがナノ繊維の形態で存在し得るか、又はそれが基材上に固体ポリマーコートとして存在し得ることを示す。
【０４５４】
【表９】
2021513910.tif 000010
【０４５５】
本明細書に開示される材料と一致するフィルター要素の実施例を以下に記載する。図１９は、第１の実施例のフィルター要素１００を示す。フィルター要素１００は、プリーツ状構造の基材層１１０を有する。特に、基材層１１０は、プリーツ折り目の第１のセット１０２とプリーツ折り目の第２のセット１０４との間に延在する複数のプリーツ１１４を画定する。プリーツ折り目の第１のセット１０２は、第１の面１２０を画定し、且つプリーツ折り目の第２のセット１０４は、第２の面１３０を画定する。基材層１１０の第１の表面１１２は、本明細書で上記において開示されるように、第１の表面がトルエンに浸漬される場合、５０μＬの水滴についての第１の表面１１２のロールオフ角を増加させる処理を有する。
【０４５６】
本実施例において、第１の面１２０及び第２の面１３０は、フィルター要素１００の流れ面であり、これは、第１の面１２０及び第２の面１３０の一方が流体入口であり、且つ第１の面１２０及び第２の面１３０の他方が流体出口であることを意味する。ここで、第１の面１２０は、フィルター要素１００に関して第２の面１３０の反対側にある。第１の面１２０は、平面である。第２の面１３０は、平面である。シール部材１４０は、フィルター要素１００の周囲に延在する。フィルター要素１００は、ハウジング（図示されていない）に挿入されるように構成され、且つ第１の面１２０で流体がフィルター要素１００に入り、濾過媒体を通過し、且つ第２の面１３０でフィルター要素１００を出て、流体経路１５０を画定する。流体経路１５０は、第１の面１２０が入口であり、且つ第２の面１３０が出口であるように示されているが、流体経路は、逆方向にも延在し得る。
【０４５７】
フィルター要素１００は、４つの側面１３２、１３４、１３６、１３８を有する。本実施例のフィルター要素１００は、基材層１１０の連続ウェブから形成される。そのような実施形態において、複数のプリーツ１１４は、プリーツ折り目の第１のセット１０２及びプリーツ折り目の第２のセット１０４によって分離される。プリーツ折り目の第１のセット１０２は、流体経路が基材層１１０を通して延在するように、媒体パックの第１の面１２０に向かって複数のプリーツ１１４間に障害を形成する。同様に、プリーツ折り目の第２のセット１０４は、流体経路が複数のプリーツ１１４を通して延在するように、媒体パックの第２の面１３０に向かって複数のプリーツ１１４間に障害を形成する。
【０４５８】
本実施例において、プリーツ折り目の第１のセット１０２のそれぞれのプリーツ折り目間にプリーツスペーサー１４２が配置される。プリーツスペーサー１４２は、シール部材１４０によって画定されるが、他の実施例では、プリーツスペーサー１４２は、シール部材１４０とは別個の構成要素であり得る。さらに、いくつかの実施例において、プリーツスペーサー１４２は、フィルター要素１００を受け取るように構成されたフレーム又はハウジング構成要素中に組み込まれ得る。種々の実施形態において、フィルター要素は、自立型であり、且つプリーツスペーサーは、設計に組み込まれていない。
【０４５９】
いくつかの実施形態において、第１の表面がトルエンに浸漬される場合、５０μＬの水滴について、第１の表面１１２のロールオフ角は、５０度〜９０度の範囲であり、且つ第１の表面は、９０度〜１８０度の範囲の接触角を有する。基材層１１０は、第１の表面１１２の反対側の第２の表面１１６も画定する。第２の表面も、第２の表面がトルエンに浸漬される場合、５０μＬの水滴についての第２の表面１１６のロールオフ角を増加させる処理を有し得る。いくつかの実施形態において、第２の表面は、第２の表面がトルエンに浸漬される場合、５０μＬの水滴について５０度〜９０度の範囲のロールオフ角及び９０度〜１８０度の範囲の接触角を有する。
【０４６０】
第１の表面１１２及び／又は第２の表面１１６を含む基材層１１０に適用された処理は、本明細書に記載されるものと一致し得る。同様に、第１の表面１１２及び第２の表面１１６の特性も、本明細書に記載される処理された表面の特性と一致し得る。
【０４６１】
図２０は、いくつかの実施形態と一致する別の実施例のフィルター要素を示す。上記の実施例と同様に、フィルター要素２００は、プリーツ状構造の基材層２１０を有する。特に、基材層２１０は、プリーツ折り目の第１のセット２０２とプリーツ折り目の第２のセット２０４との間に延在する複数のプリーツ２１４を画定する。プリーツ折り目の第１のセット２０２は、第１の面２２０を画定し、且つプリーツ折り目の第２のセット２０４は、第２の面２３０を画定する。基材層２１０の第１の表面２１２は、本明細書で上記において開示されるように、第１の表面がトルエンに浸漬される場合、５０μＬの水滴についての第１の表面２１２のロールオフ角を増加させる処理を有する。
【０４６２】
本実施例において、第１の面２２０及び第２の面２３０は、フィルター要素２００の流れ面である。ここで、第１の面２２０は、フィルター要素２００に関して第２の面２３０の反対側にある。シール部材２４０は、フィルター要素２００の第２の面２３０の周囲に延在する。フィルター要素２００は、ハウジング（図示されていない）に挿入されるように構成され、且つ第１の面２２０で流体がフィルター要素２００に入り、濾過媒体を通過し、且つ第２の面２３０でフィルター要素２００を出て、流体経路を画定する。第１の面２２０は、平面である。第２の面２３０は、平面である。
【０４６３】
本実施例のフィルター要素２００は、基材層２１０の連続ウェブから形成される。そのような実施形態において、複数のプリーツ２１４は、プリーツ折り目の第１のセット２０２及びプリーツ折り目の第２のセット２０４によって分離される。プリーツ折り目の第１のセット２０２及びプリーツ折り目の第２のセット２０４は、流体経路が基材層２１０を通して延在するように、複数のプリーツ２１４間に流体流れ障害を形成する。基材層２１０は、プリーツ折り目２０２の第１のセットとプリーツ折り目の第２のセット２０４との間に延在する複数の縦溝２５０を画定する。本実施形態と一致する実施例において、縦溝２５０のそれぞれは、第１の面２２０から第２の面２３０までそれぞれ延在する縦溝の頂部２５２及び縦溝の谷部２５４を画定する。縦溝の頂部２５２及び縦溝の谷部２５４は、一般に基材層２１０の幅Ｗにわたる繰り返しパターンを画定する。縦溝の頂部２５２及び縦溝の谷部２５４は、一般に本実施例において曲線を画定し、いくつかのの他の実施形態において、縦溝の頂部及び／又は縦溝の谷部は、折り目ラインによって画定することができ、且つ／又は基材に沿って形成することができる。本実施例において、プリーツ折り目２０２、２０４は、複数の縦溝２５０の一般的なプロフィールに従うが、いくつかの実施例において、プリーツ折り目は、直線を形成する。本実施例において、複数の縦溝２５０は横切先細ではないが、いくつかの実施例において、複数の縦溝２５０の少なくとも一部は、以下の図２１に議論に記載されるように先細である。
【０４６４】
いくつかの実施形態において、第１の表面がトルエンに浸漬される場合、５０μＬの水滴について、第１の表面２１２のロールオフ角は、５０度〜９０度の範囲であり、且つ第１の表面は、９０度〜１８０度の範囲の接触角を有する。基材層２１０は、第１の表面２１２の反対側の第２の表面２１６を画定する。第２の表面２１６も、第２の表面２１６がトルエンに浸漬される場合、５０μＬの水滴についての第２の表面２１６のロールオフ角を増加させる処理を有し得る。いくつかの実施形態において、第２の表面２１６は、第２の表面２１６がトルエンに浸漬される場合、５０μＬの水滴について５０度〜９０度の範囲のロールオフ角及び９０度〜１８０度の範囲の接触角を有する。
【０４６５】
第１の表面２１２及び／又は第２の表面２１６を含む基材層２１０に適用された処理は、本明細書に記載されるものと一致し得る。同様に、第１の表面２１２及び第２の表面２１６の特性も、本明細書に記載される処理された表面の特性と一致し得る。
【０４６６】
図２１は、いくつかの実施形態と一致する別の実施例のフィルター要素を示す。上記の実施例と同様に、フィルター要素３００は、プリーツ状構造の基材層３１０を有する。特に、基材層３１０は、プリーツ折り目の第１のセット３０２とプリーツ折り目の第２のセット３０４との間に延在する複数のプリーツ３１４を画定する。プリーツ折り目の第１のセット３０２は、第１の面３２０を画定し、且つプリーツ折り目の第２のセット３０４は、第２の面３３０を画定する。基材層３１０の第１の表面３１２は、本明細書で上記において開示されるように、第１の表面がトルエンに浸漬される場合、５０μＬの水滴についての第１の表面３１２のロールオフ角を増加させる処理を有する。
【０４６７】
本実施例において、第１の面３２０及び第２の面３３０は、フィルター要素３００の流れ面である。ここで、第１の面３２０は、フィルター要素３００に関して第２の面３３０の反対側にある。シール部材（図示されていない）は、フィルター要素３００の周囲に延在する。フィルター要素３００は、ハウジングに挿入されるように構成され、且つ第１の面３２０で流体がフィルター要素３００に入り、濾過媒体を通過し、且つ第２の面３３０でフィルター要素３００を出て、流体経路を画定する。本実施形態において、第１の面３２０及び第２の面３３０は、実質的に平面であるが、いくつかの他の実施形態において、第１の面及び第２の面は、非平面であるか又は湾曲面を画定する。
【０４６８】
本実施例のフィルター要素３００は、基材層３１０の連続ウェブから形成される。そのような実施形態において、複数のプリーツ３１４は、プリーツ折り目の第１のセット３０２及びプリーツ折り目の第２のセット３０４によって分離される。プリーツ折り目の第１のセット３０２及びプリーツ折り目の第２のセット３０４は、流体経路が基材層３１０を通して延在するように、複数のプリーツ３１４間に流体流れ障害を形成する。基材層３１０は、プリーツ折り目３０２の第１のセットとプリーツ折り目の第２のセット３０４との間に延在する複数の縦溝３５０を画定する。縦溝３５０のそれぞれは、縦溝の頂部３５２及び縦溝の谷部３５４を有し、縦溝の頂部３５２及び縦溝の谷部３５４も第１の面３２０から第２の面３３０まで延在する。本実施例において、複数の縦溝３５０は、フィルター要素３００の第１の面３２０から第２の面３３０まで先細になっており、これは、縦溝の形状が縦溝の長さＬに沿って次第に変化することを意味する。
【０４６９】
縦溝の頂部及び縦溝の谷部は、種々の実施形態において、折れじわ又は屈曲を画定し得、且つ本実施形態において、縦溝の頂部３５２は、縦溝の頂部３５２の長さに沿って基材層３１０中の折れじわ又は折り目によって画定され、且つ縦溝の谷部３５４は、縦溝の谷部３５４の長さに沿って屈曲を画定する。
【０４７０】
複数の縦溝３５０は、隆起部３５６の第１の対も画定する。隆起部３５６は、縦溝の頂部３５２及び縦溝の谷部３５４の中間である。隆起部は、縦溝の長さＬの少なくとも一部に沿って続く異なる勾配媒体部分間の交差線であると考えられる。隆起部は、フィルター媒体の変形によって形成され得る。基材は、媒体に圧力を加えた結果としての隆起部を画定するように変形可能である。隆起部を形成するための技術には、圧印加工、折れじわ形成、屈曲及び折り畳みが含まれる。先細の縦溝を有する基材に関して、隆起部３５６は、縦溝の長さに沿って一点に集中しているか又は分岐していることができる。
【０４７１】
フィルター要素３００の基材層３１０は、縦方向３６４及び横方向３６６を有する。縦溝は、基材層の縦方向３６４に沿って延在する。縦方向は、一般に、それが供給用巻取などの供給源から供給される場合の媒体の連続方向を示す。したがって、プリーツ折り目は、一般に、媒体の縦方向に対して横切るものである。
【０４７２】
いくつかの実施形態において、第１の表面がトルエンに浸漬される場合、５０μＬの水滴について、第１の表面３１２のロールオフ角は、５０度〜９０度の範囲であり、且つ第１の表面は、９０度〜１８０度の範囲の接触角を有する。基材層３１０は、第１の表面３１２の反対側の第２の表面３１６を画定する。第２の表面３１６も、第２の表面３１６がトルエンに浸漬される場合、５０μＬの水滴についての第２の表面３１６のロールオフ角を増加させる処理を有し得る。いくつかの実施形態において、第２の表面３１６は、第２の表面３１６がトルエンに浸漬される場合、５０μＬの水滴について５０度〜９０度の範囲のロールオフ角及び９０度〜１８０度の範囲の接触角を有する。
【０４７３】
第１の表面３１２及び／又は第２の表面３１６を含む基材層３１０に適用された処理は、本明細書に記載されるものと一致し得る。同様に、第１の表面３１２及び第２の表面３１６の特性も、本明細書に記載される処理された表面の特性と一致し得る。
【０４７４】
図２２は、いくつかの実施形態と一致する別の実施例のプリーツ状フィルター要素を示す。上記の実施例と同様に、フィルター要素４００は、プリーツ状構造の基材層４１０を有する。特に、基材層４１０は、プリーツ折り目の第１のセット４０２とプリーツ折り目の第２のセット４０４との間に延在する複数のプリーツ４１４を画定する。プリーツ折り目の第１のセット４０２は、第１の面４２０を画定し、且つプリーツ折り目の第２のセット４０４は、第２の面４３０を画定する。基材層４１０の第１の表面４１２は、本明細書で上記において開示されるように、第１の表面がトルエンに浸漬される場合、５０μＬの水滴についての第１の表面４１２のロールオフ角を増加させる処理を有する。
【０４７５】
本実施例において、第１の面４２０及び第２の面４３０は、フィルター要素４００の流れ面である。フィルター要素４００は、管状構造を有する。第１の面４２０及び第２の面は、それぞれ湾曲面を画定する。第１の面４２０は、外部円筒表面を画定し、且つ第２の面４３０は、内部円筒表面を画定する。「円筒形」とは、本明細書では、部分的に又は完全に円形であり、且つ部分的に又は完全に楕円形の断面形状を含むように定義される。プリーツ折り目の第１のセット４０２中のそれぞれの隣接するプリーツ折り目間の距離は、プリーツ折り目の第２のセット４０４中のそれぞれの隣接するプリーツ折り目間の距離より大きい。シール部材４４０ａ、４４０ｂは、フィルター要素４００のそれぞれの終端の周囲に延在し得る。フィルター要素４００は、ハウジングに挿入されるように構成され、且つ第１の面４２０又は第２の面４３０で流体がフィルター要素４００に入り、基材層を通過し、且つ第１の面４２０又は第２の面４３０の他方でフィルター要素４００を出て、流体経を画定する。
【０４７６】
本実施例のフィルター要素４００は、基材層４１０の連続ウェブから形成される。そのような実施形態において、複数のプリーツ４１４は、プリーツ折り目の第１のセット４０２及びプリーツ折り目の第２のセット４０４によって分離される。プリーツ折り目の第１のセット４０２及びプリーツ折り目の第２のセット４０４は、流体経路が基材層４１０を通して延在するように、複数のプリーツ４１４間に流体流れ障害を形成する。本実施例において、基材層４１０は、複数の縦溝を画定しないが、他の実施例では、基材層は、第１の面から第２の面まで延在する複数の縦溝を画定することができる。
【０４７７】
いくつかの実施形態において、第１の表面がトルエンに浸漬される場合、５０μＬの水滴について、第１の表面４１２のロールオフ角は、５０度〜９０度の範囲であり、且つ第１の表面は、９０度〜１８０度の範囲の接触角を有する。基材層４１０は、第１の表面４１２の反対側の第２の表面４１６を画定する。第２の表面４１６も、第２の表面４１６がトルエンに浸漬される場合、５０μＬの水滴についての第２の表面４１６のロールオフ角を増加させる処理を有し得る。いくつかの実施形態において、第２の表面４１６は、第２の表面４１６がトルエンに浸漬される場合、５０μＬの水滴について５０度〜９０度の範囲のロールオフ角及び９０度〜１８０度の範囲の接触角を有する。
【０４７８】
第１の表面４１２及び／又は第２の表面４１６を含む基材層４１０に適用された処理は、本明細書に記載されるものと一致し得る。同様に、第１の表面４１２及び第２の表面４１６の特性も、本明細書に記載される処理された表面の特性と一致し得る。
【０４７９】
図１９〜２２の実施例のフィルター要素は、担体層、濾過層、合体層、吸着剤層などを含めて、開示された基材に加えて材料の層を組み込むことができる。基材層を含む材料の層のそれぞれは、実施形態において、材料の当接する層に連結することができる。層は、例えば、接着結合又は熱的結合を含む様々なアプローチによって連結することができる。基材層のそれぞれは、本明細書では、上記で開示された基材層と一致し得る。いくつかの実施例において、基材層の１つ以上は、スクリーンであり、且ついくつかの特定の実施例において、基材層は、一連のスクリーンである。
【０４８０】
図２３は、いくつかの実施形態と一致する別のフィルター要素構造の概略図を示す。このフィルター配置は、材料がフィルター媒体の表面を通してではなく、フィルター媒体の表面「まで」流れるように、入口流れ面から出口流れ面までフィルターを通して流れる汚染物質を含有する材料が一般にフィルター媒体の複数の層の平面（例えば、上部及び底部表面）と平行に方向付けられる点において、本明細書では「フローバイ」濾過と記載される。そのような配置は、一般に従来のフィルター配置に対して垂直であり、そこで、流体は、フィルター媒体の細孔構造を通して（すなわち上部平面から底部平面までなどのフィルター媒体の厚さを通して）直接流れる。フローバイフィルター構造において、層の縁部が流れ面を画定するように、材料の複数の層が積層して配置される。流れ面は、一般に、材料が積層に対して流れるであろう方向に対して垂直であり、且つ材料がフィルター媒体の積層又は構造に入り且つ／又は出る場所に配置される。
【０４８１】
図２３の実施例の概要のフィルター要素５００は、第１の流れ面５０２を協同して画定する第１の縁部５１２、第２の流れ面５０４を協同して画定する第２の縁部５１４、第１の表面５１６及び第２の表面５１８を有する基材層５１０を有する。流れ画定層５２０は、基材層５１０に隣接しており、流れ画定層５２０は、第１の流れ面５０２を協同して画定する第３の縁部５２２、第２の流れ面５０４を協同して画定する第４の縁部５２４、第３の表面５２６及び第４の表面５２８を有する。流れ画定層５２０は、第１の流れ面５０２から第２の流れ面５０４への流体流路を画定する。流体流路は、第３の縁部５２２から第４の縁部５２４まで延在し、且つ流体流路は、第１の表面５１６に隣接している。
【０４８２】
基材層５１０は、一般に本明細書で議論される基材と一致し得るが、いくつかの実施形態において、基材層５１０は、本開示と一致して未処理である。いくつかの実施形態において、基材層は、汚染物質保持層であり得、これは、一般に、それらの第１及び第２の表面まで又はそれを過ぎて材料が流れるときに汚染物質又は粒子を捕捉できるように構成される。基材層は、担体層、濾過層、合体層、収着剤層などを含む材料の追加の層を有することができる。
【０４８３】
流れ画定層５２０も、一般に本明細書で議論される基材と一致し得るが、いくつかの実施形態において、流れ画定層５２０は、未処理である。流れ画定層は、担体層、濾過層、合体層、収着剤層などを含む材料の追加の層を有することができる。
【０４８４】
基材層５１０及び流れ画定層５２０は、流れ画定層５２０が第１の基材層５１０ａと第２の基材層５１０ｂとの間に配置されるように積層され、交互にされた関係である。第１の流れ面５０２は、フィルター要素５００に対して第２の流れ面の反対側にある。第１の流れ面５０２は、第２の流れ面５０４に平行である。基材層５１０及び流れ画定層５２０のそれぞれは、平面である。基材層５１０及び流れ画定層５２０は、本実施形態において実質的に平面であるが、いくつかの実施形態において、層の一方又は両方は、複数の縦溝を画定する。その実施例は、図２６と一緒に記載される。
【０４８５】
流れ画定層５２０及び基材層５１０の縁部は、一般に、それぞれの積層中、互いに位置合わせされる。特定の実施形態において、積層は、一般に、所与の体積における濾過に関して利用可能な材料の量を最大化するために、それが配置されるハウジング又は他の構造を充填するであろう。しかしながら、他の実施形態は、積層の高さに沿って、規則的又はランダムな配置において、種々の層の縁部をずらすことができるように種々の径及び／又は形状の層を含み得る。層の縁部が平面に沿って位置合わせされていない配置のいずれにおいても、流れ面は、依然として材料の流れがフィルター積層に入るか又は出る方向に面する層の縁部を含む。
【０４８６】
流れ画定層５２０は、基材層の繊維と比較して比較的大きい交差繊維又はストランドを有する構造のメッシュ又はスクリーン型として構成され得る。流れ画定層の比較的大きい繊維及び対応する大きい細孔は、複合流れ透過性を与える。フローバイフィルターは、流体が一般に多数の層の表面にわたって流れるように構成されるが、細孔又は開口部の径は、流れの方向（すなわちフロースルー方向）の横方向で測定されるか又は径が設定される。すなわち、材料がフィルター材料の厚さを通して流れるようにフィルターが配置されなくても、細孔径は、所望のフロー特徴を提供するように測定及び選択される。
【０４８７】
流れ画定層５１０は、流れ画定層中の繊維と比較して比較的小さい交差繊維又はストランドを有する構造のメッシュ又はスクリーン型として構成され得る。これらの交差ストランドによって作成される穴又は開口部は、細孔と呼ばれ得る。細孔径は、特定の層によって捕捉される汚染物質の径を考慮して設計又は選択される。代わりに、基材層は、メッシュ又はスクリーン型構造を有さないが、開口部の周囲の領域が汚染物質を捕捉又は停止することができながらも流れを可能にする細孔又は開口部をなお含む材料から製造され得る。
【０４８８】
流れ画定層及び基材層のいずれか又は両方の細孔径を測定するために使用される一般的な技術は、毛細管流れプロメトリーである。この技術は、毛細管理論を使用して、液体の表面張力、圧力及びそれぞれの細孔の直径の関係に基づいて細孔径を計算するものである。この測定方法は、非反応性液体を使用して、材料に対して非常に低い接触角を有する流体で多孔質材料の細孔を完全に湿潤及び充填する。次いで、液体の全てが細孔から強制的に出されるまで、圧力及び空気流を測定しながら、非反応性ガスを用いて飽和材料に圧力を加える。この技術により、細孔径が小さいほど、液体を細孔から強制的に出すために必要とされる圧力が高くなり、且つ細孔径が大きい場合には逆の結果となる。次いで、収集したデータを、クリーンな乾燥試料の圧力及び流れ測定と比較し、細孔径分布を算出する。この測定において、平均流れ細孔径は、湿潤された試料の空気流が乾燥試料空気流の半分に等しい点において定義される。
【０４８９】
一般に種々の実施形態に関して、流れ画定層の細孔径は、上記の技術及び／又は他の技術を使用して流れ通過方向において測定される場合、（同じく流れ通過方向において測定された）基材層の細孔径より大きい。特定の実施形態において、基材層の細孔径は、流れ通過方向において測定される場合、１〜２００ミクロンの範囲であるが、より特に１〜１００ミクロン、より特に１〜５０ミクロン、より特に１〜２５ミクロン、より特に１〜１５ミクロン又はさらにより特に１〜１０ミクロンの範囲であり得る。
【０４９０】
一般に、それぞれの流れ画定層５２０は、単一層であり、その構造は、主に基材層５１０の面に沿って要素５００を通して流体流を導くように設計されている。繊維又はストランドの厚さ、間隔及び配置は、流れ画定層の全体的な厚さとともに、所望の濾過性能を達成するように変更可能である。１つの代表的な実施形態において、流れ画定層の全体的な厚さは、約２００μｍ〜５０００μｍの範囲、より特に２００μｍ〜２０００μｍの範囲、より特に５００μｍ〜１０００μｍの範囲であるが、この厚さは、これらの厚さの範囲よりも小さいか又は大きいことができる。
【０４９１】
図２３と一致する種々の実施形態において、基材層の第１の表面５１６は、第１の表面５１６がトルエンに浸漬される場合、５０μＬの水滴についてのロールオフ角を増加させる処理を有する。第１の表面５１６がトルエンに浸漬される場合、５０μＬの水滴について、第１の表面５１６のロールオフ角は、５０度〜９０度の範囲であり得、且つ第１の表面５１６は、９０度〜１８０度の範囲の接触角を有し得る。いくつかの実施形態において、基材層の第２の表面５１８は、第２の表面５１８がトルエンに浸漬される場合、５０μＬの水滴についてのロールオフ角を増加させる処理を有する。第２の表面５１８がトルエンに浸漬される場合、５０μＬの水滴について、第２の表面５１８のロールオフ角は、５０度〜９０度の範囲であり得、且つ第２の表面５１８は、９０度〜１８０度の範囲の接触角を有し得る。
【０４９２】
種々の実施形態において、流れ画定層の第３の表面５２６は、第３の表面５２６がトルエンに浸漬される場合、５０μＬの水滴についてのロールオフ角を増加させる処理を有する。第３の表面５２６がトルエンに浸漬される場合、５０μＬの水滴について、第３の表面５２６のロールオフ角は、５０度〜９０度の範囲であり得、且つ第３の表面５２６は、９０度〜１８０度の範囲の接触角を有し得る。いくつかの実施形態において、流れ画定層の第４の表面５２８は、第４の表面５２８がトルエンに浸漬される場合、５０μＬの水滴についてのロールオフ角を増加させる処理を有する。第４の表面５２８がトルエンに浸漬される場合、５０μＬの水滴について、第４の表面５２８のロールオフ角は、５０度〜９０度の範囲であり得、且つ第４の表面５２８は、９０度〜１８０度の範囲の接触角を有し得る。
【０４９３】
多様な構造内でフローバイを提供可能であり、これらの構造のそれぞれは、１つ以上の基材層の面にわたって流体が移動する流路を含む。使用時、それらがハウジング内に配置されたら、所望の量まで層を圧縮し、且つ／又は特定の圧縮レベルに層の積層を維持するハウジング又は他の構造内に基材層及び流れ画定層の交互の積層を配置することができる。１つの代表的な実施形態において、材料の圧縮された積層の流れ面の汚染物質保持材料の表面積は、流れ面の全面積の約４０〜８０％を画定する。
【０４９４】
フィルター要素を形成する積層中の層の数は、大きく異なり得るが、１インチあたり４０〜１００層の範囲であり得るか、又より特に１インチあたり５５〜７５層の範囲であり得るか、又はさらにより特に１インチあたり６５層であり得る。しかしながら、特定のフィルター要素中により多く又はより少ない層を組み込み得ることが理解される。
【０４９５】
図２４は、いくつかの実施例と一致する別の実施例のフローバイフィルター要素を示す。図２４の実施例の概要のフィルター要素６００は、第１の流れ面６０２を協同して画定する第１の縁部６１２、第２の流れ面６０４を協同して画定する第２の縁部６１４、第１の表面６１６及び第２の表面６１８を有する基材層６１０を有する。流れ画定層６２０は、基材層６１０に隣接しており、流れ画定層６２０は、第１の流れ面６０２を協同して画定する第３の縁部６２２、第２の流れ面６３０を協同して画定する第４の縁部６２４、第３の表面６２６及び第４の表面６２８（直接的には見えない）を有する。流れ画定層６２０は、第１の流れ面６０２から第２の流れ面６０４への流体流路６０３を画定する。流体流路は、第３の縁部６２２から第４の縁部６２４まで延在し、且つ流体流路は、第１の表面６１６に隣接している。
【０４９６】
本実施例において、基材層６１０及び流れ画定層６２０は、それぞれ中心軸ｘに対して渦巻状にされた構造に配置された細長いシートである。流れ画定層６２０は、隣接する基材層６１０と接触し、且つ層の対６１０、６２０は、それ自体に対して又は縦軸ｘに沿って延在するコアの周囲に巻取られて、円筒形フィルターが作成される。この構造において、流体は、流れ画定層６２０及び基材層６１０の巻取られた面を横切って、巻取られた層の上部（すなわち円筒形フィルターの１つの終端）から、巻取られた層の底部（すなわち円筒形フィルターの反対側の終端）まで流れることができる。代わりに、流体は、逆方向（すなわち巻取りの底部から巻取りの上部まで）で流れることができる。第１の流れ面６０２は、フィルター要素６００に対して第２の流れ面６０４の反対側にある。第１の流れ面６０２は、第２の流れ面６０４に平行である。基材層６１０及び流れ画定層６２０は、本実施形態において実質的に平面であるが、いくつかの実施形態において、層の一方又は両方は、複数の縦溝を画定する。
【０４９７】
基材層６１０及び流れ画定層６２０の種々の表面は、上記の図２３の記載と一致して処理され得るか又は未処理であり得る。
【０４９８】
図２５は、いくつかの実施例と一致するなお別の実施例のフローバイフィルターを示す。図２４の実施例の概要のフィルター要素７００は、第１の流れ面７０２を協同して画定する第１の縁部７１２、第２の流れ面７０４を協同して画定する第２の縁部７１４、第１の表面７１６及び第２の表面（見えない）を有する基材層７１０を有する。流れ画定層７２０は、基材層７１０に隣接しており、流れ画定層７２０は、第１の流れ面７０２を協同して画定する第３の縁部７２２、第２の流れ面７３０を協同して画定する第４の縁部７２４、第３の表面及び第４の表面（見えない）を有する。流れ画定層７２０は、第１の流れ面７０２から第２の流れ面７０４への流体流路７５０を画定する。流体流路は、第３の縁部７２２から第４の縁部７２４まで延在し、且つ流体流路は、第１の表面７１６に隣接している。
【０４９９】
本実施例において、基材層７１０及び流れ画定層７２０は、積層構造の交互ディスクである。それぞれの流れ画定層７２０は、少なくとも１つの隣接する基材層７１０と接触している。基材層７１０及び流れ画定層７２０のディスクのそれぞれが縦軸ｘに沿って積層され、円筒形フィルターが形成される。ディスクのそれぞれが開口部を画定し、且つディスクの積層は、第１の流れ面７０２である外部円筒表面及び第２の流れ面７０３である内部円筒表面を累積的に画定する。本実施形態において、流体は、フローバイ型流路において、要素の第１の流れ面７０２からフィルター要素７００の中央開口部（第２の流れ面７０４）に向かって流れるか、又は中心開口部（第２の流れ面７０４）から第１の流れ面７０２に向かって流れるであろう。すなわち、フィルター要素を通して流れる流体は、一般に縦軸ｘに対して垂直である。本実施例において、第１の流れ面７０２は、第２の流れ面７０４と同心である。
【０５００】
基材層７１０及び流れ画定層７２０の種々の表面は、上記の図２３の記載と一致して処理され得るか又は未処理であり得る。
【０５０１】
図２６は、本明細書に開示される技術と一致するフローバイ構造を有するなお別の実施例のフィルター要素を示す。層の材料は、一般に上記の図２３の議論と一致し得る。図２３の実施例の概要のフィルター要素８００は、第１の流れ面８０２を協同して画定する第１の縁部８１２、第２の流れ面８０４を協同して画定する第２の縁部８１４、第１の表面８１６及び第２の表面（見えない）を有する第１の層８１０を有する。第２の層８２０は、第１の層８１０に隣接しており、第２の層８２０は、第１の流れ面８０２を協同して画定する第３の縁部８２２、第２の流れ面８０４を協同して画定する第４の縁部（見えない）、第３の表面及び第４の表面（見えない）を有する。第２の層８２０は、第１の流れ面８０２から第２の流れ面８０４への流体流路を画定する。流体流路は、第３の縁部８２２から第４の縁部８２４まで延在し、且つ流体流路は、第１の表面８１６に隣接している。
【０５０２】
第１の層８１０及び第２の層８２０は、第２の層８２０が２つの第１の層８１０間に配置されるように積層され、交互にされた関係である。本実施形態において、第１の層８１０は、縦溝状構造であり、これは、第１の層が、第１の流れ面８０２から第２の流れ面８０４まで延在する縦溝８３０を画定することを意味する。第１の層８１０は、図２３の議論において上記で詳細に説明された基材層又は流れ画定層のいずれかであり得る。第２の層８２０は、基材層又は流れ画定層の他方であり得る。第１の流れ面８０２は、フィルター要素８００に対して第２の流れ面８０４の反対側である。第１の流れ面８０２は、第２の流れ面８０４に平行である。上記で議論された実施形態と同様に、第１の層８１０及び第２の層８２０の縁部は、一般に、積層中で互いに対して位置合わせされる。
【０５０３】
図２７は、本明細書に開示される技術のいくつかの実施形態と一致する実施例のバリアベントアセンブリを示し、且つ図２８は、線Ｅ−Ｅ’に沿うバリアベントアセンブリの断面図である。バリアベントアセンブリ９００は、第１の表面９１２及び第２の表面９１４を有する基材層９１０を有する。基材層９１０は、境界領域９１６及び境界領域９１６に対して中央にある中央領域９１８を画定する。境界領域９１６は、ハウジングによって画定される開口部の周囲でハウジングに連結されるように構成される。
【０５０４】
一般に、第１の表面９１２及び第２の表面９１４の少なくとも一方は、それぞれの表面がトルエンに浸漬される場合、５０μＬの水滴についてのロールオフ角を増加させる処理を有する。特に、第１の表面９１２及び第２の表面９１４の一方又は両方は、それぞれの表面がトルエンに浸漬される場合、５０μＬの水滴について５０度〜９０度の範囲のロールオフ角及び９０度〜１８０度の範囲の接触角を有する。第１の表面及び／又は第２の表面における処理は、本明細書に開示される処理と一致し得、且つそのような処理により、本明細書に開示される表面特性をもたらすことができる。
【０５０５】
バリアベントアセンブリ９００は、種々の種類のハウジングに連結可能である。一実施形態において、ハウジングは、エレクトロニクスハウジングである。別の実施形態において、ハウジングは、バルブハウジングである。別の実施形態において、ハウジングは、燃料タンクである。バリアベントアセンブリ９００は、種々の方法によってハウジングに連結することができる。本実施例において、接着剤９２０を基材層９１０の第２の表面９１４上で境界領域９１６に配置する。接着剤９２０は、バリアベントアセンブリ９００をハウジングに確実に保持するためにハウジングと接触して配置することができる。別の実施形態において、接着剤を第１の表面９１２上で境界領域９１６に配置することができる。さらに、接着剤は、基材層９１０の第１の表面９１２及び第２の表面９１４の両方において配置することができる。
【０５０６】
第１の表面９１２は、複数の実施形態において、ハウジングの外側に配置されるように構成することができる。そのような実施形態において、本明細書に開示される処理を第１の表面９１２に適用し、ハウジング内への水滴の侵入を防ぐことができる。代わりに、第１の表面９１２をハウジングの内側に配置することもでき、この場合、本明細書に開示される処理を第１の表面９１２に適用し、ハウジングから水滴が出ることを防ぎ得る。
【０５０７】
バリアベントアセンブリ９００は、担体層、濾過層、合体層、収着剤層などを含む追加の層を基材上に含むことができる。
【０５０８】
図２９は、本明細書に開示される技術と一致する実施例のバリアベントアセンブリの別の構造を示し、且つ図３０は、線Ｆ−Ｆ’に沿うバリアベントアセンブリ１０００の断面図である。バリアベントアセンブリ１０００は、第１の表面１０１２及び第２の表面１０１４を有する基材層１０１０を有する。基材層１０１０は、境界領域１０１６及び境界領域１０１６に対して中央にある中央領域１０１８を画定する。境界領域１０１６は、ハウジングによって画定される開口部の周囲でハウジングに連結されるように構成される。特にフレーム１０２０は、境界領域１０１６に連結し、そこで、フレーム１０２０は、ハウジングに連結されるように構成される。
【０５０９】
フレーム１０２０は、アセンブリ１０００の境界領域１０１６の周囲に形成されたインジェクションであり得る。フレーム１０２０は、境界領域１０１６を囲み、且つ伸長され、緊張した位置においてそれを維持する。いくつかの実施形態において、接着剤層をフレーム１０２０の片面又は両面上に配置する。
【０５１０】
基材の表面は、上記の図２７〜２８の記載と一致して処理可能である。
【０５１１】
図３１は、いくつかの実施形態と一致する実施例の燃料濾過システム６５０の概略図である。合体フィルター要素６６０は、燃料流６７０中に配置されており、且つ燃料流６７０中で水を合体するように構成される。バリアアセンブリ６８０は、合体フィルター要素６６０の下流に配置されるように構成され、且つフィルター要素６６０と流体連通にあるように構成される。バリアアセンブリ６８０は、上流表面６８２及び下流表面６８４を画定する基材を有し、そこで、少なくとも上流表面６８２は、上流表面６８２がトルエンに浸漬される場合、５０μＬの水滴についてのロールオフ角を増加させる処理を有する。いくつかの実施形態において、下流表面６８４も同様に、下流表面６８４がトルエンに浸漬される場合、５０μＬの水滴についてのロールオフ角を増加させる処理を有する。上流表面６８２及び／又は下流表面６８４の処理及び特性は、本明細書ですでに記載された処理及び特性と一致し得る。
【０５１２】
燃料流６７０は、燃料濾過システム６５０の１つ以上の燃料管６５２を通過することができる。種々の実施形態において、燃料濾過システム６５０は、合体フィルター要素６６０によって合体され、且つバリアアセンブリ６８０によって燃料管６５２を通したさらなる通過が阻止された水を排出するために、バリアアセンブリ６８０と流体連通にある排液ポート６５４を有する。いくつかの実施形態において、バリアアセンブリ６８０の上流表面６８２は、燃料管６５２を通る流体流れの方向に対して非垂直に配置されるように構成される。
【０５１３】
いくつかの別の実施形態において、バリアアセンブリは、燃料濾過システム中の流体流れに対して合体フィルター要素の上流に配置され得る。そのような実施形態において、バリアアセンブリの上流表面及び下流表面の片面又は両面は、（それぞれの表面がトルエンに浸漬される場合の５０μＬの水滴についての）ロールオフ角を増加させるように処理され得る。合体フィルター要素に対してバリアアセンブリが配置される位置にかかわらず、種々の実施形態においてバリアアセンブリと合体フィルター要素との間に間隙がある。バリアアセンブリと合体フィルター要素との間の間隙は、変動し得る。
【０５１４】
いくつかの実施例において、合体フィルター要素６６０の下流側面６６２は、本明細書に開示されるように処理された基材を含むことができる。いくつかの実施形態において、合体フィルター要素６６０の上流側面６６４は、本明細書に開示されるように処理された基材を組み込むことができる。
【０５１５】
図３２は、いくつかの実施形態と一致する別の実施例のフィルター要素である。本実施例のフィルター要素５５０は、いくつかの実施形態において、クランクケースベントと一致し得る。フィルター要素５５０は、ハウジング５６０及びハウジング内に配置された第１の基材層５７０を有する。第１の基材層５７０は、らせん状構造で構成され、且つ第１の基材層５７０は、第１の表面５７２及び第２の表面５７４を画定する。第１の表面５７２及び第２の表面５７４の少なくとも一方は、表面がトルエンに浸漬される場合、５０μＬの水滴についてのロールオフ角を増加させる、本明細書に開示される処理を有する。
【０５１６】
第１の基材層５７０は、外部円筒表面５６２及び中央の円筒状開口部５６４を画定する。いくつかの実施形態において、処理された表面は、中央の円筒状開口部５６４を画定し、且ついくつかのの他の実施形態において、処理された表面は、外部円筒表面５６２を画定する。種々の実施形態において、第１の基材層５７０は、流体流れをハウジング５６０の外側に向けるように構成された基材排液チャネル５７６を画定する。基材排液チャネル５７６は、らせん状媒体構造内に画定され得、且つフィルター要素５６０の一終端からフィルター要素５５０の反対側終端までフィルター要素の長さＬに沿って延在し得る。いくつかの実施形態において、ハウジング５５０は、流体流れをハウジング５６０の外側に向けるハウジング排液チャネル５６６を画定する。
【０５１７】
作動時、一部において、ガスは、例えば、エンジンクランクケース換気ベントからハウジング入口５６１に入る。ガスは、基材層５７０を通して方向付けられた中央の円筒状開口部５６４に向けられる。合体した液体は、基材排液チャネル５７６を通してハウジング５６０の底部５６８に排出され得る。ガスは、出口５６３を経由してハウジングから外に通過し、別のシステムなどに向けられ得る。ハウジング５６０の底部５６８に確実に保持された流れコントロールモジュール５８０が示される。流れコントロールモジュール５８０は、フィルター要素５５０からの流体流れを制御及び管理するために構成される。流れコントロールモジュール５８０は、種々の構造を有することができる。
【０５１８】
多くの実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。いくつかの実施形態において、第１の表面がトルエンに浸漬される場合、５０μＬの水滴について、第２の表面は、５０度〜９０度の範囲のロールオフ角及び９０度〜１８０度の範囲の接触角を有する。
【０５１９】
いくつかの実施形態において、第２の基材層は、第１の基材層に当接し、第２の基材層は、らせん状構造で存在し、且つハウジング内に配置される。第２の基材層は、第３の表面及び第４の表面を画定する。いくつかの実施形態において、第３の表面及び第４の表面の少なくとも一方は、第１の表面がトルエンに浸漬される場合、５０μＬの水滴について、第１の基材層の第１の表面のロールオフ角及び接触角と異なるロールオフ角及び接触角を有する。
【０５２０】
以前に記載された実施例と同様に、基材層は、担体層、濾過層、合体層、収着剤層などの追加の層を有することができる。
【０５２１】
図３３は、本明細書に開示される技術のいくつかの実施形態と一致する実施例のクロスフローフィルター要素である。クロスフローフィルター要素１６０は、実施例の濾過システム１５５に配置される。フィルター要素１６０は、外部放射状表面１７４及び内部放射状表面１７２を有する構造を画定する第１の基材１７０を有する。フィルター要素１６０は、内部放射状表面１７２内の上流側面１７６及び外部放射状表面１７４外の下流側面１７８を画定する。外部放射状表面１７４及び内部放射状表面１７２の少なくとも一方は、外部放射状表面がトルエンに浸漬される場合、５０μＬの水滴についてのロールオフ角を増加させる（本明細書に開示される処理に一致する）処理を有する。
【０５２２】
クロスフローフィルター要素１６０は、一般に、フィルター要素１６０の第１の終端１６２からフィルター要素１６０の第２の終端１６４までの流体供給原料流路を画定する。供給原料１６６は、第１の終端１６２を通してフィルター要素１６０に入る。濾液流路１８２は、透過水１６７が第１の基材１７０を通過する場合、フィルター要素１６０の外部放射状表面１７４から外に延在するように構成される。濃縮水１６８は、第２の終端１６４を通してフィルター要素１６０を出る。クロスフローフィルター要素１６０は、透過水を特定の位置に向けるように濾過流路１８２を相互に画定するハウジング１８０に配置され得る。
【０５２３】
第１の基材１７０は、種々の異なる材料及び材料の組合せであり得る。いくつかの実施形態において、第１の基材１７０は、膜である。いくつかの実施形態において、第１の基材１７０は、セラミックである。いくつかの実施形態において、第１の基材１７０は、ポリマーである。フィルター要素１６０は、第１の基材１７０に加えて、追加の処理された層、担体層、濾過層、合体層、収着剤層などを含む層を有することができる。
【０５２４】
いくつかの実施形態において、外部放射状表面１７４がトルエンに浸漬される場合、５０μＬの水滴について、外部放射状表面１７４のロールオフ角は、５０度〜９０度の範囲であり、且つ外部放射状表面１７４は、９０度〜１８０度の範囲の接触角を有する。いくつかの実施形態において、内部放射状表面１７２がトルエンに浸漬される場合、５０μＬの水滴について、内部放射状表面１７２は、５０度〜９０度の範囲のロールオフ角及び９０度〜１８０度の範囲の接触角を有する。いくつかの実施形態において、内部放射状表面１７２及び外部放射状表面１７４のそれぞれは、それぞれの表面がトルエンに浸漬される場合、５０μＬの水滴について５０度〜９０度の範囲のロールオフ角及び９０度〜１８０度の範囲の接触角を有する。
【０５２５】
図３４は、いくつかの実施例と一致するなお別のフィルター要素を示す。フィルター要素２６０は、シングルフェーサー媒体２７０の複数の層の積層を有する。シングルフェーサー媒体２７０のそれぞれの層は、複数の縦溝２８０を累積的に画定する縦溝シート２７２及び化粧面シート２７４を含む。縦溝２８０は、入口縦溝２８２及び出口縦溝２８４である。複数の縦溝２８０のそれぞれの縦溝は、フィルター要素２６０の第１の面２６２からフィルター要素２６０の第２の面２６４まで延在する縦溝長さＬを有する。出口縦溝内に配置された第１の障害２８３は、フィルター要素２６０の第１の面２６２に向かっており、且つ第２の障害２８１は、フィルター要素２６０の第２の面２６４からフィルター要素２６０の第１の面２６２中に通過する流体が媒体を通過し、流体濾過を提供するように、フィルター要素２６０の第２の面２６４に向かって入口縦溝２８２内に配置される。
【０５２６】
多数の実施形態において、シングルフェーサー媒体の第１の表面は、表面がトルエンに浸漬される場合、５０μＬの水滴についてのロールオフ角を増加させる処理を有する。表面がトルエンに浸漬される場合、５０μＬの水滴について、シングルフェーサー媒体の第１の表面のロールオフ角は、５０度〜９０度の範囲であり、且つ少なくとも１つの表面は、９０度〜１８０度の範囲の接触角を有する。第１の表面のロールオフ角は、６０度〜９０度の範囲、７０度〜９０度の範囲又は８０度〜９０度の範囲である。第１の表面は、縦溝シート２７２の２つの表面２７１、２７３の１つ及び／又は化粧面シート２７４の２つの表面２７５、２７７の１つを含む、シングルフェーサー媒体２７０のいずれかの表面であり得る。シングルフェーサー媒体２７０のそれぞれの層の追加の表面は、本開示と一致してさらに処理され得る。
【０５２７】
本実施例の別のいくつかの実施形態において、シングルフェーサーフィルター媒体の単一の細長いシートは、円筒状フィルター要素を形成するようにらせん状構造で構成され得る。
【０５２８】
図３５は、いくつかの実施例と一致する別のフィルター要素を示す。フィルター要素４５０は、内部開口部４５２及び外部表面４５４を画定する管状配置に構成されたフィルター媒体４６０を有する。ライナー４７０ａ〜ｂは、フィルター媒体４６０と同心で配置される。
【０５２９】
ライナー４７０ａ〜ｂは、一般に、フィルター要素４５０を通して流体流れに対して直列するように配置される。本実施例は、フィルター媒体４６０の内部開口部４５２内に配置される内部ライナー４７０ａ及びフィルター媒体４６０の外部表面４５４の周囲に配置される外部ライナー４７０ｂを示す。内部ライナー４７０ａ及び／又は外部ライナー４７０ｂは、本開示と一致する処理を有することができる。いくつかの実施形態において、外部ライナーが省略されるであろう。いくつかの実施形態において、内部ライナーが省略されるであろう。ライナー４７０ａ〜ｂは、表面がトルエンに浸漬される場合、５０μＬの水滴についての少なくとも第１の表面のロールオフ角を増加させる、本開示と一致する処理を有する。いくつかの実施形態において、第１の表面は、処理された内部ライナー４７０ａの内部ライナー表面４７２であり、且ついくつかの実施形態において、第１の表面は、処理された内部ライナー４７０ａの外部ライナー表面（見ることができない）である。いくつかの実施形態において、第１の表面は、処理された外部ライナー４７０ｂの内部ライナー表面（見ることができない）であり、且ついくつかの実施形態において、第１の表面は、処理された外部ライナー４７０ｂの外部ライナー表面４７４である。
【０５３０】
表面がトルエンに浸漬される場合、５０μＬの水滴について、ライナーの第１の表面のロールオフ角は、５０度〜９０度の範囲であり、且つ第１の表面は、９０度〜１８０度の範囲の接触角を有する。第１の表面のロールオフ角は、６０度〜９０度の範囲、７０度〜９０度の範囲又は８０度〜９０度の範囲である。
【０５３１】
フィルター媒体４６０は、多数の構造を有することができる。いくつかの実施形態において、フィルター媒体４６０は、巻き付けられている（例えば、図３２を参照されたい）。いくつかの実施形態において、フィルター媒体は、プリーツ状である（例えば、図２２を参照されたい）。
【０５３２】
追加の代表的な実施形態
実施形態１．第１の表面であって、第１の表面がトルエンに浸漬される場合、５０μＬの水滴についての第１の表面のロールオフ角を増加させる処理を有する第１の表面を画定する基材層を含むフィルター要素であって、基材層は、プリーツ折り目の第１のセットとプリーツ折り目の第２のセットとの間に延在する複数のプリーツを画定し、プリーツ折り目の第１のセットは、第１の面を画定し、且つプリーツ折り目の第２のセットは、第２の面を画定する、フィルター要素。
【０５３３】
実施形態２．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態１及び３〜３１のいずれか１つのフィルター要素。
【０５３４】
実施形態３．第１の面は、フィルター要素に関して第２の面の反対側にある、実施形態１〜２及び４〜３１のいずれか１つのフィルター要素。
【０５３５】
実施形態４．プリーツ折り目の第１のセット中のそれぞれの隣接するプリーツ折り目間の距離は、プリーツ折り目の第２のセット中のそれぞれの隣接するプリーツ折り目間の距離より大きい、実施形態１〜３及び５〜３１のいずれか１つのフィルター要素。
【０５３６】
実施形態５．プリーツ折り目の第１のセット中のそれぞれのプリーツ折り目間に配置されたプリーツスペーサーをさらに含む、実施形態１〜４及び６〜３１のいずれか１つのフィルター要素。
【０５３７】
実施形態６．第１の面は、湾曲面を画定する、実施形態１〜５及び７〜３１のいずれか１つのフィルター要素。
【０５３８】
実施形態７．基材層は、プリーツ折り目の第１のセットとプリーツ折り目の第２のセットとの間に延在する複数の縦溝を画定する、実施形態１〜６及び８〜３１のいずれか１つのフィルター要素。
【０５３９】
実施形態８．複数の縦溝の一部は、先細である、実施形態１〜７及び９〜３１のいずれか１つのフィルター要素。
【０５４０】
実施形態９．基材層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する、実施形態１〜８及び１０〜３１のいずれか１つのフィルター要素。
【０５４１】
実施形態１０．第１の面は、外部円筒表面を画定し、且つ第２の面は、内部円筒表面を画定する、実施形態１〜９及び１１〜３１のいずれか１つのフィルター要素。
【０５４２】
実施形態１１．第１の表面のロールオフ角は、６０度〜９０度の範囲、７０度〜９０度の範囲又は８０度〜９０度の範囲である、実施形態１〜１０及び１２〜３１のいずれか１つのフィルター媒体。
【０５４３】
実施形態１２．第１の表面は、ＵＶ処理された表面を含む、実施形態１〜１１及び１３〜３１のいずれか１つのフィルター媒体。
【０５４４】
実施形態１３．第１の表面は、ＵＶ−酸素処理された表面を含む、実施形態１〜１２及び１４〜３１のいずれか１つのフィルター媒体。
【０５４５】
実施形態１４．基材層は、芳香族成分及び不飽和成分の少なくとも１つを含む、実施形態１〜１３及び１５〜３１のいずれか１つのフィルター媒体。
【０５４６】
実施形態１５．基材層は、ＵＶ反応性樹脂を含む、実施形態１〜１４及び１６〜３１のいずれか１つのフィルター媒体。
【０５４７】
実施形態１６．第１の表面は、親水基含有ポリマーを含む、実施形態１〜１５及び１７〜３１のいずれか１つのフィルター媒体。
【０５４８】
実施形態１７．親水基含有ポリマーは、親水性ペンダント基を含む、実施形態１〜１６及び１８〜３１のいずれか１つのフィルター媒体。
【０５４９】
実施形態１８．親水基含有ポリマーは、フルオロポリマーを含まない、実施形態１〜１７及び１９〜３１のいずれか１つのフィルター媒体。
【０５５０】
実施形態１９．親水基含有ポリマーは、親水性ポリマーを含む、実施形態１〜１８及び２０〜３１のいずれか１つのフィルター媒体。
【０５５１】
実施形態２０．親水基含有ポリマーは、帯電ポリマーを含む、実施形態１〜１９及び２１〜３１のいずれか１つのフィルター媒体。
【０５５２】
実施形態２１．親水基含有ポリマーは、ヒドロキシル化メタクリレートポリマーを含む、実施形態１〜２０及び２２〜３１のいずれか１つのフィルター媒体。
【０５５３】
実施形態２２．基材層は、変性樹脂を含む、実施形態１〜２１及び２３〜３１のいずれか１つのフィルター媒体。
【０５５４】
実施形態２３．基材層は、最大で２ｍｍの平均直径を有する細孔を含む、実施形態１〜２２及び２４〜３１のいずれか１つのフィルター媒体。
【０５５５】
実施形態２４．基材層は、４０μｍ〜５０μｍの範囲の平均直径を有する細孔を含む、実施形態１〜２３及び２５〜３１のいずれか１つのフィルター媒体。
【０５５６】
実施形態２５．基材層は、少なくとも１５％多孔性であり、且つ最大で９９％多孔性である、実施形態１〜２４及び２６〜３１のいずれか１つのフィルター媒体。
【０５５７】
実施形態２６．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態１〜２５及び２７〜３１のいずれか１つのフィルター媒体。
【０５５８】
実施形態２７．表面は、親水基含有ポリマーを含み、基材は、最大で２ｍｍの平均直径を有する細孔を含み、基材は、少なくとも１５％多孔性であり、且つ最大で９９％多孔性である、実施形態１〜２６及び２８〜３１のいずれか１つのフィルター媒体。
【０５５９】
実施形態２８．基材層は、安定している、実施形態１〜２７及び２９〜３１のいずれか１つのフィルター媒体。
【０５６０】
実施形態２９．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１〜２８及び３０〜３１のいずれか１つのフィルター媒体。
【０５６１】
実施形態３０．基材層は、セルロース、ポリエステル、ポリアミド、ポリオレフィン、ガラス又はそれらの組合せを含む、実施形態１〜２９及び３１のいずれか１つのフィルター媒体。
【０５６２】
実施形態３１．基材層は、フェノール樹脂を含む、実施形態１〜３０のいずれか１つのフィルター媒体。
【０５６３】
実施形態３２．第１の表面であって、第１の表面がトルエンに浸漬される場合、５０μＬの水滴についてのロールオフ角を増加させる処理を有する第１の表面を画定する基材層であって、第１の流れ面を画定する第１の縁部及び第２の流れ面を画定する第２の縁部を有する基材層と；
基材層に隣接する流れ画定層であって、第１の流れ面を画定する第３の縁部及び第２の流れ面を画定する第４の縁部を有する流れ画定層と
を含むフィルター要素であって、流れ画定層は、第１の流れ面から第２の流れ面への流体流路を画定し、流体流路は、第３の縁部から第４の縁部まで延在し、且つ流体流路は、第１の表面に隣接する、フィルター要素。
【０５６４】
実施形態３３．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態３２及び３４〜６６のいずれか１つのフィルター要素。
【０５６５】
実施形態３４．積層関係における複数の交互の基材層及び流れ画定層をさらに含む、実施形態３２〜３３及び３５〜６６のいずれか１つのフィルター要素。
【０５６６】
実施形態３５．第１の流れ面は、第２の流れ面の反対側にある、実施形態３２〜３４及び３６〜６６のいずれか１つのフィルター要素。
【０５６７】
実施形態３６．第１の流れ面及び第２の流れ面の一方は、外部円筒表面を画定し、且つ第１の流れ面及び第２の流れ面の他方は、内部円筒表面を画定する、実施形態３２〜３５及び３７〜６６のいずれか１つのフィルター要素。
【０５６８】
実施形態３７．基材層及び流れ画定層は、それぞれ渦巻状構造の細長いシートを含む、実施形態３２〜３６及び３８〜６６のいずれか１つのフィルター要素。
【０５６９】
実施形態３８．流れ画定層は、メッシュ材料を含む、実施形態３２〜３７及び３９〜６６のいずれか１つのフィルター要素。
【０５７０】
実施形態３９．基材層及び流れ画定層は、平面である、実施形態３２〜３８及び４０〜６６のいずれか１つのフィルター要素。
【０５７１】
実施形態４０．第１の流れ面は、第２の流れ面に平行である、実施形態３２〜３９及び４１〜６６のいずれか１つのフィルター要素。
【０５７２】
実施形態４１．基材層は、第１の基材層であり、且つフィルター要素は、第２の基材層を含み、且つ流れ画定層は、第１の基材層と第２の基材層との間に配置される、実施形態３２〜４０及び４２〜６６のいずれか１つのフィルター要素。
【０５７３】
実施形態４２．基材層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する、実施形態３２〜４１及び４３〜６６のいずれか１つのフィルター要素。
【０５７４】
実施形態４３．基材層及び流れ画定層の一方は、第１の流れ面から第２の流れ面まで延在する縦溝を画定する、実施形態３２〜４２及び４４〜６６のいずれか１つのフィルター要素。
【０５７５】
実施形態４４．基材層及び流れ画定層の他方は、実質的に平面である、実施形態３２〜４３及び４５〜６６のいずれか１つのフィルター要素。
【０５７６】
実施形態４５．基材層及び流れ画定層の他方は、第１の流れ面から第２の流れ面まで延在する縦溝を画定する、実施形態３２〜４４及び４６〜６６のいずれか１つのフィルター要素。
【０５７７】
実施形態４６．第１の表面のロールオフ角は、６０度〜９０度の範囲、７０度〜９０度の範囲又は８０度〜９０度の範囲である、実施形態３２〜４５及び４７〜６６のいずれか１つのフィルター媒体。
【０５７８】
実施形態４７．第１の表面は、ＵＶ処理された表面を含む、実施形態３２〜４６及び４８〜６６のいずれか１つのフィルター媒体。
【０５７９】
実施形態４８．第１の表面は、ＵＶ−酸素処理された表面を含む、実施形態３２〜４７及び４９〜６６のいずれか１つのフィルター媒体。
【０５８０】
実施形態４９．基材層は、芳香族成分及び不飽和成分の少なくとも１つを含む、実施形態３２〜４８及び５０〜６６のいずれか１つのフィルター媒体。
【０５８１】
実施形態５０．基材層は、ＵＶ反応性樹脂を含む、実施形態３２〜４９及び５１〜６６のいずれか１つのフィルター媒体。
【０５８２】
実施形態５１．第１の表面は、親水基含有ポリマーを含む、実施形態３２〜５０及び５２〜６６のいずれか１つのフィルター媒体。
【０５８３】
実施形態５２．親水基含有ポリマーは、親水性ペンダント基を含む、実施形態３２〜５１及び５３〜６６のいずれか１つのフィルター媒体。
【０５８４】
実施形態５３．親水基含有ポリマーは、フルオロポリマーを含まない、実施形態３２〜５２及び５４〜６６のいずれか１つのフィルター媒体。
【０５８５】
実施形態５４．親水基含有ポリマーは、親水性ポリマーを含む、実施形態３２〜５３及び５５〜６６のいずれか１つのフィルター媒体。
【０５８６】
実施形態５５．親水基含有ポリマーは、帯電ポリマーを含む、実施形態３２〜５４及び５６〜６６のいずれか１つのフィルター媒体。
【０５８７】
実施形態５６．親水基含有ポリマーは、ヒドロキシル化メタクリレートポリマーを含む、実施形態３２〜５５及び５７〜６６のいずれか１つのフィルター媒体。
【０５８８】
実施形態５７．基材層は、変性樹脂を含む、実施形態３２〜５６及び５８〜６６のいずれか１つのフィルター媒体。
【０５８９】
実施形態５８．基材層は、最大で２ｍｍの平均直径を有する細孔を含む、実施形態３２〜５７及び５９〜６６のいずれか１つのフィルター媒体。
【０５９０】
実施形態５９．基材層は、４０μｍ〜５０μｍの範囲の平均直径を有する細孔を含む、実施形態３２〜５８及び６０〜６６のいずれか１つのフィルター媒体。
【０５９１】
実施形態６０．基材層は、少なくとも１５％多孔性であり、且つ最大で９９％多孔性である、実施形態３２〜５９及び６１〜６６のいずれか１つのフィルター媒体。
【０５９２】
実施形態６１．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態３２〜６０及び６２〜６６のいずれか１つのフィルター媒体。
【０５９３】
実施形態６２．表面は、親水基含有ポリマーを含み、基材は、最大で２ｍｍの平均直径を有する細孔を含み、基材は、少なくとも１５％多孔性であり、且つ最大で９９％多孔性である、実施形態３２〜６１及び６３〜６６のいずれか１つのフィルター媒体。
【０５９４】
実施形態６３．基材層は、安定している、実施形態３２〜６２及び６４〜６６のいずれか１つのフィルター媒体。
【０５９５】
実施形態６４．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態３２〜６３及び６５〜６６のいずれか１つのフィルター媒体。
【０５９６】
実施形態６５．基材層は、セルロース、ポリエステル、ポリアミド、ポリオレフィン、ガラス又はそれらの組合せを含む、実施形態３２〜６４及び６６のいずれか１つのフィルター媒体。
【０５９７】
実施形態６６．基材層は、フェノール樹脂を含む、実施形態３２〜６５のいずれか１つのフィルター媒体。
【０５９８】
実施形態６７．第１の流れ面を画定する第１の縁部及び第２の流れ面を画定する第２の縁部を有する基材層と；
基材層に隣接する流れ画定層と
を含むフィルター要素であって、流れ画定層は、第１の表面であって、第１の表面がトルエンに浸漬される場合、５０μＬの水滴についてのロールオフ角を増加させる処理を有する第１の表面を有し、流れ画定層は、第１の流れ面を画定する第３の縁部及び第２の流れ面を画定する第４の縁部を有し、流れ画定層は、第１の流れ面から第２の流れ面への流体流路を画定し、流体流路は、第３の縁部から第４の縁部まで延在し、且つ流体流路は、第１の表面に隣接する、フィルター要素。
【０５９９】
実施形態６８．基材層は、汚染物質保持層である、実施形態６７及び６９〜１０２のいずれか１つのフィルター要素。
【０６００】
実施形態６９．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態６７〜６８及び７０〜１０２のいずれか１つのフィルター要素。
【０６０１】
実施形態７０．積層関係における複数の交互の基材層及び流れ画定層をさらに含む、実施形態６７〜６９及び７１〜１０２のいずれか１つのフィルター要素。
【０６０２】
実施形態７１．第１の流れ面は、第２の流れ面の反対側にある、実施形態６７〜７０及び７２〜１０２のいずれか１つのフィルター要素。
【０６０３】
実施形態７２．第１の流れ面及び第２の流れ面の一方は、外部円筒表面を画定し、且つ第１の流れ面及び第２の流れ面の他方は、内部円筒表面を画定する、実施形態６７〜７１及び７３〜１０２のいずれか１つのフィルター要素。
【０６０４】
実施形態７３．基材層及び流れ画定層は、それぞれ渦巻状構造の細長いシートを含む、実施形態６７〜７２及び７４〜１０２のいずれか１つのフィルター要素。
【０６０５】
実施形態７４．流れ画定層は、メッシュ材料を含む、実施形態６７〜７３及び７５〜１０２のいずれか１つのフィルター要素。
【０６０６】
実施形態７５．基材層及び流れ画定層は、平面である、実施形態６７〜７４及び７６〜１０２のいずれか１つのフィルター要素。
【０６０７】
実施形態７６．第１の流れ面は、第２の流れ面に平行である、実施形態６７〜７５及び７７〜１０２のいずれか１つのフィルター要素。
【０６０８】
実施形態７７．基材層は、第１の基材層であり、且つフィルター要素は、第２の基材層を含み、且つ流れ画定層は、第１の基材層と第２の基材層との間に配置される、実施形態６７〜７６及び７８〜１０２のいずれか１つのフィルター要素。
【０６０９】
実施形態７８．流れ画定層は、第１の表面の反対側の第２の表面を画定し、第２の表面は、第２の表面がトルエンに浸漬される場合、５０μＬの水滴について５０度〜９０度の範囲のロールオフ角及び９０度〜１８０度の範囲の接触角を有する、実施形態６７〜７７及び７９〜１０２のいずれか１つのフィルター要素。
【０６１０】
実施形態７９．基材層及び流れ画定層の一方は、第１の流れ面から第２の流れ面まで延在する縦溝を画定する、実施形態６７〜７８及び８０〜１０２のいずれか１つのフィルター要素。
【０６１１】
実施形態８０．基材層及び流れ画定層の他方は、実質的に平面である、実施形態６７〜７９及び８１〜１０２のいずれか１つのフィルター要素。
【０６１２】
実施形態８１．基材層及び流れ画定層の他方は、第１の流れ面から第２の流れ面まで延在する縦溝を画定する、実施形態６７〜８０及び８２〜１０２のいずれか１つのフィルター要素。
【０６１３】
実施形態８２．第１の表面のロールオフ角は、６０度〜９０度の範囲、７０度〜９０度の範囲又は８０度〜９０度の範囲である、実施形態６７〜８１及び８３〜１０２のいずれか１つのフィルター媒体。
【０６１４】
実施形態８３．第１の表面は、ＵＶ処理された表面を含む、実施形態６７〜８２及び８４〜１０２のいずれか１つのフィルター媒体。
【０６１５】
実施形態８４．第１の表面は、ＵＶ−酸素処理された表面を含む、実施形態６７〜８３及び８５〜１０２のいずれか１つのフィルター媒体。
【０６１６】
実施形態８５．流れ画定層は、芳香族成分及び不飽和成分の少なくとも１つを含む、実施形態６７〜８４及び８６〜１０２のいずれか１つのフィルター媒体。
【０６１７】
実施形態８６．流れ画定層は、ＵＶ反応性樹脂を含む、実施形態６７〜８５及び８７〜１０２のいずれか１つのフィルター媒体。
【０６１８】
実施形態８７．第１の表面は、親水基含有ポリマーを含む、実施形態６７〜８６及び８８〜１０２のいずれか１つのフィルター媒体。
【０６１９】
実施形態８８．親水基含有ポリマーは、親水性ペンダント基を含む、実施形態６７〜８７及び８９〜１０２のいずれか１つのフィルター媒体。
【０６２０】
実施形態８９．親水基含有ポリマーは、フルオロポリマーを含まない、実施形態６７〜８８及び９０〜１０２のいずれか１つのフィルター媒体。
【０６２１】
実施形態９０．親水基含有ポリマーは、親水性ポリマーを含む、実施形態６７〜８９及び９１〜１０２のいずれか１つのフィルター媒体。
【０６２２】
実施形態９１．親水基含有ポリマーは、帯電ポリマーを含む、実施形態６７〜９０及び９２〜１０２のいずれか１つのフィルター媒体。
【０６２３】
実施形態９２．親水基含有ポリマーは、ヒドロキシル化メタクリレートポリマーを含む、実施形態６７〜９１及び９３〜１０２のいずれか１つのフィルター媒体。
【０６２４】
実施形態９３．流れ画定層は、変性樹脂を含む、実施形態６７〜９２及び９４〜１０２のいずれか１つのフィルター媒体。
【０６２５】
実施形態９４．流れ画定層は、最大で２ｍｍの平均直径を有する細孔を含む、実施形態６７〜９３及び９５〜１０２のいずれか１つのフィルター媒体。
【０６２６】
実施形態９５．流れ画定層は、４０μｍ〜５０μｍの範囲の平均直径を有する細孔を含む、実施形態６７〜９４及び９６〜１０２のいずれか１つのフィルター媒体。
【０６２７】
実施形態９６．流れ画定層は、少なくとも１５％多孔性であり、且つ最大で９９％多孔性である、実施形態６７〜９５及び９７〜１０２のいずれか１つのフィルター媒体。
【０６２８】
実施形態９７．流れ画定層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態６７〜９６及び９８〜１０２のいずれか１つのフィルター媒体。
【０６２９】
実施形態９８．第１の表面は、親水基含有ポリマーを含み、基材は、最大で２ｍｍの平均直径を有する細孔を含み、基材は、少なくとも１５％多孔性であり、且つ最大で９９％多孔性である、実施形態６７〜９７及び９９〜１０２のいずれか１つのフィルター媒体。
【０６３０】
実施形態９９．基材層は、安定している、実施形態６７〜９８及び１００〜１０２のいずれか１つのフィルター媒体。
【０６３１】
実施形態１００．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態６７〜９９及び１０１〜１０２のいずれか１つのフィルター媒体。
【０６３２】
実施形態１０１．流れ画定層は、セルロース、ポリエステル、ポリアミド、ポリオレフィン、ガラス又はそれらの組合せを含む、実施形態６７〜１００及び１０２のいずれか１つのフィルター媒体。
【０６３３】
実施形態１０２．流れ画定層は、フェノール樹脂を含む、実施形態６７〜１０１のいずれか１つのフィルター媒体。
【０６３４】
実施形態１０３．第１の表面であって、第１の表面がトルエンに浸漬される場合、５０μＬの水滴についてのロールオフ角を増加させる処理を有する第１の表面を有する基材層を含むバリアベントアセンブリであって、基材層は、境界領域及び境界領域に対して中央にある中央領域を画定し、境界領域は、ハウジングによって画定される開口部の周囲でハウジングに連結されるように構成される、バリアベントアセンブリ。
【０６３５】
実施形態１０４．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態１０３及び１０５〜１３２のいずれか１つのバリアベントアセンブリ。
【０６３６】
実施形態１０５．接着剤は、境界領域に配置される、実施形態１０３〜１０４及び１０６〜１３２のいずれか１つのバリアベントアセンブリ。
【０６３７】
実施形態１０６．フレームは、境界領域に連結され、且つフレームは、ハウジングに連結されるように構成される、実施形態１０３〜１０５及び１０７〜１３２のいずれか１つのバリアベントアセンブリ。
【０６３８】
実施形態１０７．基材層は、第１の表面がトルエンに浸漬される場合、５０μＬの水滴について５０度〜９０度の範囲のロールオフ角及び９０度〜１８０度の範囲の接触角を有する第２の表面を有する、実施形態１０３〜１０６及び１０８〜１３２のいずれか１つのバリアベントアセンブリ。
【０６３９】
実施形態１０８．接着剤は、第２の表面に配置される、実施形態１０３〜１０７及び１０９〜１３２のいずれか１つのバリアベントアセンブリ。
【０６４０】
実施形態１０９．接着剤は、第１の表面に配置される、実施形態１０３〜１０８及び１１０〜１３２のいずれか１つのバリアベントアセンブリ。
【０６４１】
実施形態１１０．第１の表面は、ハウジングの外側に面するように構成される、実施形態１０３〜１０９及び１１１〜１３２のいずれか１つのバリアベントアセンブリ。
【０６４２】
実施形態１１１．ハウジングは、燃料タンクハウジングである、実施形態１０３〜１１０及び１１２〜１３２のいずれか１つのバリアベントアセンブリ。
【０６４３】
実施形態１１２．第１の表面のロールオフ角は、６０度〜９０度の範囲、７０度〜９０度の範囲又は８０度〜９０度の範囲である、実施形態１０３〜１１１及び１１３〜１３２のいずれか１つのフィルター媒体。
【０６４４】
実施形態１１３．第１の表面は、ＵＶ処理された表面を含む、実施形態１０３〜１１２及び１１４〜１３２のいずれか１つのフィルター媒体。
【０６４５】
実施形態１１４．第１の表面は、ＵＶ−酸素処理された表面を含む、実施形態１０３〜１１３及び１１５〜１３２のいずれか１つのフィルター媒体。
【０６４６】
実施形態１１５．基材層は、芳香族成分及び不飽和成分の少なくとも１つを含む、実施形態１０３〜１１４及び１１６〜１３２のいずれか１つのフィルター媒体。
【０６４７】
実施形態１１６．基材層は、ＵＶ反応性樹脂を含む、実施形態１０３〜１１５及び１１７〜１３２のいずれか１つのフィルター媒体。
【０６４８】
実施形態１１７．第１の表面は、親水基含有ポリマーを含む、実施形態１０３〜１１６及び１１８〜１３２のいずれか１つのフィルター媒体。
【０６４９】
実施形態１１８．親水基含有ポリマーは、親水性ペンダント基を含む、実施形態１０３〜１１７及び１１９〜１３２のいずれか１つのフィルター媒体。
【０６５０】
実施形態１１９．親水基含有ポリマーは、フルオロポリマーを含まない、実施形態１０３〜１１８及び１２０〜１３２のいずれか１つのフィルター媒体。
【０６５１】
実施形態１２０．親水基含有ポリマーは、親水性ポリマーを含む、実施形態１０３〜１１９及び１２１〜１３２のいずれか１つのフィルター媒体。
【０６５２】
実施形態１２１．親水基含有ポリマーは、帯電ポリマーを含む、実施形態１０３〜１２０及び１２２〜１３２のいずれか１つのフィルター媒体。
【０６５３】
実施形態１２２．親水基含有ポリマーは、ヒドロキシル化メタクリレートポリマーを含む、実施形態１０３〜１２１及び１２３〜１３２のいずれか１つのフィルター媒体。
【０６５４】
実施形態１２３．基材層は、変性樹脂を含む、実施形態１０３〜１２２及び１２４〜１３２のいずれか１つのフィルター媒体。
【０６５５】
実施形態１２４．基材層は、最大で２ｍｍの平均直径を有する細孔を含む、実施形態１０３〜１２３及び１２５〜１３２のいずれか１つのフィルター媒体。
【０６５６】
実施形態１２５．基材層は、４０μｍ〜５０μｍの範囲の平均直径を有する細孔を含む、実施形態１０３〜１２４及び１２６〜１３２のいずれか１つのフィルター媒体。
【０６５７】
実施形態１２６．基材層は、少なくとも１５％多孔性であり、且つ最大で９９％多孔性である、実施形態１０３〜１２５及び１２７〜１３２のいずれか１つのフィルター媒体。
【０６５８】
実施形態１２７．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態１０３〜１２６及び１２８〜１３２のいずれか１つのフィルター媒体。
【０６５９】
実施形態１２８．表面は、親水基含有ポリマーを含み、基材は、最大で２ｍｍの平均直径を有する細孔を含み、且つ基材は、少なくとも１５％多孔性であり、且つ最大で９９％多孔性である、実施形態１０３〜１２７及び１２９〜１３２のいずれか１つのフィルター媒体。
【０６６０】
実施形態１２９．基材層は、安定している、実施形態１０３〜１２８及び１３０〜１３２のいずれか１つのフィルター媒体。
【０６６１】
実施形態１３０．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１０３〜１２９及び１３１〜１３２のいずれか１つのフィルター媒体。
【０６６２】
実施形態１３１．基材層は、セルロース、ポリエステル、ポリアミド、ポリオレフィン、ガラス又はそれらの組合せを含む、実施形態１０３〜１３０及び１３２のいずれか１つのフィルター媒体。
【０６６３】
実施形態１３２．基材層は、フェノール樹脂を含む、実施形態１０３〜１３１のいずれか１つのフィルター媒体。
【０６６４】
実施形態１３３．燃料流中の水を合体するように構成されたフィルター要素；
フィルター要素と流体連通しているバリアアセンブリ
を含む燃料濾過システムであって、バリアアセンブリは、フィルター要素の下流に配置され、バリアアセンブリは、上流表面を画定し、上流表面は、上流表面がトルエンに浸漬される場合、５０μＬの水滴についてのロールオフ角を増加させる処理を有する、燃料濾過システム。
【０６６５】
実施形態１３４．バリアアセンブリの上流表面は、流体流れの方向に対して非直角に配置されるように構成される、実施形態１３３及び１３５〜１５６のいずれか１つの燃料濾過システム。
【０６６６】
実施形態１３５．上流表面がトルエンに浸漬される場合、５０μＬの水滴について、上流表面のロールオフ角は、５０度〜９０度の範囲であり、且つ上流表面は、９０度〜１８０度の範囲の接触角を有する、実施形態１３３〜１３４及び１３６〜１５６のいずれか１つの燃料濾過システム。
【０６６７】
実施形態１３６．第１の表面のロールオフ角は、６０度〜９０度の範囲、７０度〜９０度の範囲又は８０度〜９０度の範囲である、実施形態１３３〜１３５及び１３７〜１５６のいずれか１つのフィルター媒体。
【０６６８】
実施形態１３７．第１の表面は、ＵＶ処理された表面を含む、実施形態１３３〜１３６及び１３８〜１５６のいずれか１つのフィルター媒体。
【０６６９】
実施形態１３８．第１の表面は、ＵＶ−酸素処理された表面を含む、実施形態１３３〜１３７及び１３９〜１５６のいずれか１つのフィルター媒体。
【０６７０】
実施形態１３９．基材層は、芳香族成分及び不飽和成分の少なくとも１つを含む、実施形態１３３〜１３８及び１４０〜１５６のいずれか１つのフィルター媒体。
【０６７１】
実施形態１４０．基材層は、ＵＶ反応性樹脂を含む、実施形態１３３〜１３９及び１４１〜１５６のいずれか１つのフィルター媒体。
【０６７２】
実施形態１４１．第１の表面は、親水基含有ポリマーを含む、実施形態１３３〜１４０及び１４２〜１５６のいずれか１つのフィルター媒体。
【０６７３】
実施形態１４２．親水基含有ポリマーは、親水性ペンダント基を含む、実施形態１３３〜１４１及び１４３〜１５６のいずれか１つのフィルター媒体。
【０６７４】
実施形態１４３．親水基含有ポリマーは、フルオロポリマーを含まない、実施形態１３３〜１４２及び１４４〜１５６のいずれか１つのフィルター媒体。
【０６７５】
実施形態１４４．親水基含有ポリマーは、親水性ポリマーを含む、実施形態１３３〜１４３及び１４５〜１５６のいずれか１つのフィルター媒体。
【０６７６】
実施形態１４５．親水基含有ポリマーは、帯電ポリマーを含む、実施形態１３３〜１４４及び１４６〜１５６のいずれか１つのフィルター媒体。
【０６７７】
実施形態１４６．親水基含有ポリマーは、ヒドロキシル化メタクリレートポリマーを含む、実施形態１３３〜１４５及び１４７〜１５６のいずれか１つのフィルター媒体。
【０６７８】
実施形態１４７．基材層は、変性樹脂を含む、実施形態１３３〜１４６及び１４８〜１５６のいずれか１つのフィルター媒体。
【０６７９】
実施形態１４８．基材層は、最大で２ｍｍの平均直径を有する細孔を含む、実施形態１３３〜１４７及び１４９〜１５６のいずれか１つのフィルター媒体。
【０６８０】
実施形態１４９．基材層は、４０μｍ〜５０μｍの範囲の平均直径を有する細孔を含む、実施形態１３３〜１４８及び１５０〜１５６のいずれか１つのフィルター媒体。
【０６８１】
実施形態１５０．基材層は、少なくとも１５％多孔性であり、且つ最大で９９％多孔性である、実施形態１３３〜１４９及び１５１〜１５６のいずれか１つのフィルター媒体。
【０６８２】
実施形態１５１．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態１３３〜１５０及び１５２〜１５６のいずれか１つのフィルター媒体。
【０６８３】
実施形態１５２．表面は、親水基含有ポリマーを含み、基材は、最大で２ｍｍの平均直径を有する細孔を含み、基材は、少なくとも１５％多孔性であり、且つ最大で９９％多孔性である、実施形態１３３〜１５１及び１５３〜１５６のいずれか１つのフィルター媒体。
【０６８４】
実施形態１５３．基材層は、安定している、実施形態１３３〜１５２及び１５４〜１５６のいずれか１つのフィルター媒体。
【０６８５】
実施形態１５４．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１３３〜１５３及び１５５〜１５６のいずれか１つのフィルター媒体。
【０６８６】
実施形態１５５．基材層は、セルロース、ポリエステル、ポリアミド、ポリオレフィン、ガラス又はそれらの組合せを含む、実施形態１３３〜１５４及び１５６のいずれか１つのフィルター媒体。
【０６８７】
実施形態１５６．基材層は、フェノール樹脂を含む、実施形態１３３〜１５５のいずれか１つのフィルター媒体。
【０６８８】
実施形態１５７．ハウジングと；
ハウジング内に配置された第１の基材層と
を含むフィルター要素であって、第１の基材層は、第１の表面及び第２の表面を画定し、第１の表面は、第１の表面がトルエンに浸漬される場合、５０μＬの水滴についてのロールオフ角を増加させる処理を有し、第１の基材層は、らせん状構造である、フィルター要素。
【０６８９】
実施形態１５８．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態１５７及び１５９〜１８７のいずれか１つのフィルター要素。
【０６９０】
実施形態１５９．ハウジングは、ハウジングの外側に流体の流れを向けるように構成されたハウジング排液チャネルを画定する、実施形態１５７〜１５８及び１６０〜１８７のいずれか１つのフィルター要素。
【０６９１】
実施形態１６０．フィルター媒体は、らせん状構造内に基材排液チャネルを画定する、実施形態１５７〜１５９及び１６１〜１８７のいずれか１つのフィルター要素。
【０６９２】
実施形態１６１．第１の基材層は、外部円筒表面及び中央の円筒状開口部を画定する、実施形態１５７〜１６０及び１６２〜１８７のいずれか１つのフィルター要素。
【０６９３】
実施形態１６２．第２の表面は、第１の表面がトルエンに浸漬される場合、５０μＬの水滴について５０度〜９０度の範囲のロールオフ角及び９０度〜１８０度の範囲の接触角を有する、実施形態１５７〜１６１及び１６３〜１８７のいずれか１つのフィルター要素。
【０６９４】
実施形態１６３．第１の表面は、中央の円筒状開口部を画定する、実施形態１５７〜１６２及び１６４〜１８７のいずれか１つのフィルター要素。
【０６９５】
実施形態１６４．第２の表面は、中央の円筒状開口部を画定する、実施形態１５７〜１６３及び１６５〜１８７のいずれか１つのフィルター要素。
【０６９６】
実施形態１６５．ハウジング内に配置された第２の基材層であって、第１の基材層に当接する第２の基材層をさらに含む、実施形態１５７〜１６４及び１６６〜１８７のいずれか１つのフィルター要素。
【０６９７】
実施形態１６６．第２の基材層は、第３の表面及び第４の表面を画定し、第３の表面及び第４の表面のそれぞれは、第１の表面がトルエンに浸漬される場合、５０μＬの水滴について、第１の基材層の第１の表面のロールオフ角及び接触角と異なるロールオフ角及び接触角を有する、実施形態１５７〜１６５及び１６７〜１８７のいずれか１つのフィルター要素。
【０６９８】
実施形態１６７．第１の表面のロールオフ角は、６０度〜９０度の範囲、７０度〜９０度の範囲又は８０度〜９０度の範囲である、実施形態１５７〜１６６及び１６８〜１８７のいずれか１つのフィルター媒体。
【０６９９】
実施形態１６８．第１の表面は、ＵＶ処理された表面を含む、実施形態１５７〜１６７及び１６９〜１８７のいずれか１つのフィルター媒体。
【０７００】
実施形態１６９．第１の表面は、ＵＶ−酸素処理された表面を含む、実施形態１５７〜１６８及び１７０〜１８７のいずれか１つのフィルター媒体。
【０７０１】
実施形態１７０．基材層は、芳香族成分及び不飽和成分の少なくとも１つを含む、実施形態１５７〜１６９及び１７１〜１８７のいずれか１つのフィルター媒体。
【０７０２】
実施形態１７１．基材層は、ＵＶ反応性樹脂を含む、実施形態１５７〜１７０及び１７２〜１８７のいずれか１つのフィルター媒体。
【０７０３】
実施形態１７２．第１の表面は、親水基含有ポリマーを含む、実施形態１５７〜１７１及び１７３〜１８７のいずれか１つのフィルター媒体。
【０７０４】
実施形態１７３．親水基含有ポリマーは、親水性ペンダント基を含む、実施形態１５７〜１７２及び１７４〜１８７のいずれか１つのフィルター媒体。
【０７０５】
実施形態１７４．親水基含有ポリマーは、フルオロポリマーを含まない、実施形態１５７〜１７３及び１７５〜１８７のいずれか１つのフィルター媒体。
【０７０６】
実施形態１７５．親水基含有ポリマーは、親水性ポリマーを含む、実施形態１５７〜１７４及び１７６〜１８７のいずれか１つのフィルター媒体。
【０７０７】
実施形態１７６．親水基含有ポリマーは、帯電ポリマーを含む、実施形態１５７〜１７５及び１７７〜１８７のいずれか１つのフィルター媒体。
【０７０８】
実施形態１７７．親水基含有ポリマーは、ヒドロキシル化メタクリレートポリマーを含む、実施形態１５７〜１７６及び１７８〜１８７のいずれか１つのフィルター媒体。
【０７０９】
実施形態１７８．基材層は、変性樹脂を含む、実施形態１５７〜１７７及び１７９〜１８７のいずれか１つのフィルター媒体。
【０７１０】
実施形態１７９．基材層は、最大で２ｍｍの平均直径を有する細孔を含む、実施形態１５７〜１７８及び１８０〜１８７のいずれか１つのフィルター媒体。
【０７１１】
実施形態１８０．基材層は、４０μｍ〜５０μｍの範囲の平均直径を有する細孔を含む、実施形態１５７〜１７９及び１８１〜１８７のいずれか１つのフィルター媒体。
【０７１２】
実施形態１８１．基材層は、少なくとも１５％多孔性であり、且つ最大で９９％多孔性である、実施形態１５７〜１８０及び１８２〜１８７のいずれか１つのフィルター媒体。
【０７１３】
実施形態１８２．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態１５７〜１８１及び１８３〜１８７のいずれか１つのフィルター媒体。
【０７１４】
実施形態１８３．表面は、親水基含有ポリマーを含み、基材は、最大で２ｍｍの平均直径を有する細孔を含み、基材は、少なくとも１５％多孔性であり、且つ最大で９９％多孔性である、実施形態１５７〜１８２及び１８４〜１８７のいずれか１つのフィルター媒体。
【０７１５】
実施形態１８４．基材層は、安定している、実施形態１５７〜１８３及び１８５〜１８７のいずれか１つのフィルター媒体。
【０７１６】
実施形態１８５．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１５７〜１８４及び１８６〜１８７のいずれか１つのフィルター媒体。
【０７１７】
実施形態１８６．基材層は、セルロース、ポリエステル、ポリアミド、ポリオレフィン、ガラス又はそれらの組合せを含む、実施形態１５７〜１８５及び１８７のいずれか１つのフィルター媒体。
【０７１８】
実施形態１８７．基材層は、フェノール樹脂を含む、実施形態１５７〜１８６のいずれか１つのフィルター媒体。
【０７１９】
実施形態１８８．外部放射状表面及び内部放射状表面を有する管状構造を画定する第１の基材を含むクロスフローフィルター要素であって、内部放射状表面内の上流側面位及び外部放射状表面の外側の下流側面を画定し、外部放射状表面及び内部放射状表面の少なくとも１つは、外部放射状表面がトルエンに浸漬される場合、５０μＬの水滴についてのロールオフ角を増加させる処理を有する、クロスフローフィルター要素。
【０７２０】
実施形態１８９．外部放射状表面がトルエンに浸漬される場合、５０μＬの水滴について、外部放射状表面のロールオフ角は、５０度〜９０度の範囲であり、且つ外部放射状表面は、９０度〜１８０度の範囲の接触角を有する、実施形態１８８及び１９０〜２１５のいずれか１つのクロスフローフィルター要素。
【０７２１】
実施形態１９０．内部放射状表面は、内部放射状表面がトルエンに浸漬される場合、５０μＬの水滴について５０度〜９０度の範囲のロールオフ角及び９０度〜１８０度の範囲の接触角を有する、実施形態１８８〜１８９及び１９１〜２１５のいずれか１つのクロスフローフィルター要素。
【０７２２】
実施形態１９１．内部放射状表面及び外部放射状表面のそれぞれは、それぞれの表面がトルエンに浸漬される場合、５０μＬの水滴について５０度〜９０度の範囲のロールオフ角及び９０度〜１８０度の範囲の接触角を有する、実施形態１８８〜１９０及び１９２〜２１５のいずれか１つのクロスフローフィルター要素。
【０７２３】
実施形態１９２．第１の基材は、膜である、実施形態１８８〜１９１及び１９３〜２１５のいずれか１つのクロスフローフィルター要素。
【０７２４】
実施形態１９３．第１の基材は、セラミックである、実施形態１８８〜１９２及び１９４〜２１５のいずれか１つのクロスフローフィルター要素。
【０７２５】
実施形態１９４．第１の基材は、ポリマーである、実施形態１８８〜１９３及び１９５〜２１５のいずれか１つのクロスフローフィルター要素。
【０７２６】
実施形態１９５．第１の表面のロールオフ角は、６０度〜９０度の範囲、７０度〜９０度の範囲又は８０度〜９０度の範囲である、実施形態１８８〜１９４及び１９６〜２１５のいずれか１つのフィルター媒体。
【０７２７】
実施形態１９６．第１の表面は、ＵＶ処理された表面を含む、実施形態１８８〜１９５及び１９７〜２１５のいずれか１つのフィルター媒体。
【０７２８】
実施形態１９７．第１の表面は、ＵＶ−酸素処理された表面を含む、実施形態１８８〜１９６及び１９８〜２１５のいずれか１つのフィルター媒体。
【０７２９】
実施形態１９８．第１の基材は、芳香族成分及び不飽和成分の少なくとも１つを含む、実施形態１８８〜１９７及び１９９〜２１５のいずれか１つのフィルター媒体。
【０７３０】
実施形態１９９．第１の基材は、ＵＶ反応性樹脂を含む、実施形態１８８〜１９８及び２００〜２１５のいずれか１つのフィルター媒体。
【０７３１】
実施形態２００．第１の表面は、親水基含有ポリマーを含む、実施形態１８８〜１９９及び２０１〜２１５のいずれか１つのフィルター媒体。
【０７３２】
実施形態２０１．親水基含有ポリマーは、親水性ペンダント基を含む、実施形態１８８〜２００及び２０２〜２１５のいずれか１つのフィルター媒体。
【０７３３】
実施形態２０２．親水基含有ポリマーは、フルオロポリマーを含まない、実施形態１８８〜２０１及び２０３〜２１５のいずれか１つのフィルター媒体。
【０７３４】
実施形態２０３．親水基含有ポリマーは、親水性ポリマーを含む、実施形態１８８〜２０２及び２０４〜２１５のいずれか１つのフィルター媒体。
【０７３５】
実施形態２０４．親水基含有ポリマーは、帯電ポリマーを含む、実施形態１８８〜２０３及び２０５〜２１５のいずれか１つのフィルター媒体。
【０７３６】
実施形態２０５．親水基含有ポリマーは、ヒドロキシル化メタクリレートポリマーを含む、実施形態１８８〜２０４及び２０６〜２１５のいずれか１つのフィルター媒体。
【０７３７】
実施形態２０６．第１の基材は、変性樹脂を含む、実施形態１８８〜２０５及び２０７〜２１５のいずれか１つのフィルター媒体。
【０７３８】
実施形態２０７．第１の基材は、最大で２ｍｍの平均直径を有する細孔を含む、実施形態１８８〜２０６及び２０８〜２１５のいずれか１つのフィルター媒体。
【０７３９】
実施形態２０８．第１の基材は、４０μｍ〜５０μｍの範囲の平均直径を有する細孔を含む、実施形態１８８〜２０７及び２０９〜２１５のいずれか１つのフィルター媒体。
【０７４０】
実施形態２０９．第１の基材は、少なくとも１５％多孔性であり、且つ最大で９９％多孔性である、実施形態１８８〜２０８及び２１０〜２１５のいずれか１つのフィルター媒体。
【０７４１】
実施形態２１０．第１の基材は、芳香族成分及び不飽和成分の少なくとも１つを含み、表面は、ＵＶ処理された表面を含み、第１の基材は、最大で２ｍｍの平均直径を有する細孔を含み、基材は、少なくとも１５％多孔性であり、且つ最大で９９％多孔性である、実施形態１８８〜２０９及び２１１〜２１５のいずれか１つのフィルター媒体。
【０７４２】
実施形態２１１．表面は、親水基含有ポリマーを含み、第１の基材は、最大で２ｍｍの平均直径を有する細孔を含み、第１の基材は、少なくとも１５％多孔性であり、且つ最大で９９％多孔性である、実施形態１８８〜２１０及び２１２〜２１５のいずれか１つのフィルター媒体。
【０７４３】
実施形態２１２．第１の基材は、安定している、実施形態１８８〜２１１及び２１３〜２１５のいずれか１つのフィルター媒体。
【０７４４】
実施形態２１３．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１８８〜２１２及び２１４〜２１５のいずれか１つのフィルター媒体。
【０７４５】
実施形態２１４．第１の基材は、セルロース、ポリエステル、ポリアミド、ポリオレフィン、ガラス又はそれらの組合せを含む、実施形態１８８〜２１３及び２１５のいずれか１つのフィルター媒体。
【０７４６】
実施形態２１５．第１の基材は、フェノール樹脂を含む、実施形態１８８〜２１４のいずれか１つのフィルター媒体。
【０７４７】
実施形態２１６．フィルター要素であって、
シングルフェーサー媒体の複数の層の積層であって、シングルフェーサー媒体のそれぞれの層は、入口縦溝及び出口縦溝を含む複数の縦溝を累積的に画定する縦溝シート及び化粧面シートを含み、複数の縦溝のそれぞれの縦溝は、フィルター要素の第１の面からフィルター要素の第２の面まで延在する縦溝長さを有する、シングルフェーサー媒体の複数の層の積層と；
フィルター要素の第１の面に向かって出口縦溝内に配置された第１の障害と；
フィルター要素の第１の面内に且つフィルター要素の第２の面から通過する流体が媒体を通過して流体濾過を提供するように、フィルター要素の第２の面に向かって入口縦溝内に配置される第２の障害と
を含み、シングルフェーサー媒体の少なくとも第１の表面は、表面がトルエンに浸漬される場合、５０μＬの水滴についてのロールオフ角を増加させる処理を有する、フィルター要素。
【０７４８】
実施形態２１７．表面がトルエンに浸漬される場合、５０μＬの水滴について、シングルフェーサー媒体の第１の表面のロールオフ角は、５０度〜９０度の範囲であり、且つ少なくとも１つの表面は、９０度〜１８０度の範囲の接触角を有する、実施形態２１６及び２１８〜２３８のいずれか１つのフィルター要素。
【０７４９】
実施形態２１８．第１の表面のロールオフ角は、６０度〜９０度の範囲、７０度〜９０度の範囲又は８０度〜９０度の範囲である、実施形態２１６〜２１７及び２１９〜２３８のいずれか１つのフィルター媒体。
【０７５０】
実施形態２１９．第１の表面は、ＵＶ処理された表面を含む、実施形態２１６〜２１８及び２２０〜２３８のいずれか１つのフィルター媒体。
【０７５１】
実施形態２２０．第１の表面は、ＵＶ−酸素処理された表面を含む、実施形態２１６〜２１９及び２２１〜２３８のいずれか１つのフィルター媒体。
【０７５２】
実施形態２２１．基材層は、芳香族成分及び不飽和成分の少なくとも１つを含む、実施形態２１６〜２２０及び２２２〜２３８のいずれか１つのフィルター媒体。
【０７５３】
実施形態２２２．基材層は、ＵＶ反応性樹脂を含む、実施形態２１６〜２２１及び２２３〜２３８のいずれか１つのフィルター媒体。
【０７５４】
実施形態２２３．第１の表面は、親水基含有ポリマーを含む、実施形態２１６〜２２２及び２２４〜２３８のいずれか１つのフィルター媒体。
【０７５５】
実施形態２２４．親水基含有ポリマーは、親水性ペンダント基を含む、実施形態２１６〜２２３及び２２５〜２３８のいずれか１つのフィルター媒体。
【０７５６】
実施形態２２５．親水基含有ポリマーは、フルオロポリマーを含まない、実施形態２１６〜２２４及び２２６〜２３８のいずれか１つのフィルター媒体。
【０７５７】
実施形態２２６．親水基含有ポリマーは、親水性ポリマーを含む、実施形態２１６〜２２５及び２２７〜２３８のいずれか１つのフィルター媒体。
【０７５８】
実施形態２２７．親水基含有ポリマーは、帯電ポリマーを含む、実施形態２１６〜２２６及び２２８〜２３８のいずれか１つのフィルター媒体。
【０７５９】
実施形態２２８．親水基含有ポリマーは、ヒドロキシル化メタクリレートポリマーを含む、実施形態２１６〜２２７及び２２９〜２３８のいずれか１つのフィルター媒体。
【０７６０】
実施形態２２９．基材層は、変性樹脂を含む、実施形態２１６〜２２８及び２３０〜２３８のいずれか１つのフィルター媒体。
【０７６１】
実施形態２３０．基材層は、最大で２ｍｍの平均直径を有する細孔を含む、実施形態２１６〜２２９及び２３１〜２３８のいずれか１つのフィルター媒体。
【０７６２】
実施形態２３１．基材層は、４０μｍ〜５０μｍの範囲の平均直径を有する細孔を含む、実施形態２１６〜２３０及び２３２〜２３８のいずれか１つのフィルター媒体。
【０７６３】
実施形態２３２．基材層は、少なくとも１５％多孔性であり、且つ最大で９９％多孔性である、実施形態２１６〜２３１及び２３３〜２３８のいずれか１つのフィルター媒体。
【０７６４】
実施形態２３３．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態２１６〜２３２及び２３４〜２３８のいずれか１つのフィルター媒体。
【０７６５】
実施形態２３４．表面は、親水基含有ポリマーを含み、基材は、最大で２ｍｍの平均直径を有する細孔を含み、基材は、少なくとも１５％多孔性であり、且つ最大で９９％多孔性である、実施形態２１６〜２３３及び２３５〜２３８のいずれか１つのフィルター媒体。
【０７６６】
実施形態２３５．基材層は、安定している、実施形態２１６〜２３４及び２３６〜２３８のいずれか１つのフィルター媒体。
【０７６７】
実施形態２３６．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態２１６〜２３５及び２３７〜２３８のいずれか１つのフィルター媒体。
【０７６８】
実施形態２３７．基材層は、セルロース、ポリエステル、ポリアミド、ポリオレフィン、ガラス又はそれらの組合せを含む、実施形態２１６〜２３６及び２３８のいずれか１つのフィルター媒体。
【０７６９】
実施形態２３８．基材層は、フェノール樹脂を含む、実施形態２１６〜２３７のいずれか１つのフィルター媒体。
【０７７０】
実施形態２３９．フィルター要素であって、
内部開口部及び外部表面を画定する管状配置に構成されたフィルター媒体と；
フィルター媒体と同心であるライナーであって、フィルター要素を通る流体流れに関して直列に配置されるライナーと
を含み、ライナーは、表面がトルエンに浸漬される場合、５０μＬの水滴についての少なくとも第１の表面のロールオフ角を増加させる処理を有する、フィルター要素。
【０７７１】
実施形態２４０．表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態２３９及び２４１〜２６７のいずれか１つのフィルター要素。
【０７７２】
実施形態２４１．ライナーは、フィルター媒体によって画定された内部開口部内に配置される、実施形態２３９〜２４０及び２４２〜２６７のいずれか１つのフィルター要素。
【０７７３】
実施形態２４２．ライナーは、フィルター媒体の外部表面の周囲に配置される、実施形態２３９〜２４１及び２４３〜２６７のいずれか１つのフィルター要素。
【０７７４】
実施形態２４３．フィルター媒体は、プリーツ状である、実施形態２３９〜２４２及び２４４〜２６７のいずれか１つのフィルター要素。
【０７７５】
実施形態２４４．フィルター媒体は、巻き付けられている、実施形態２３９〜２４３及び２４５〜２６７のいずれか１つのフィルター要素。
【０７７６】
実施形態２４５．ライナーの第１の表面は、外部ライナー表面を含む、実施形態２３９〜２４４及び２４６〜２６７のいずれか１つのフィルター要素。
【０７７７】
実施形態２４６．ライナーの少なくとも第１の表面は、内部ライナー表面を含む、実施形態２３９〜２４５及び２４７〜２６７のいずれか１つのフィルター要素。
【０７７８】
実施形態２４７．第１の表面のロールオフ角は、６０度〜９０度の範囲、７０度〜９０度の範囲又は８０度〜９０度の範囲である、実施形態２３９〜２４６及び２４８〜２６７のいずれか１つのフィルター媒体。
【０７７９】
実施形態２４８．第１の表面は、ＵＶ処理された表面を含む、実施形態２３９〜２４７及び２４９〜２６７のいずれか１つのフィルター媒体。
【０７８０】
実施形態２４９．第１の表面は、ＵＶ−酸素処理された表面を含む、実施形態２３９〜２４８及び２５０〜２６７のいずれか１つのフィルター媒体。
【０７８１】
実施形態２５０．基材層は、芳香族成分及び不飽和成分の少なくとも１つを含む、実施形態２３９〜２４９及び２５１〜２６７のいずれか１つのフィルター媒体。
【０７８２】
実施形態２５１．基材層は、ＵＶ反応性樹脂を含む、実施形態２３９〜２５０及び２５２〜２６７のいずれか１つのフィルター媒体。
【０７８３】
実施形態２５２．第１の表面は、親水基含有ポリマーを含む、実施形態２３９〜２５１及び２５３〜２６７のいずれか１つのフィルター媒体。
【０７８４】
実施形態２５３．親水基含有ポリマーは、親水性ペンダント基を含む、実施形態２３９〜２５２及び２５４〜２６７のいずれか１つのフィルター媒体。
【０７８５】
実施形態２５４．親水基含有ポリマーは、フルオロポリマーを含まない、実施形態２３９〜２５３及び２５５〜２６７のいずれか１つのフィルター媒体。
【０７８６】
実施形態２５５．親水基含有ポリマーは、親水性ポリマーを含む、実施形態２３９〜２５４及び２５６〜２６７のいずれか１つのフィルター媒体。
【０７８７】
実施形態２５６．親水基含有ポリマーは、帯電ポリマーを含む、実施形態２３９〜２５５及び２５７〜２６７のいずれか１つのフィルター媒体。
【０７８８】
実施形態２５７．親水基含有ポリマーは、ヒドロキシル化メタクリレートポリマーを含む、実施形態２３９〜２５６及び２５８〜２６７のいずれか１つのフィルター媒体。
【０７８９】
実施形態２５８．基材層は、変性樹脂を含む、実施形態２３９〜２５７及び２５９〜２６７のいずれか１つのフィルター媒体。
【０７９０】
実施形態２５９．基材層は、最大で２ｍｍの平均直径を有する細孔を含む、実施形態２３９〜２５８及び２６０〜２６７のいずれか１つのフィルター媒体。
【０７９１】
実施形態２６０．基材層は、４０μｍ〜５０μｍの範囲の平均直径を有する細孔を含む、実施形態２３９〜２５９及び２６１〜２６７のいずれか１つのフィルター媒体。
【０７９２】
実施形態２６１．基材層は、少なくとも１５％多孔性であり、且つ最大で９９％多孔性である、実施形態２３９〜２６０及び２６２〜２６７のいずれか１つのフィルター媒体。
【０７９３】
実施形態２６２．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態２３９〜２６１及び２６３〜２６７のいずれか１つのフィルター媒体。
【０７９４】
実施形態２６３．表面は、親水基含有ポリマーを含み、基材は、最大で２ｍｍの平均直径を有する細孔を含み、基材は、少なくとも１５％多孔性であり、且つ最大で９９％多孔性である、実施形態２３９〜２６２及び２６４〜２６７のいずれか１つのフィルター媒体。
【０７９５】
実施形態２６４．基材層は、安定している、実施形態２３９〜２６３及び２６５〜２６７のいずれか１つのフィルター媒体。
【０７９６】
実施形態２６５．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態２３９〜２６４及び２６６〜２６７のいずれか１つのフィルター媒体。
【０７９７】
実施形態２６６．基材層は、セルロース、ポリエステル、ポリアミド、ポリオレフィン、ガラス又はそれらの組合せを含む、実施形態２３９〜２６５及び２６７のいずれか１つのフィルター媒体。
【０７９８】
実施形態２６７．基材層は、フェノール樹脂を含む、実施形態２３９〜２６６のいずれか１つのフィルター媒体。
【０７９９】
本明細書に引用される全ての特許、特許出願及び刊行物並びに電子的に入手可能な資料の全開示は、参照によって組み込まれる。いずれかの不整合性が、本出願の開示と、参照によって本明細書に組み込まれるいずれの文献の開示との間に存在する場合、本出願の開示が優先されるべきである。上記の詳細な説明及び実施例は、理解の明澄性のためにのみ与えられた。それらから不要な限定が理解されることはない。本技術は、示され且つ記載された正確な詳細に限定されることなく、当業者にとって明らかな変形形態は、請求項によって定義される本技術の範囲内に含まれるであろう。
【０８００】
他に明記されない限り、本明細書及び請求項において使用される成分の量、分子量などを表す全ての数値は、全ての例において、「約」という用語によって修飾されているものとして理解されるべきである。したがって、他に明記されない限り、本明細書及び請求項において明示された数値パラメーターは、本技術によって得られることが求められる所望の特性次第で変動し得る近似である。少なくとも且つ均等物の教義を請求項の範囲に限定する試みとしてではなく、それぞれの数値パラメーターは、少なくとも報告された有効である桁の数値の見地において且つ通常の切上げ機能技術を適用することによって解釈されるべきである。
【０８０１】
本技術の広い範囲を明示する数値範囲及びパラメーターが近似であるにもかかわらず、特定の実施例において明示された数値は、可能な限り正確に報告される。しかしながら、全ての数値は、それらのそれぞれの試験測定に見られる標準偏差から必ず得られる範囲を本質的に含む。
【０８０２】
全ての表題は、読者の便宜のためのものであり、そのように指定されない限り、表題後に続く本文の意味を限定するために使用されるべきではない。
【図１Ａ】
2021513910.tif 000011
【図１Ｂ】
2021513910.tif 000012
【図１Ｃ】
2021513910.tif 000013
【図１Ｄ】
2021513910.tif 000014
【図２】
2021513910.tif 000015
【図３】
2021513910.tif 000016
【図４】
2021513910.tif 000017
【図５】
2021513910.tif 000018
【図６】
2021513910.tif 000019
【図７】
2021513910.tif 000020
【図８】
2021513910.tif 000021
【図９】
2021513910.tif 000022
【図１０】
2021513910.tif 000023
【図１１】
2021513910.tif 000024
【図１２】
2021513910.tif 000025
【図１３】
2021513910.tif 000026
【図１４】
2021513910.tif 000027
【図１５】
2021513910.tif 000028
【図１６Ａ】
2021513910.tif 000029
【図１６Ｂ】
2021513910.tif 000030
【図１６Ｃ】
2021513910.tif 000031
【図１７Ａ】
2021513910.tif 000032
【図１７Ｂ】
2021513910.tif 000033
【図１７Ｃ】
2021513910.tif 000034
【図１８Ａ】
2021513910.tif 000035
【図１８Ｂ】
2021513910.tif 000036
【図１８Ｃ】
2021513910.tif 000037
【図１８Ｄ】
2021513910.tif 000038
【図１９】
2021513910.tif 000039
【図２０】
2021513910.tif 000040
【図２１】
2021513910.tif 000041
【図２２】
2021513910.tif 000042
【図２３】
2021513910.tif 000043
【図２４】
2021513910.tif 000044
【図２５】
2021513910.tif 000045
【図２６】
2021513910.tif 000046
【図２７】
2021513910.tif 000047
【図２８】
2021513910.tif 000048
【図２９】
2021513910.tif 000049
【図３０】
2021513910.tif 000050
【図３１】
2021513910.tif 000051
【図３２】
2021513910.tif 000052
【図３３】
2021513910.tif 000053
【図３４】
2021513910.tif 000054
【図３５】
2021513910.tif 000055
【国際調査報告】
2021513910.tif 000056
2021513910.tif 000057
2021513910.tif 000058
2021513910.tif 000059
2021513910.tif 000060
2021513910.tif 000061